(57)【要約】  本開示は、所望パターンで表面にパターニングするためのプレコート配合物、インク配合物、インクシステムおよび印刷方法を述べる。【選択図】図１
2019512564.tif 000002
【特許請求の範囲】
【請求項１】
少なくとも１種の官能化モノマーと、少なくとも１種のオリゴマーと、少なくとも１種の界面活性剤と、第１の波長で活性化可能な少なくとも１種の第１の光開始剤と、第２の波長で活性化可能な少なくとも１種の第２の光開始剤とを含むことを特徴とする印刷プレコート配合物。
【請求項２】
請求項１に記載の配合物において、
最大で３７ｍＮ／ｍの表面張力を有することを特徴とする配合物。
【請求項３】
請求項１または２に記載の配合物において、
周囲温度で少なくとも５０ｃｐｓの粘度を有することを特徴とする配合物。
【請求項４】
請求項１乃至３の何れか一項に記載の配合物において、
少なくとも１種のモノマーが、メチルアクリレート（ＭＡ）、メチルメタクリレート（ＭＭＡ）、エチルアクリレート、（エチルヘキシル）アクリレート、ヒドロキシエチルメタクリレート、ブチルアクリレート、ブチルメタクリレート、トリメチロールプロパントリアクリレート（ＴＭＰＴＡ）、トリエトキシトリアクリレート（ＴＭＰ（ＥＯ）３ＴＡ）、イソボルニルアクリレート（ＩＢＯＡ）、ジプロピレングリコールジアクリレート（ＤＰＧＤＡ）およびそれらの組合せのなかから選択されることを特徴とする配合物。
【請求項５】
請求項１乃至４の何れか一項に記載の配合物において、
少なくとも１種のモノマーが、約１５〜約７０重量％の濃度で当該配合物中に存在することを特徴とする配合物。
【請求項６】
請求項１乃至５の何れか一項に記載の配合物において、
少なくとも１種のオリゴマーが、エポキシアクリレート、ポリエステルアクリレート、アクリル酸アクリレート、ウレタンアクリレートおよびそれらの組合せのなかから選択されることを特徴とする配合物。
【請求項７】
請求項１乃至６の何れか一項に記載の配合物において、
少なくとも１種のオリゴマーが、当該配合物中に約５〜５０重量％の濃度で存在することを特徴とする配合物。
【請求項８】
請求項１乃至７の何れか一項に記載の配合物において、
少なくとも１種のモノマーが、酸性基、塩基性基または錯化配位子のなかから選択される反応性基によって官能化されることを特徴とする配合物。
【請求項９】
請求項１乃至８の何れか一項に記載の配合物において、
少なくとも１種のオリゴマーが、反応性基によって官能化されることを特徴とする配合物。
【請求項１０】
請求項１乃至９の何れか一項に記載の配合物において、
少なくとも１種の他のオリゴマーをさらに含み、この他のオリゴマーが、エポキシアクリレート、ポリエステルアクリレート、アクリル酸アクリレート、ウレタンアクリレートおよびこれらの組合せのなかから任意に選択されることを特徴とする配合物。
【請求項１１】
請求項１０に記載の配合物において、
少なくとも１種の他のオリゴマーが、当該配合物中に約５〜１５重量％の濃度で存在し、オリゴマーが、酸性基、塩基性基または錯化配位子のなかから選択される反応性基によって任意に官能化されていることを特徴とする配合物。
【請求項１２】
請求項１乃至１１の何れか一項に記載の配合物において、
少なくとも１種の界面活性剤が、シリコンポリマー、シリコン有機ポリマー、アクリレート修飾シロキサンおよびフルオロアクリレート修飾シロキサンのなかから選択されることを特徴とする配合物。
【請求項１３】
請求項１乃至１２の何れか一項に記載の配合物において、
少なくとも１種の界面活性剤が、当該配合物中に約０．０１〜４重量％の濃度で存在することを特徴とする配合物。
【請求項１４】
請求項１乃至１３の何れか一項に記載の配合物において、
少なくとも１種の第１の光開始剤が、ビス（２，４，６−トリメチルベンゾイル）−フェニルホスフィンオキシドピペラジンベースのアミノアルキルフェノン、ポリテトラメチレングリコールおよびカルボキシメトキシチオキサントンのジエステル、ビス（２，４，６−トリメチルベンゾイル）フェニルホスフィンオキシドおよび４−ヒドロキシベンゾフェノンラウレートのなかから選択されることを特徴とする配合物。
【請求項１５】
請求項１乃至１４の何れか一項に記載の配合物において、
少なくとも１種の第１の光開始剤が、当該配合物中に約０．１〜２重量％の濃度で存在することを特徴とする配合物。
【請求項１６】
請求項１４または１５に記載の配合物において、
第１の波長が約３６５ｎｍ〜約４７０ｎｍであることを特徴とする配合物。
【請求項１７】
請求項１乃至１６の何れか一項に記載の配合物において、
少なくとも１種の第１の光開始剤が、第１の波長に曝されることにより活性化されて、当該配合物の粘度を少なくとも１００ｃｐｓ、少なくとも１，０００ｃｐｓ、少なくとも１０，０００ｃｐｓまたは少なくとも１００，０００ｃｐｓに増加させることを特徴とする配合物。
【請求項１８】
請求項１乃至１７の何れか一項に記載の配合物において、
少なくとも１種の第２の光開始剤が、１−［４−（２−ヒドロキシエトキシル）−フェニル］−２−ヒドロキシ−２−メチルプロパノン、１−ヒドロキシシクロヘキシルフェニルケトン、ヒドロキシケトン、メチル−ｏ−ベンゾイルベンゾエート、４−（４−メチルフェニルチオ）ベンゾフェノンおよび２−ベンジル−２−（ジメチルアミノ）−４’−モルホリノブチロフェノンのなかから選択されることを特徴とする配合物。
【請求項１９】
請求項１乃至１８の何れか一項に記載の配合物において、
少なくとも１種の第２の光開始剤が、当該配合物中に約３〜１０重量％の濃度で存在することを特徴とする配合物。
【請求項２０】
請求項１８または１９に記載の配合物において、
第２の波長が約２００ｎｍ〜約４７０ｎｍであることを特徴とする配合物。
【請求項２１】
請求項１乃至２０の何れか一項に記載の配合物において、
顔料、希釈剤、ポリマー、粘着性調整剤、フリーラジカルスカベンジャーおよび粘度調整剤のうちの少なくとも１つをさらに含むことを特徴とする配合物。
【請求項２２】
表面を有する印刷用の基材であって、
表面の少なくとも一部が、請求項１乃至２１の何れか一項に記載のプレコート配合物の層によってプレコートされていることを特徴とする印刷用の基材。
【請求項２３】
請求項２２に記載の基材において、
配合物が、第１の波長の照射に曝されると、活性化可能な第１の光開始剤から実質的に失われることを特徴とする基材。
【請求項２４】
請求項２３に記載の基材において、
配合物の粘度が、少なくとも１００ｃｐｓ、少なくとも１，０００ｃｐｓ、少なくとも１０，０００ｃｐｓまたは少なくとも１００，０００ｃｐｓであることを特徴とする基材。
【請求項２５】
印刷用表面を処理する方法であって、
請求項１乃至２１の何れか一項に記載のプレコート配合物を表面の少なくとも一部に塗布するステップと、
表面を第１の波長による照射に曝して、プレコート配合物中の少なくとも１種の第１の光開始剤を活性化させ、それにより、配合物の粘度をその初期粘度と比較して少なくとも１桁増加させて、プレコートされた表面を得るステップとを含むことを特徴とする方法。
【請求項２６】
基材上にパターンを印刷する方法であって、
請求項１乃至２１の何れか一項に記載のプレコート配合物を基材の表面の少なくとも一部分に塗布するステップと、
表面を第１の波長による照射に曝して、プレコート配合物中の少なくとも１種の第１の光開始剤を活性化させるステップと、
前記一部分のうちの少なくともある領域に少なくとも１種のパターニング配合物を塗布するステップと、
表面を第２の波長による照射に曝して、プレコート配合物中の少なくとも１種の第２の光開始剤を活性化させるステップとを含むことを特徴とする方法。
【請求項２７】
基材上にパターンを印刷する方法であって、
請求項１乃至２１の何れか一項に記載のプレコート配合物を基材の表面の少なくとも一部分に塗布するステップと、
表面を第１の波長による照射に曝して、プレコート配合物中の少なくとも１種の第１の光開始剤を活性化させるステップと、
前記一部分のうちの少なくともある領域に少なくとも１種のパターニング配合物を塗布するステップであって、少なくとも１種のパターニング配合物が、プレコート配合物中の反応性基と化学的に反応することができる相補的反応性基を含む、ステップと、
表面を第２の波長による照射に曝して、プレコート配合物中の少なくとも１種の第２の光開始剤を活性化させるステップとを含むことを特徴とする方法。
【請求項２８】
請求項２５乃至２７の何れか一項に記載の方法において、
プレコート配合物の初期粘度が、第１の波長による照射に曝すことによって少なくとも１桁増加することを特徴とする方法。
【請求項２９】
請求項２７または２８に記載の方法において、
（ｉ）反応性基が酸性官能基であり、相補的反応性基が塩基性官能基であること、または、
（ｉｉ）反応性基が塩基性官能基であり、相補的反応性基が酸性官能基であることを特徴とする方法。
【請求項３０】
請求項２５乃至２９の何れか一項に記載の方法において、
プレコート配合物が複数の部分に塗布されて、それら部分のうちの少なくとも１つが第１の厚さのプレコートでコーティングされ、それら部分のうちの少なくとも別の１つが第２の厚さのプレコートでコーティングされ、第２の厚さが第１の厚さよりも大きいことを特徴とする方法。
【請求項３１】
請求項３０に記載の方法において、
第１の厚さの部分上に塗布されたパターニング配合物がプレコート内に少なくとも部分的に組み込まれ、第２の厚さの部分上に塗布されたパターニング配合物がプレコートの上に保持されることを特徴とする方法。
【請求項３２】
表面をパターニングする方法であって、
表面領域上に少なくとも１種のプレコート配合物をパターニングしてパターン化領域を形成するステップであって、パターン化領域のうちの少なくとも２つが、化学的および物理的特性の少なくとも一方において互いに異なる、ステップと、
プレコート配合物の部分的硬化を可能にする条件に、プレコート配合物を曝すステップと、
パターン化領域上に少なくとも１種のパターニング配合物を塗布するステップであって、パターン化領域上に塗布された少なくとも１種のパターニング配合物がプレコート配合物と相互作用し、パターニング配合物とプレコート配合物との間の相互作用が、前記化学的および物理的特性によって決定され、それにより、（ｉ）パターニング配合物がプレコート内に少なくとも部分的に組み込まれるか、または（ｉｉ）パターニング配合物がプレコートの上に保持される、ステップと、
プレコート配合物およびパターニング配合物の硬化の完了を可能にする条件に、表面を曝し、それによりパターン形成された表面を得るステップとを含むことを特徴とする方法。
【請求項３３】
請求項３２に記載の方法において、
プレコート配合物が透明であることを特徴とする方法。
【請求項３４】
請求項３２または３３に記載の方法において、
パターン化領域のうちの少なくとも２つの間で異なる化学的または物理的特性が、パターン化領域の組成、硬化度、粘度、粘着性、表面構造、表面張力、厚さ、化学反応性およびｐＨのうちの少なくとも１つであることを特徴とする方法。
【請求項３５】
請求項３４に記載の方法において、
化学的または物理的特性が、パターン化領域の組成であることを特徴とする方法。
【請求項３６】
請求項３５に記載の方法において、
少なくとも２つのパターン化領域の各々が、少なくとも１種の光開始剤を含むことを特徴とする方法。
【請求項３７】
請求項３６に記載の方法において、
（ｉ）少なくとも２つのパターン化領域の各々が異なる光開始剤を含み、または、
（ｉｉ）少なくとも２つのパターン化領域の各々が異なる量の光開始剤を含み、または、
（ｉｉｉ）少なくとも２つのパターン化領域の各々が光開始剤の異なる組合せを含むことを特徴とする方法。
【請求項３８】
請求項３６または３７に記載の方法において、
パターン化領域が少なくとも２種の光開始剤を含み、任意には、少なくとも２種の光開始剤のうちの第１の光開始剤が、第１の波長による照射に曝されたときに、プレコート配合物の部分的硬化を引き起こし、かつ／または少なくとも２種の光開始剤のうちの第２の光開始剤が、第２の波長による照射に曝されたときに、プレコート配合物の硬化を完了させることを特徴とする方法。
【請求項３９】
請求項３２乃至３８の何れか一項に記載の方法において、
パターン化領域の少なくとも２つは硬化度が異なり、任意には、硬化度の差が、部分的硬化を可能にする条件にパターン化領域を曝すことによって得られ、この部分的硬化を可能にする条件が、規定された帯域／波長の放射線源による照射への曝露、磁気源への曝露、電場への曝露、電子ビームによる照射、暗部硬化、ＩＲ放射線への曝露、または高温または低温への暴露のなかから選択されることを特徴とする方法。
【請求項４０】
請求項３２乃至３９の何れか一項に記載の方法において、
パターン化領域の少なくとも２つは粘度が異なることを特徴とする方法。
【請求項４１】
請求項３２乃至４０の何れか一項に記載の方法において、
パターン化領域の少なくとも２つは厚さが異なることを特徴とする方法。
【請求項４２】
請求項４１に記載の方法において、
少なくとも２のパターン化領域は、（ａ）第１の厚さのプレコートでコーティングされた少なくとも１の第１の領域と、（ｂ）第１の厚さより大きい第２の厚さのプレコートでコーティングされた少なくとも１の第２の領域とを備え、（ｉ）部分的硬化の後に第１の領域上に塗布されたパターニング配合物がプレコート内に少なくとも部分的に組み込まれ、（ｉｉ）第２の領域上に塗布されたパターニング配合物がプレコートの上に保持されることを特徴とする方法。
【請求項４３】
請求項４２に記載の方法において、
第２の厚さが、第１の厚さより少なくとも５％大きいことを特徴とする方法。
【請求項４４】
請求項３２乃至４３の何れか一項に記載の方法において、
プレコート層が、第１のプレコート配合物の第１の副層と、その上に塗布される、第２の異なるプレコート配合物の第２の副層とをパターン形成することにより得られ、少なくとも２つの領域が、第１の副層と第２の副層の比率において互いに異なることを特徴とする方法。
【請求項４５】
請求項４４に記載の方法において、
少なくとも２つの領域の各々における第１の副層と第２の副層との比率が、それぞれ０：１００％と１００％：０との間の範囲にあることを特徴とする方法。
【請求項４６】
請求項３２乃至４５の何れか一項に記載の方法において、
少なくとも１種のプレコート配合物が、少なくとも１種のパターニング配合物中の相補的作用物質と化学的に反応することができる作用物質を含むことを特徴とする方法。
【請求項４７】
請求項３２乃至４６の何れか一項に記載の方法において、
少なくとも１種のパターニング配合物を塗布する前に、少なくとも１種の中間配合物を塗布するステップをさらに含むことを特徴とする方法。
【請求項４８】
請求項４７に記載の方法において、
少なくとも１種の中間配合物が、少なくとも１種のパターニング配合物中の相補的作用物質と化学的に反応することができる作用物質を含むことを特徴とする方法。
【請求項４９】
請求項３２乃至４８の何れか一項に記載の方法において、
表面が凸状であることを特徴とする方法。
【請求項５０】
パターン形成された物品であって、
表面を有する物品と、
表面の領域上のプレコート層であって、当該プレコート層がパターン化領域を形成し、パターン化領域のうちの少なくとも２つが、化学的および物理的特性の少なくとも一方において互いに異なる、プレコート層と、
プレコート層と相互作用する少なくとも１のパターニング配合物層とを備え、パターニング配合物層とプレコート層との間の相互作用が、前記化学的または物理的特性によって決定され、パターニング配合物層が、（ｉ）プレコート層内に少なくとも部分的に組み込まれるか、または（ｉｉ）プレコート層の上に保持されていることを特徴とする物品。
【請求項５１】
請求項５０に記載のパターン形成された物品において、
プレコート層上に配置されて、プレコート層と相互作用する中間組成物層をさらに含み、中間配合物層が、（ｉ）プレコート層内に少なくとも部分的に組み込まれるか、または（ｉｉ）プレコート層の上に保持されていることを特徴とする物品。
【請求項５２】
パターン形成された物品であって、
表面を有する物品と、
表面の領域上のプレコート層であって、第１の厚さの少なくとも１の第１の領域と、第１の厚さより大きい第２の厚さの少なくとも１の第２の領域とを有するプレコート層と、
パターニング配合物の少なくとも１のパターン層とを含み、当該パターン層が、（ｉ）第１の領域内に少なくとも部分的に組み込まれ、かつ（ｉｉ）プレコート層の第２の領域の上に保持されていることを特徴とする物品。
【請求項５３】
表面上にラインパターンを形成する方法であって、
表面の少なくとも一部の上にプレコート配合物の層を形成するステップであって、前記層が、徐々に変化する厚さを有し、前記層の少なくとも１の第１の領域の厚さが、前記層の少なくとも１の第２の領域の厚さより少なくとも５％小さい、ステップと、
表面へのプレコート配合物の部分的硬化を可能にする条件に前記層を曝すステップと、
前記層上に少なくとも１種のパターニング配合物の少なくとも１本の線を塗布するステップであって、（ｉ）第１の領域上に塗布されたパターニング配合物が前記層内に少なくとも部分的に組み込まれ、かつ（ｉｉ）第２の領域上に塗布されたパターニング配合物が、予備硬化されたラインパターンを得るために、第２の領域の上に保持される、ステップと、
硬化の完了を可能にする条件に予備硬化されたラインパターンを曝して、表面上にラインパターンを得るステップとを含むことを特徴とする方法。
【請求項５４】
パターン形成された物品であって、
表面を有する物品と、
規定された方向に沿って少なくとも１の化学的または物理的特性が徐々に変化する、表面上のプレコート層と、
パターニング配合物の少なくとも１本の線とを含み、パターニング配合物が、（ｉ）プレコート層の第１の領域内に少なくとも部分的に組み込まれ、かつ（ｉｉ）プレコート層の第２の領域の上に配置され、第１および第２の領域が互いに一体的であることを特徴とする物品。
【請求項５５】
パターン形成された物品であって、
表面を有する物品と、
厚さが徐々に変化する、表面上のプレコートの層であって、当該層の少なくとも１の第１の領域の厚さが、当該記層の少なくとも１の第２の領域の厚さより少なくとも５％小さい、プレコートの層と、
パターニング配合物の少なくとも１本の線とを含み、パターニング配合物が、（ｉ）第１の領域内に少なくとも部分的に組み込まれ、かつ（ｉｉ）プレコート層の第２の領域の上に配置されていることを特徴とする物品。
【請求項５６】
請求項５５に記載の物品において、
前記層の厚さが、ラインパターンに沿って徐々に増加または減少していることを特徴とする物品。
【請求項５７】
印刷インクシステムであって、
表面張力γ０を有するプレコート配合物と、
表面張力γ２を有する少なくとも１種のパターニング配合物とを含み、周囲条件でγ０＜γ２であり、
少なくとも１種のパターニング配合物が、プレコート配合物中の相補的作用物質と化学反応することができる作用物質を含むことを特徴とする印刷インクシステム。
【請求項５８】
請求項５７に記載のシステムにおいて、
作用物質と相補的作用物質との間の化学反応が、少なくとも１種のパターニング配合物の粘度を増加させることを特徴とするシステム。
【請求項５９】
請求項５８に記載のシステムにおいて、
少なくとも１種のパターニング配合物が、初期粘度μ２０を有し、作用物質と相補的作用物質との間の化学反応時に、少なくとも１種のパターニング配合物の粘度が、粘度μ２へと少なくとも１桁増加することを特徴とするシステム。
【請求項６０】
請求項５７乃至５９の何れか一項に記載のシステムにおいて、
作用物質が、それぞれが塩基性官能基で官能化されたポリマー、オリゴマーまたはモノマーであり、相補的作用物質が、それぞれ酸性官能基で官能化されたポリマー、オリゴマーまたはモノマーであることを特徴とするシステム。
【請求項６１】
請求項５７乃至６０の何れか一項に記載のシステムにおいて、
表面張力γ０が３７ｍＮ／ｍ以下であることを特徴とするシステム。
【請求項６２】
請求項５７乃至６１の何れか一項に記載のシステムにおいて、
表面張力γ２が、γ０より少なくとも３ｍＮ／ｍ大きいことを特徴とするシステム。
【請求項６３】
請求項５７乃至６２の何れか一項に記載のシステムにおいて、
プレコート配合物および少なくとも１種のパターニング配合物の各々が、少なくとも１種の光開始剤を個別に含むことを特徴とするシステム。
【請求項６４】
請求項５７乃至６３の何れか一項に記載のシステムにおいて、
周囲条件でγ０＜γ１≦γ２となるような表面張力γ１を有する中間配合物をさらに含むことを特徴とするシステム。
【請求項６５】
請求項６４に記載のシステムにおいて、
作用物質が、中間配合物中の１種の他の相補的作用物質と互いに化学的に反応することができることを特徴とするシステム。
【請求項６６】
請求項６４または６５に記載のシステムにおいて、
表面張力γ１が、γ０より少なくとも３ｍＮ／ｍ大きいことを特徴とするシステム。
【請求項６７】
印刷インクシステムであって、
表面張力γ０を有するプレコート配合物と、
表面張力γ１を有する中間配合物と、
表面張力γ２を有する少なくとも１種のパターニング配合物とを含み、周囲条件でγ０＜γ１≦γ２であることを特徴とするシステム。
【請求項６８】
請求項６７に記載のシステムにおいて、
パターニング配合物が少なくとも１種の顔料を含み、中間配合物が少なくとも１種の他の顔料を含み、任意には、少なくとも１種の顔料が、少なくとも１種の他の顔料とは異なることを特徴とするシステム。
【請求項６９】
請求項６７または６８に記載のシステムにおいて、
少なくとも１種のパターニング配合物が、（ｉ）少なくとも１種のプレコート配合物中の相補的作用物質および（ｉｉ）中間配合物中の少なくとも１種の他の相補的作用物質のうちの少なくとも一方と化学的に反応することができる作用物質を含み、相補的作用物質および他の相補的作用物質が同じであるか、または異なることを特徴とするシステム。
【請求項７０】
請求項６７乃至６９の何れか一項に記載のシステムにおいて、
表面張力γ０が最大で３７ｍＮ／ｍであり、任意には、（ｉ）表面張力γ１がγ０より少なくとも３ｍＮ／ｍ大きく、かつ／または（ｉｉ）表面張力γ２がγ０より少なくとも３ｍＮ／ｍ大きいことを特徴とするシステム。
【請求項７１】
表面にパターンを形成する方法であって、
パターンを得るために、少なくとも１種の顔料含有パターニング配合物を表面上に塗布するステップを含み、表面が、プレコート配合物により少なくとも部分的にプレコートされ、プレコート配合物が表面張力γ０を有し、少なくとも１種のパターニング配合物が表面張力γ２を有し、周囲条件でγ０＜γ２であり、
少なくとも１種のパターニング配合物が、プレコート配合物中の相補的作用物質と化学的に反応することができる作用物質を含むことを特徴とする方法。
【請求項７２】
表面にパターンを形成する方法であって、
（ａ）表面上に表面張力γ０を有するプレコート配合物を塗布してプレコート層を得るステップと、
（ｂ）任意選択的に、表面張力γ１を有する中間配合物をプレコート層上に塗布して中間層を得るステップと、
（ｃ）表面張力γ２を有する少なくとも１種のパターニング配合物をプレコート層上に塗布してパターンを得るステップとを含み、
周囲条件でγ０＜γ１≦γ２であり、パターニング配合物が、（ｉ）プレコート配合物中の相補的作用物質および（ｉｉ）中間配合物中の少なくとも１種の他の相補的作用物質のうちの少なくとも一方と化学的に反応することができる作用物質を含むことを特徴とする方法。
【請求項７３】
請求項７２に記載の方法において、
作用物質と相補的作用物質の少なくとも一方との間の化学反応が、少なくとも１種のパターニング配合物の粘度を増加させることを特徴とする方法。
【請求項７４】
請求項７２または７３に記載の方法において、
プレコート配合物の初期粘度μ００を粘度μ０へと少なくとも１桁増加させるために、プレコート配合物を照射に曝すステップ（ａ１）をさらに備え、このステップ（ａ１）が、中間コートまたはパターニング配合物の何れかの塗布の前に行われ、任意には、ステップ（ａ１）または（ｂ１）における照射が約３６５〜４７０ｎｍの波長で適用されることを特徴とする方法。
【請求項７５】
請求項７２乃至７４の何れか一項に記載の方法において、
中間配合物が塗布される場合に、中間配合物の初期粘度μ１０を粘度μ１へと少なくとも１桁増加させるために、中間配合物を照射に曝すステップ（ｂ１）をさらに備え、このステップ（ｂ１）が、パターニング配合物の塗布前に行われ、任意には、ステップ（ａ１）または（ｂ１）における照射が約３６５〜４７０ｎｍの波長で適用されることを特徴とする方法。
【請求項７６】
請求項７２乃至７５の何れか一項に記載の方法において、
プレコート層および中間層の一方または両方にパターンが少なくとも部分的に入り込むことを特徴とする方法。
【請求項７７】
キットであって、
プレコート配合物を含む第１の容器と、
任意には、中間配合物を含む第２の容器と、
少なくとも１種のパターニング配合物を含む少なくとも１の第３の容器とを含み、
プレコート配合物が表面張力γ０を有し、中間配合物が表面張力γ１を有し、少なくとも１種のパターニング配合物が表面張力γ２を有し、周囲条件でγ０＜γ１≦γ２であり、パターニング配合物が、（ｉ）プレコート配合物中の相補的作用物質および（ｉｉ）中間配合物中の少なくとも１種の他の相補的作用物質のうちの少なくとも一方と化学的に反応することができる作用物質を含むことを特徴とするキット。
【発明の詳細な説明】
【技術分野】
【０００１】
本発明は、様々な表面上にパターンを印刷するための配合物および方法に関する。
【背景技術】
【０００２】
デジタル印刷は、オンデマンド印刷、短期間のターンアラウンド、さらには各刷での画像（変数データ）の修正も可能であるため、印刷業界で一般的に使用されている印刷技術である。以下に、三次元物体の表面に印刷するために開発された技術のいくつかについて説明する。
【０００３】
表面上にパターンを印刷する公知のプロセスは、典型的には、着色層を互いに重ね合わせて積層し、所望のパターンを形成するステップを含む。典型的な印刷プロセスでは、第１の着色層を印刷し、続いて少なくとも部分的な硬化またはピニングを行うこと（典型的にはＵＶ光または加熱によりインク配合物から溶剤を蒸発させること、および／または顔料配合物を硬化させること）が必要とされる。第２の着色層は、第１の着色層の上に印刷された後、少なくとも部分的に硬化される。このプロセスは、所望のパターンを得るために必要に応じて繰り返される。
【０００４】
別の公知の印刷プロセスでは、印刷システムが、複数の印刷ヘッドと、複数の硬化手段（例えば、光源）とを含み、一方が他方と同時に移動する。すなわち、硬化手段が印刷ヘッドの近傍に配置されるとともに、印刷ヘッドとともに移動し、その結果、各インク滴が印刷直後に硬化する。
【０００５】
これらの印刷プロセスは、いくつかの重大な欠点がある。当技術分野で公知の印刷技術は、典型的には、様々な印刷層を積み重ねることによって実行される。そのような積み重ねを可能にするために、次の層の塗布前に各層を硬化させながら、層が順次印刷される。これは、色が互いに混ざるのを防止するが、印刷プロセスが相対的に長くなる。さらに、連続的な印刷および硬化は、印刷層間の僅かなズレが望ましくない層の重なりまたは色の混合をもたらすことから、パターンの不良を引き起こし易く、一方で、印刷サイクル間の硬化が不十分であると、しばしば印刷画像のぼけを引き起こし、それにより印刷パターン全体の解像度が低下する。
【０００６】
一般的な印刷技術の欠点は、曲面上にパターンを印刷する場合はさらに著しいものとなり、そのため、印刷層の高いレベルの空間的精度と位置合わせが要求される。
【０００７】
従来の印刷技術（すなわち、各色が別々に印刷されて硬化される印刷技術）は、典型的には、表面をいくつかの化学線光源（各色ごとの光源）に曝すことを必要とする。それらの光源は、プリントヘッドの近傍に配置する必要があり、時に化学線の反射および分散を引き起こす配置構成が、プリントヘッドノズル内部およびその近傍の色彩配合物の望ましくない硬化を引き起こして、それがノズルのブロッキングを引き起こすことがある。印刷される各色は塗布システム一式（プリントヘッドおよびピニング／硬化システム）を必要とするため、通常、その設定も膨大なものとなる。
【０００８】
その他の一般的な印刷技術は、フォトポリマー材料の上に直接印刷されるＵＶマスクを使用することを伴う。しかしながら、インクジェット技術に適用可能な典型的なインク配合物の粘度が限られているため、画像の高い印刷品質を達成することができず、ブリード、裏抜け、インク滴の凝集またはフェザリングなどの問題が認められている。
【０００９】
色彩配合物の印刷用表面を提供するために、しばしばプライマー層またはプレコート配合物が表面上に塗布される。しかしながら、典型的には、そのようなプライマーまたはプレコートは、特定の表面に対して特別に調整され、様々な特性、形状および粗さレベルの表面に適用することができない。
【００１０】
さらに、当技術分野で知られているプライマー組成物の大部分は、他の層を塗布する前に硬化プロセスを必要とし、それにより印刷プロセスの複雑さおよび必要な設備が増加する。
【発明の概要】
【００１１】
従来のインクジェット印刷とは異なり、本発明は、高精度のインクジェット印刷、高解像度および光学濃度、並びに、表面上へのパターン固定のための硬化サイクルの最小化を可能にし、それらの全てが、特有のウェットオンウェット（またはウェットオンセミウェット）印刷方法により達成される。本発明の印刷配合物および方法は、従来の印刷配合物が高精度印刷および高解像度パターンを提供できない曲面上においても、高品質のパターンを印刷するのに適している。
【００１２】
本発明の以下の態様（例えば、プレコート配合物、パターニング配合物、パターニング方法など）は、それぞれ適切な印刷システムまたはプロセスにおいて使用できることを理解されたい。本発明の態様および原理は個々に説明されるが、本明細書に開示の１または複数の態様および原理は、適切なシステムまたは印刷プロセスにおいて組み合わせられるか、付随して使用され、そのような組合せもまた、この開示の範囲内とみなされる。
【００１３】
プレコート配合物
従来のインクジェット印刷とは異なり、本開示のプレコート配合物は、配合物を表面のタイプおよびその物理的および／または化学的特性に合わせる必要なく、印刷用の様々な表面を提供することを可能にする。さらに、本明細書中に説明するように、本開示のプレコート配合物は、特有の性質により、３Ｄ（湾曲）表面上への印刷を可能にするとともに、その上に塗布される様々なパターニング配合物の定着を改善する。このため、本開示の配合物は、最終的に、表面上へのパターンの固定のための硬化サイクルを最小化するとともに、高精度のインクジェット印刷、高解像度および光学濃度を提供する。
【００１４】
本開示は、その一態様では、少なくとも１種の官能化モノマーと、少なくとも１種のオリゴマーと、少なくとも１種の界面活性剤と、第１の波長で活性化可能な少なくとも１種の第１の光開始剤と、第２の波長で活性化可能な少なくとも１種の第２の光開始剤とを含む印刷プレコート配合物を提供する。
【００１５】
「（印刷）プレコート配合物」という用語は、印刷が望まれる表面に直接塗布される、プライマーまたはコーティング組成物として使用される、多成分組成物を包含することを意味する。プレコート配合物が塗布されると、表面上にプレコート層が形成され、その上に他の（後続の）印刷配合物を任意の適切な技術（例えば、インクジェット印刷）によって塗布することができる。プレコート配合物は、典型的には液体であり、均質溶液の形態（すなわち、各成分が配合物の他の成分に可溶性である形態）であってもよく、あるいは分散液または懸濁液の形態として、プレコート配合物のいくつかの成分が、配合物の他の成分に分散または懸濁されるものであってもよい。
【００１６】
プレコート配合物は、いくつかの実施形態では、最大で３７ｍＮ／ｍの表面張力によって特徴付けられる。表面張力値は、「周囲条件」について与えられており、この周囲条件とは、特に明記しない限りは、大気圧および２５℃の温度を指すものとする。
【００１７】
印刷が望まれる通常の表面は少なくとも３５ｍＮ／ｍの表面張力を有し、時には１００ｍＮ／ｍを超え、あるいは５００ｍＮ／ｍにもなるため、プレコート配合物のより低い表面張力は、表面の十分な濡れ性を提供するだけでなく、表面上へのプレコート配合物の拡散ももたらす。
【００１８】
いくつかの実施形態では、プレコート配合物が、約２０〜約３７ｍＮ／ｍ、約２０ｍＮ／ｍ〜３６ｍＮ／ｍ、約２０ｍＮ／ｍ〜２５ｍＮ／ｍ、または約２０ｍＮ／ｍ〜３３ｍＮ／ｍの表面張力を有することができる。
【００１９】
プレコート配合物は、プレコート配合物の所望の特性を提供するために一緒に調整されるいくつかの成分を含む。
【００２０】
プレコート配合物は、少なくとも１種の官能化モノマーと、少なくとも１種のオリゴマーとを含む。モノマーおよびオリゴマーは、後述するように、光開始剤の助けにより共重合して表面上にプレコート層を形成することができるように選択される。「モノマー」という用語は、同一または類似の分子と化学的に反応してポリマー鎖を形成することができる分子を指す。すなわち、モノマーは、ポリマー鎖の繰り返し基本単位とみなすことができる基礎的要素である。同様に、「オリゴマー」という用語は、いくつかのモノマー、例えば２〜２０のモノマーを含むポリマー繰り返し単位を指す。
【００２１】
いくつかの実施形態によれば、少なくとも１種のモノマーを、メチルアクリレート（ＭＡ）、メチルメタクリレート（ＭＭＡ）、エチルアクリレート、（エチルヘキシル）アクリレート、ヒドロキシエチルメタクリレート、ブチルアクリレート、ブチルメタクリレート、トリメチロールプロパントリアクリレート（ＴＭＰＴＡ）、トリエトキシトリアクリレート（ＴＭＰ（ＥＯ）３ＴＡ）、イソボルニルアクリレート（ＩＢＯＡ）、ジプロピレングリコールジアクリレート（ＤＰＧＤＡ）およびそれらの組合せのなかから選択することができる。
【００２２】
いくつかの実施形態では、少なくとも１種のモノマーが、プレコート配合物中に、約１５〜約７０重量％の濃度で存在するものであってもよい。他の実施形態では、モノマーが、約２０〜７０重量％、約２５〜７０重量％、約３０〜７０重量％、約３５〜７０重量％、あるいは約４０〜７０重量％の濃度で配合物中に存在するものであってもよい。いくつかの他の実施形態では、モノマーが、約１５〜６５重量％、約１５〜６０重量％、約１５〜５５重量％、約１５〜５０重量％、あるいは約１５〜４５重量％の濃度で配合物中に存在するものであってもよい。さらなる実施形態では、配合物中のモノマーの濃度が、約３０〜６５重量％、約３０〜６０重量％、あるいは約３５〜６０重量％であってもよい。
【００２３】
他の実施形態によれば、オリゴマーは、エポキシアクリレート、ポリエステルアクリレート、アクリルアクリレート、ウレタンアクリレートおよびそれらの組合せから選択されるものであってもよい。
【００２４】
少なくとも１種のオリゴマーは、いくつかの実施形態によれば、プレコート配合物中に約５〜５０重量％の濃度で存在するものであってもよい。他の実施形態では、オリゴマーが、約１０〜５０重量％、約１５〜５０重量％、約２０〜５０重量％、約２５〜５０重量％、または約３０〜５０重量％の濃度でプレコート配合物中に存在する。いくつかの他の実施形態では、オリゴマーが、約５〜４５重量％、約５〜４０重量％、約５〜３５重量％、または約５〜３０重量％の濃度でプレコート配合物中に存在するようにしてもよい。さらなる実施形態では、プレコート配合物中のオリゴマーの濃度が、約１０〜４５重量％、約１５〜３５重量％、または約１５〜３０重量％であってもよい。
【００２５】
モノマーは、少なくとも１種の反応性基によって官能化される。オリゴマーは、少なくとも１種の官能基によって官能化されていても、官能化されていなくてもよく、その官能基は、官能化モノマーのものと同じであっても、異なるものであってもよい。「反応性基」という用語は、モノマーまたはオリゴマー主鎖に結合、典型的にはグラフトされ、適切な相補的反応性基と化学反応することができる官能化基を指す。本発明のプレコート配合物では、反応性基は、一般に、モノマーとオリゴマーの重合プロセスによって影響を受けることはなく、適切な相補性基に対する化学的反応性を維持する。
【００２６】
「相補的反応性基」は、後の印刷プロセスにおいてプレコート層上に塗布される１または複数のパターニング配合物（後述）中に存在する適切な官能基である。プレコート配合物の反応性基とプレコート上に塗布されるパターニング配合物中に存在する相補的反応性基との間で起こる化学反応は、パターニング配合物のプレコート層上への、そして時にはプレコート層内への固定をもたらす。
【００２７】
「化学反応」は、当技術分野で公知の任意の反応、例えば、酸−塩基反応、レドックス反応、イオン結合、錯体形成などである。いくつかの実施形態では、反応性基は酸性部分であり、相補的反応性基は塩基部分である。他の実施形態では、反応性基は塩基部分であり、相補的反応性基は酸性部分である。
【００２８】
反応性基が酸性である場合、いくつかの実施形態では、カルボキシル基、スルホン酸基（−ＳＯ２ＯＨ）、チオールおよびエノールのなかから選択することができる。そのような実施形態において、相補的反応性基が塩基性となる。
【００２９】
反応性基が塩基性（すなわち、塩基として反応する）である他の実施形態では、第１級アミン、第２級アミン、第３級アミン、ヒドロキシル基およびアミドなどのなかから選択することができる。そのような実施形態において、相補的反応性基が酸性となる。
【００３０】
いくつかの実施形態では、プレコート配合物が少なくとも１種の他のオリゴマーをさらに含み、この他のオリゴマーが、官能化されていても、官能化されていなくてもよい。そのような少なくとも１種の他のオリゴマーは、少なくとも１種のオリゴマーと同じまたは異なる主鎖を有していてもよい。すなわち、少なくとも１種のオリゴマーの主鎖（すなわち、存在する場合には官能基を有しない）は、少なくとも１種の他のオリゴマーの主鎖と同じであっても異なっていてもよい。いくつかの実施形態では、少なくとも１種の他のオリゴマーを、エポキシアクリレート、ポリエステルアクリレート、アクリルアクリレート、ウレタンアクリレートおよびそれらの組合せのなかから個別に選択することができる。
【００３１】
いくつかの実施形態では、少なくとも１種の他のオリゴマーが、プレコート配合物中に約５〜１５重量％の濃度で存在する。
【００３２】
いくつかの実施形態では、少なくとも１種のオリゴマーおよび少なくとも１種の他のオリゴマーは両方とも官能化されていない。他の実施形態では、少なくとも１種のオリゴマーおよび少なくとも１種の他のオリゴマーの少なくとも一方が官能化される。
【００３３】
いくつかの他の実施形態では、少なくとも１種のオリゴマーと少なくとも１種の他のオリゴマーの両方が官能化される。そのような実施形態において、オリゴマーの官能性は、同じであっても異なっていてもよく（すなわち、酸性または塩基性）、少なくとも１種のオリゴマーが、少なくとも１種の他のオリゴマーのものと同じ官能基または異なる官能基を有することができる。
【００３４】
また、プレコート配合物は、少なくとも１種の界面活性剤も含む。本開示において、「界面活性剤」という用語は、配合物の表面張力を変更、典型的には低下させる化学物質を包含することを意味する。界面活性剤は、印刷される表面上に塗布されたときにプレコート配合物の十分な濡れおよび広がりが得られるように、所望の表面張力、例えば最大で３７ｍＮ／ｍの表面張力を配合物に提供する。理論に拘束されることを望むものではないが、界面活性剤分子は、極性部分と非極性部分を含む。極性アクリルモノマーおよびオリゴマーに基づく本開示のプレコート配合物において、界面活性剤分子は、プレコート配合物の外面の近く、すなわち表面および／または空気とプレコートの界面に蓄積する傾向があり、それにより、界面領域における配合物の表面張力を変化させる。
【００３５】
本開示のプレコート配合物は、２種以上の界面活性剤を含むことができ、各界面活性剤が配合物の表面張力に異なる影響を及ぼすようにしていもよい。すなわち、極性および／または分子量の相違により、１つの界面活性剤が配合物／空気の界面に蓄積する一方で、別の界面活性剤が配合物／表面の界面に蓄積し、それにより界面の各々で異なる表面張力の変更を生じさせることも、本開示の範囲内で企図される。
【００３６】
いくつかの実施形態では、少なくとも１種の界面活性剤が、シリコンポリマー、シリコン有機ポリマー、アクリレート修飾シロキサン、フルオロアクリレート修飾シロキサンおよびその他の適切な界面活性剤、並びに、それらの混合物または組合せから選択される。
【００３７】
他の実施形態では、少なくとも１種の界面活性剤が、約０．０１〜４重量％の濃度でプレコート配合物中に存在する。他の実施形態によれば、界面活性剤が、約０．０１〜３．８重量％、約０．０１〜３．６重量％、約０．０１〜３．４重量％、約０．０１〜３．２重量％、約０．０１〜３重量％、約０．０１〜２．８重量％、約０．０１〜２．６重量％、約０．０１〜２．４重量％、約０．０１〜２．２重量％、または約０．０１〜２重量％の濃度で、プレコート配合物中に存在する。いくつかの他の実施形態によれば、界面活性剤が、約０．０２〜４重量％、約０．０３〜４重量％、約０．０３〜４重量％、約０．０４〜４重量％または約０．０５〜４重量％の濃度で、プレコート配合物中に存在する。さらなる実施形態によれば、プレコート配合物中の界面活性剤の濃度を、約０．０２〜３．８重量％、約０．０３〜３．６重量％、約０．０４〜３．４重量％、または約０．０５〜３重量％とすることができる。
【００３８】
上述したように、モノマーは（時にはオリゴマーも）、それらの重合が印刷プロセス中の所望の条件で得られるように選択される。この目的のために、プレコート配合物は少なくとも２種の光開始剤を含み、各々が異なる波長による照射によって活性化可能となっている。このため、本開示のプレコート配合物において、光開始剤の各々は、プレコート配合物が曝される照射を制御することによって、所望の異なる時間で活性化させることができる。「光開始剤」は、典型的には、重合（「硬化」としても知られる）メカニズムにおける１または複数のステップの速度を増加させるために使用される化合物であり、その速度の増加が、例えばラジカル種を生成して追加メカニズムによる重合を促進することで、より低い活性化エネルギーを有する反応経路を提供することによって達成される。
【００３９】
例示的で非限定的な光開始剤は、芳香族ケトン、有機ホスフィン、ベンジルペルオキシド、ベンゾフェノン、例えば、ピペラジンベースのアミノアルキルフェノン（Ｏｍｎｉｐｏｌ  ９１０）、カルボキシメトキシチオキサントンおよびポリテトラメチレングリコールのジエステル（Ｏｍｎｉｐｏｌ  ＴＸ）、ビス（２，４，６−トリメチルベンゾイル）フェニルホスフィンオキシド（ｉｒｇａｃｕｒｅ  ８１９）または４−ヒドロキシベンゾフェノンラウレート（Ｏｍｎｉｒａｄ  ４ＨＢＬ）、並びに、ポリマー光開始剤などである。
【００４０】
第１の光開始剤は、第１の波長の光による照射で活性化可能である。いくつかの実施形態では、第１の波長が、約３６５ｎｍ〜約４７０ｎｍである。
【００４１】
本開示のプレコート配合物では、第一の光開始剤が、表面上に塗布されたときにプレコート配合物の粘度を増加させるために使用されるが、モノマーおよびオリゴマーの完全な重合を得ることなく、プレコート配合物の表面を粘着性にして、他の配合物、例えば、パターニング配合物をその上に塗布することを可能にする。この目的のために、プレコート配合物中の第１の光開始剤の濃度は、典型的には低く、モノマーおよびオリゴマーの完全な重合を可能にするには不十分であり、それにより、第１の照射波長に曝されたときに、相対的に速い減少（または活性低下）を可能にする。このため、いくつかの実施形態では、少なくとも１種の第１光開始剤が、プレコート配合物中に約０．１〜２重量％の濃度で存在する。他の実施形態では、第１の光開始剤が、約０．１〜１．８重量％、約０．１〜１．６重量％、約０．１〜１．４重量％、約０．１〜１．２重量％、または約０．１〜１重量％の濃度でプレコート配合物中に存在する。いくつかの他の実施形態では、第１の光開始剤が、約０．２〜２重量％、約０．２５〜２重量％、約０．３〜２重量％、約０．３５重量％〜２重量％、約０．４〜２重量％、または約０．４５〜２重量％の濃度でプレコート配合物中に存在する。さらなる実施形態では、プレコート配合物中の第１の光開始剤の濃度が、約０．１５〜１．８重量％、約０．２〜１．６重量％、約０．３〜１．４重量％、約０．４〜１．２重量％、または約０．５〜１重量％である。
【００４２】
いくつかの実施形態では、プレコート配合物の粘度が、周囲温度で少なくとも２５ｃｐｓ（センチポアズ）である。このため、少なくとも１種の第１の光開始剤が第１の波長への曝露により活性化可能である場合、いくつかの実施形態では、プレコート配合物の粘度を少なくとも１００ｃｐｓ、少なくとも１，０００ｃｐｓ、少なくとも１０，０００ｃｐｓ、または少なくとも１００，０００ｃｐｓに増加させることができる。
【００４３】
「粘度」という用語は、加えられた応力による漸次的な変形に対する配合物または印刷層の耐性を意味する。この開示の配合物は、通常は液体の形態であるため、粘度の増加は、典型的には、配合物の半凝固および／またはゲル化として観察されるであろう。すなわち、配合物の粘度が増加すると、その層は、加えられる応力に対する耐性が増加する。このような半凝固は、表面上へのプレコート配合物の十分な固定を可能にする一方で、完全な重合（または乾燥）を待たずにプレコート層上にパターニング配合物を塗布する能力を有する。すなわち、部分重合は、そのような塗布の間に硬化／乾燥工程を必要とせずに、プレコート層上へのパターニング配合物の塗布および固定を可能にし、それにより、本明細書中にも記載のように、いわゆる「ウェットオンウェット」印刷を可能にする。
【００４４】
すなわち、第１の光開始剤は、プレコート配合物中において、適切な光源に曝されたときにプレコート配合物を部分的に硬化させる機能を果たし、それにより、印刷プレコート層中の配合物の粘度を増加させる。
【００４５】
第１の波長に曝されるとプレコート層の一部のみの硬化を生じる（通常は粘度の増加を伴う）ため、印刷パターンの最終的な固定は、その印刷の完了後にのみ達成される。第１の光開始剤とは異なるものとして示した少なくとも第２の光開始剤は、モノマーと、任意にはオリゴマーの実質的に完全な重合を可能にするために使用される。そのような完全重合は、所望のパターニング配合物すべてがプレコート層の上に（時にはその中に）塗布されたときに、印刷パターンを固化して（すなわち粘度をさらに増加させて）永続的に固定するために使用される。
【００４６】
第２の光開始剤は、第１の光開始剤の活性化波長とは十分に異なる別個の第２の波長で活性化可能である。いくつかの実施形態では、第２の波長は、約２００ｎｍ〜約４７０ｎｍである。
【００４７】
第２の光開始剤の非限定的な例は、１−［４−（２−ヒドロキシエトキシル）−フェニル］−２−ヒドロキシ−２−メチルプロパノン（Ｏｍｎｉｒａｄ  ６５９）、１−ヒドロキシ−シクロヘキシル−フェニルケトン（Ｏｍｎｉｒａｄ  ４８１）、ヒドロキシケトン（ｅｓａｃｕｒｅ  Ｋｉｐ  １６０）、メチル−ｏ−ベンゾイルベンゾエート（Ｏｍｎｉｒａｄ  ＯＭＢＢ）、４−（４−メチルフェニルチオ）ベンゾフェノン（Ｓｐｅｅｄｃｕｒｅ  ＢＭＳ）、２−ベンジル−２−（ジメチルアミノ）−４’−モルホリノブチロフェノン（Ｏｍｎｉｒａｄ  ２４８）、並びに、ポリマー光開始剤である。
【００４８】
他の実施形態によれば、少なくとも１種の第２の光開始剤は、約３〜１０重量％の濃度でプレコート配合物中に存在し、この濃度は、第２の波長による照射に曝されたときにモノマーと、任意にはオリゴマーの実質的に完全な重合を可能にする量である。いくつかの実施形態では、第２の光開始剤が、約３〜９．５重量％、約３〜９重量％、約３〜８．５重量％、約３〜８重量％、または約３〜７重量％の濃度でプレコート配合物中に存在する。他の実施形態では、第２の光開始剤が、約３．５〜１０重量％、約４〜１０重量％、約４．５〜１０重量％、または約５〜１０重量％の濃度でプレコート配合物中に存在するようにしてもよい。
【００４９】
第１および第２の光開始剤の各々は、他方とは関係なく、単一の化合物または化合物の混合物によって構成されるものであってもよい。
【００５０】
なお、第１および第２の光開始剤は、同じ化学分子によって構成されるようにしてもよいことに留意されたい。そのような場合、光開始剤分子は２つの異なる部分を含み、その第１の部分が第１の波長によって活性化可能であり、他方が第２の波長によって活性化可能である。そのような場合、第１の光開始剤は、第１の波長の照射に曝されたときに完全に消費されることはなく、配合物が第２の波長の照射に曝されたときに不活性とされる。
【００５１】
本開示において、「波長」という用語は、放射帯域、すなわち（使用される照射源に応じて）広帯域または狭帯域となる波長の帯域における照射を意味する。この用語は、規定された（単一の）波長における単色光を包含することも意図している。
【００５２】
なお、第１および第２の光開始剤が同じ波長で活性化可能であるが、活性化のために異なる強度および／または異なる照射時間を必要とする場合もあることに留意されたい。さらに、プレコート配合物が単一の光源によって照射されるが、配合物中の光開始剤の各々が光源の異なる波長に反応する場合もあることに留意されたい。いくつかの実施形態では、第１および第２の光開始剤が、波長、照射強度および照射時間の異なる組合せ（すなわち、波長、強度および時間のうちの少なくとも１つが異なること）によって、それぞれ活性化可能である。
【００５３】
プレコート配合物は、いくつかの実施形態では、典型的には約５ナノメートル〜約５００ナノメートルの平均直径を有するナノ粒子を含むものであってもよい。いくつかの実施形態では、ナノ粒子が、約５〜約４５０ｎｍ、約５〜約４００ｎｍ、約５〜約３５０ｎｍ、約５〜約３００ｎｍ、または約５〜約２５０ｎｍの平均直径を有する。他の実施形態では、ナノ粒子が、約１０〜約５００ｎｍ、約２０〜約５００ｎｍ、約２５〜約５００ｎｍ、約３０〜約５００ｎｍ、約３５〜約５００ｎｍ、約４０〜約５００ｎｍの間、または約４５〜約５００ｎｍの平均直径を有することができる。いくつかの他の実施形態では、ナノ粒子が、約１０〜４５０ｎｍ、約２０〜約３５０ｎｍ、約２５〜約２５０ｎｍ、または約３０〜約２００ｎｍの平均直径を有することができる。
【００５４】
いくつかの実施形態によれば、ナノ粒子が、２５０ｎｍ以下の平均直径を有することができる。
【００５５】
ナノ粒子は、典型的には、プレコート配合物の光学特性（例えば、配合物の透明度）を損なうことのないように、それらの吸光度に従って選択される。このため、いくつかの実施形態では、ナノ粒子が、可視スペクトル、すなわち４００〜７００ｎｍの波長の照射に対して透明である。そのような適切な任意のナノ粒子をプレコート配合物に使用することができ、いくつかの実施形態では、ナノ粒子がシリカナノ粒子（ＳｉＯ２）である。
【００５６】
プレコート配合物は、いくつかの実施形態では、顔料、希釈剤、ポリマー、粘着性調整剤、フリーラジカルスカベンジャー、粘度調整剤、または任意の他の機能性添加剤の少なくとも１つをさらに含むことができる。
【００５７】
「顔料」という用語は、プレコート配合物を所望の色または他の所望の特性にする化学物質を指す。なお、顔料は、光開始剤の所望の活性を損なわないようにするために、上述した第１および第２の波長の光の照射を吸収しないように選択されることに留意されたい。いくつかの実施形態では、顔料が、発色団、塩、カプセル化顔料粉末、サーモクロミック顔料、蛍光顔料、セキュリティタグ付け剤、無機顔料、有機顔料などのなかから選択される。この用語は、金属粒子、磁性粒子、導電性顔料、ガラスまたはセラミック粒子（フリット）、発光顔料なども包含する。
【００５８】
他の実施形態では、プレコート配合物が（少なくとも可視光波長において）透明である。
【００５９】
「希釈剤」は、プレコート配合物の初期粘度の制御を可能にする化学物質である。いくつかの実施形態では、希釈剤を、少なくとも１種の任意に置換された脂肪族希釈剤、少なくとも１種の任意に置換された芳香族希釈剤、アクリル酸エステル、およびそれらの混合物のなかから選択することができる。
【００６０】
他の実施形態では、希釈剤を、第１および／または第２の光開始剤の何れかによって活性化される重合プロセスに加わるアクリル酸エステルモノマーとすることができる。希釈剤は、含まれる場合、プレコート配合物の２５〜３０重量％を構成することができる。
【００６１】
なお、本開示において、希釈剤を溶剤と混同すべきではないことに留意されたい。希釈剤は、配合物の初期粘度を低下させるために使用されるが、蒸発することはなく、光開始剤が活性化されるときの粘度の増加は、揮発性成分（例えば溶剤）の蒸発ではなく、重合によって引き起こされる。このため、いくつかの実施形態では、プレコート配合物は、実質的に溶剤、例えば、揮発性溶剤を含まない。プレコート配合物を調製するために使用される成分の１または複数は、溶液の形態であってもよく、すなわち、その中に特定の成分を溶解させるために使用される固有の溶剤を含むことができるため、「溶剤が実質的に存在しない」という用語は、プレコート配合物および／または印刷パターンの特性（例えば、粘度、表面張力、粘着性、硬化プロファイルなど）に有意な影響を及ぼさない濃度の溶剤を示すことを意図している。いくつかの実施形態では、プレコート配合物が、微量の溶剤、すなわちプレコート配合物を配合するために使用される成分に由来する溶剤の不純物を含むことができる。
【００６２】
いくつかの実施形態によれば、プレコート配合物が、最大で５重量％の溶剤を含むようにしてもよい。他の実施形態によれば、プレコート配合物が、０〜４．５重量％の溶剤、０〜４重量％の溶剤、０〜３．５重量％の溶剤、０〜３重量％の溶剤、または０〜２．５重量％の溶剤を含むようにしてもよい。いくつかの他の実施形態によれば、プレコート配合物が、０．０１〜５重量％の溶剤、０．０５〜５重量％の溶剤、０．１〜５重量％の溶剤、０．２〜５重量％の溶剤、０．５〜５重量％の溶剤を含むようにしてもよい。
【００６３】
いくつかの実施形態では、プレコートが表面上に予め塗布されるようにしてもよく、他の実施形態では、プレコート配合物が、パターニング配合物の何れかを塗布する直前に、表面上に塗布されるようにしてもよい。
【００６４】
このため、本開示は、その別の態様では、表面を有する印刷用の基材であって、表面の少なくとも一部が、本明細書中に記載のプレコート配合物の層によってプレコートされた基材を提供する。すなわち、本発明に包含される製品の１つは、本発明のプレコート配合物が塗布された基材であり、種々の印刷技術、例えばジェット印刷による印刷（すなわち、印刷配合物および／またはパターニング配合物の塗布）に適した基材を提供する。
【００６５】
「表面」は如何なる材料からなるものであってもよい。表面は、表面全体またはその一部であってもよい。コーティングされる基材表面の部分は、任意のサイズおよび構造のものであってもよく、その部分は連続的であってもよく、またはいくつかの非連続的に離間した小部分から構成されるものであってもよい。いくつかの実施形態では、基材の表面が実質的に二次元である。他の実施形態では、表面が三次元物体の表面である。他の実施形態では、基材（または物体）の表面の少なくとも一部が、その表面全体である。
【００６６】
コーティングは、任意の適切な「基材」上で行うことができ、当該基材は、吸収性または非吸収性、導電性または非導電性、有色または透明、可撓性または剛性の基材であってもよく、さらには、実質的に二次元（薄くて平坦な基材）、三次元の湾曲した（非平坦な）表面、起伏のある表面または不均一な表面などであってもよい。表面は、任意の滑らかさを有することができる。最も一般的な用語において、基材は、金属、ガラス、紙、半導体、ポリマー材料、セラミック表面、またはいくつかの異なる材料を含むハイブリッド基材などの固形材料からなるものであってもよい。表面材料、すなわちその上にプレコート配合物が塗布される基材は、必ずしも基材の大部分と同じ材料でなくともよい。例えば、基材は、本開示のプレコート配合物がその上に塗布される外層であって、大部分の材料とは異なる外層を含むことができる。そのような基材の非限定的な例としては、塗装された基材またはガラスで覆った基材などがある。
【００６７】
基材は、均一な表面、すなわち、実質的に均一な表面粗さを有してもよく、単一の材料（または単一の組成物）でできていてもよく、かつ／または均一な厚さを有してもよい。しかしながら、本開示では、表面が不均一である場合もあることに留意されたい。すなわち、基材の表面が、粗さ、高さ、厚さ、材料または組成などのうちの少なくとも１つが異なる少なくとも２つのセクションを含むことができる。少なくとも２つのセクションは、互いに一体的なものであってもよいし、それらの間にギャップを有するものであってもよい（すなわち、それら基材セクションが連続的に関連付けられるものであってもよい）。例えば、それら基材セクションのうちの一方がチューブであり、他方の基材セクションが、チューブに関連するキャップとすることができ、それらチューブとキャップとの間に小さなギャップが形成されるものであってもよい。このため、本開示の方法は、マルチセクション基材上への連続的な印刷として適用することができる。
【００６８】
このため、いくつかの実施形態では、本開示の方法が、少なくとも２つの連続的に関連するセクションを含む基材の表面上にプレコート配合物を連続的にパターニングすることを含む。当業者であれば分かるように、セクションの各々は、複数の領域を形成するようにパターン化されて、各パターン化領域が、化学的および物理的特性のうちの少なくとも１つによって互いに異なるものであってもよい。
【００６９】
いくつかの実施形態では、プレコート配合物が、第一の波長の照射に暴露されると、第一の活性化可能な光開始剤から実質的に失われる。このような実施形態によれば、配合物の粘度は、少なくとも１００ｃｐｓ、少なくとも１，０００ｃｐｓ、少なくとも１０，０００ｃｐｓ、または少なくとも１００，０００ｃｐｓである。増加した粘度は、その後の印刷用の３Ｄ表面を調製する際に特に重要であり、それによって表面の曲率に起因するプレコート配合物の滲みや染出しを防止することができる。
【００７０】
そのような基材は、保護層として機能する、プレコート配合物層上に配置される除去可能な層をさらに含むようにしてもよい。保護層は、その後の印刷の前に、ユーザまたは印刷システムにより取り除かれるものであってもよい。
【００７１】
また、本開示のプレコート配合物は、標準的な硬化条件（ＵＶ放射線源への暴露）下では硬化することが困難な配合物をパターニングするための硬化促進剤としても機能し得る。そのようなパターニング配合物には、しばしば、非常に多くの顔料が含まれ、それら顔料が放射線の一部を吸収して、適切な硬化を妨げることがある。理論に束縛されることを望むものではないが、パターニング配合物がプレコート配合物上に塗布されると、プレコート配合物中に存在する光開始剤の一部がパターニング配合物中に拡散または移動し、それにより、パターニング配合物中の光開始剤の濃度を増加させて、その硬化を促進することとなる。
【００７２】
このため、本開示は、別の態様において、本明細書に記載のプレコート配合物であって、その上に塗布されるパターニング配合物の硬化を促進するのに使用されるプレコート配合物を提供する。
【００７３】
本開示のプレコート配合物は、これが塗布される様々な表面に対する耐摩耗性および高い接着性も示し、それ故に、優れた安定性と接着性で表面にパターン全体を印刷することを可能にする。このため、本開示は、別の態様では、本明細書に記載のプレコート配合物であって、その上に塗布されるパターニング配合物の表面への付着性を高めるのに使用されるプレコート配合物を提供する。
【００７４】
別の態様では、本発明は、印刷用の表面を処理する方法であって、
（ａ）本明細書に記載のプレコート配合物を表面の少なくとも一部に塗布するステップと、
（ｂ）表面を第１の波長による照射に曝して、プレコート配合物中の少なくとも１種の第１の光開始剤を活性化させ、それにより、配合物の粘度をその初期粘度と比較して少なくとも１桁増加させて、プレコートされた表面を得るステップとを含む方法を提供する。
【００７５】
本明細書において、「少なくとも１桁」は、少なくとも１０倍、少なくとも１００倍、少なくとも１０００倍、または少なくとも１０，０００倍の初期値の増加を意味する。すなわち、プレコート配合物の初期粘度は、第１の波長の照射に曝すことにより、少なくとも１０倍増加することとなる。
【００７６】
いくつかの実施形態では、この方法が、増粘されたプレコート層上に除去可能な層を塗布するステップをさらに含む。
【００７７】
本発明は、他の一態様において、基材上にパターンを印刷する方法であって、
（ａ）本明細書に記載のプレコート配合物を基材の表面の少なくとも一部分に塗布するステップと、
（ｂ）表面を第１の波長による照射に曝して、プレコート配合物中の少なくとも１種の第１の光開始剤を活性化させるステップと、
（ｃ）前記一部分のうちの少なくともある領域に少なくとも１種のパターニング配合物を塗布するステップと、
（ｄ）表面を第２の波長による照射に曝して、プレコート配合物中の少なくとも１種の第２の光開始剤を活性化させるステップとを含む方法を提供する。
【００７８】
本発明は、別の態様において、パターンを基材上に印刷する方法であって、
（ａ）本明細書に記載のプレコート配合物を基材の表面の少なくとも一部分に塗布するステップと、
（ｂ）表面を第１の波長による照射に曝して、プレコート配合物中の少なくとも１種の第１の光開始剤を活性化させるステップと、
（ｃ）前記一部分のうちの少なくともある領域に少なくとも１種のパターニング配合物を塗布するステップであって、少なくとも１種のパターニング配合物が、プレコート配合物中の反応性基と化学的に反応することができる相補的反応性基を含む、ステップと、
（ｄ）表面を第２の波長による照射に曝して、プレコート配合物中の少なくとも１種の第２の光開始剤を活性化させるステップとを含む方法を提供する。
【００７９】
印刷中、プレコート配合物は、最初に、それ自体公知の任意の適切な技術によって表面上に塗布される。プレコート配合物の塗布技術の非限定的な例としては、インクジェット印刷、噴霧、ペインティング、ペースティングなどが挙げられる。
【００８０】
プレコート配合物は、表面に塗布されると、第１の波長による照射に曝され、それにより、プレコート配合物の限定的な重合による粘度の増加を生じる。いくつかの実施形態では、プレコート配合物の初期粘度が、第１の波長による照射に曝すことによって少なくとも１桁増加する。そのような実施形態によれば、プレコート配合物は、照射に曝される前に、少なくとも１０ｃｐｓ、時には少なくとも２５ｃｐｓ、または少なくとも４０ｃｐｓの粘度を有し、照射に曝された後に、少なくとも１，０００ｃｐｓの粘度を有する。いくつかの実施形態では、プレコート配合物は、照射に曝される前に、約１０〜３００ｃｐｓの粘度を有し、照射後に少なくとも１，０００ｃｐｓの粘度を有することができる。
【００８１】
その後、少なくとも１種のパターニング配合物の滴またはスポットが塗布され、それにより所望のパターンが得られる。プレコート配合物は透明または透き通っていることが多いが、「パターニング配合物」は顔料を含む。２種以上のパターニング配合物を塗布する場合、各パターニング配合物は異なる顔料を含むことができる。例えば、少なくとも４種のパターニング配合物であって、その各々が、例えばＣＭＹＫカラーとしても知られているシアン、マゼンタ、イエローおよびブラック（またはキー）から選択される異なる顔料を含むパターニング配合物を、所望の印刷パターンを形成するために、増粘されたプレコート層上に塗布するようにしてもよい。他のパターニング配合物は、白色顔料、金属粒子、導電性顔料、テクスチャリング剤、サーモクロミック顔料、蛍光顔料、セキュリティタグ付け剤、磁性粒子、ガラスまたはセラミック粒子（フリット）などを含むものであってもよい。
【００８２】
「パターン」という用語は、１または複数のパターニング配合物を表面領域に塗布することによって表面上に形成される、任意のサイズの任意の形状を指す。例えば、パターンは単一の幾何学的形状または抽象的形状であってもよい。代替的には、パターンは、表面上にランダムにまたは順序付けられた様式で配置される同一のサイズまたは異なるサイズの複数の形状を含むことができる。この用語は、線、文字、数字、記号なども含む。
【００８３】
いくつかの実施形態では、少なくとも１種のパターニング配合物が、プレコート配合物の表面張力と比較して少なくとも３ｍＮ／ｍ大きい表面張力を有する。理論に束縛されることを望むものではないが、プレコート層上へのパターニング配合物の濡れ広がりが表面張力の差によって制限されるため、この表面張力の差は、あるパターニング配合物の別のパターニング配合物へのブリードまたはフェザリングを防止する。このため、異なるパターニング配合物間で高いパターニング解像度および明確な（鮮明な）境界線を得ることができるとともに、望ましくない色の混合を防ぐことができる。
【００８４】
上述したように、プレコート配合物は、化学反応、例えば、プレコート配合物中の反応性基とパターニング配合物中の相補的な反応性基との間の酸−塩基反応により、更なる固定を得ることが可能である。いくつかの実施形態では、反応性基が酸性官能基であり、相補的反応性基が塩基性官能基である。他の実施形態では、反応性基は塩基性官能基であり、相補的反応性基が酸性官能基である。
【００８５】
また、プレコート配合物は、プレコート層内のパターニング配合物滴の組み込み深さを制御することを可能にする。これは、以下に述べるように、表面の異なる領域で、プレコート層の特性の１つ、例えば、プレコート層の厚さを選択的に制御することによって達成することができる。
【００８６】
いくつかの実施形態では、プレコート配合物が、複数の表面の部分上に選択的に塗布され、それら部分のうちの少なくとも１つが、第１の厚さのプレコートによってコーティングされ、それら部分のうちの他の少なくとも１つが、第１の厚さよりも厚い第２の厚さのプレコートによってコーティングされる。第１の波長による照射に曝されて部分的に粘度が増すと、第１の厚さの部分上に塗布されるパターニング配合物の滴が、プレコート内に少なくとも部分的に組み込まれ、第２の厚さの部分上に塗布されるパターニング配合物の滴が、プレコートの上に少なくとも部分的に保持される。
【００８７】
「選択的に塗布する」という用語は、所望の第１および第２の部分を得るためのプレコート配合物の制御可能な塗布を包含することを意味する。プレコートの塗布は、各部分で所望の厚さのプレコートを得るために、第１および第２の選択された部分それぞれにプレコート配合物滴を選択的に塗布することによって行うことができる。代替的には、先ず、表面全体にプレコート配合物を塗布して第１の厚さのプレコート層を形成し、次いで、所望の部分上にプレコート配合物を選択的に塗布して第２の厚さのプレコート層を形成することにより、第１および第２の部分を形成することができる。
【００８８】
他の実施形態では、第１および第２の部分が、本開示の異なるプレコート配合物の選択的塗布によって得ることができる。すなわち、第１の部分は、第１のプレコート配合物を塗布することによって形成することができ、第２の部分は、第２のプレコート配合物を塗布することによって形成することができる。第１および第２のプレコート配合物（ともに本明細書に記載の配合物である）は、その化学組成、粘度、表面張力、化学反応性または他の任意のパラメータの少なくとも１つが異なるものであってもよい。第１および第２のプレコート配合物は、予め規定された第１および第２の部分に選択的に塗布することができ、あるいは、一方のプレコート配合物を表面上に均一に塗布し、他方のプレコート配合物をその上に選択的に塗布して、第１および第２の部分を得ることができる。
【００８９】
いくつかの実施形態では、少なくとも２種のプレコート配合物を表面の各部分に塗布して、それら部分におけるプレコート配合物間の所定の比率を得ることができる。
【００９０】
２種以上のプレコート配合物が同じ表面部分に塗布される場合、プレコート配合物の少なくとも１つは、配合物の成分の全てを含む必要はない。すなわち、プレコート配合物の少なくとも１つが、プレコート配合物の一部の成分しか含まずに、プレコート配合物の混合物が表面部分で得られたときに、その混合物が、各領域でプレコート層の機能の実現に必要な成分のすべてを含むようにしてもよい。例として、２種のプレコート配合物を同じ表面部分に印刷する場合、配合物の一方が界面活性剤を含み、他方が界面活性剤を含まないようにしてもよい。配合物が同じ表面部分に印刷される場合、それらの混合物が、その表面部分で所望の機能を実現するための所望の界面活性剤含量をもたらすようにしてもよい。
【００９１】
２種以上のプレコート配合物が使用される場合、同じ印刷ノズルを使用して、連続印刷または同時印刷により、それらプレコート配合物を表面上に塗布するようにしてもよい。代替的には、配合物の各々は、印刷システムにおいて互いに隣接する専用のノズルから印刷されるものであってもよい。別の実施形態では、表面の所与の部分において、第１のプレコート配合物を塗布して第１の副層を形成し、その後、第２の異なるプレコート配合物をその上に塗布して第２の副層を形成するようにしてもよい。そのような実施形態では、プレコート層が、実際には、複数（少なくとも２つ）の副層から構成され、それにより、その部分にプレコートの多層構造を形成する。表面上の異なる部分は、そのようなプレコート多層構造の組成が変わるものであってもよい。すなわち、所定の多層構造部分において、第１のプレコート副層と第２のプレコート副層との間の厚さの比は、０：１００％〜１００％：０の範囲で変化させることができる。例えば、ある部分では、第１のプレコート配合物の副層が、多層構造の厚さの４０％を占めて、プレコート配合物の第２の副層が、多層構造の残りの６０％を占める一方、隣接する部分では、第１のプレコート配合物の副層が、多層構造の厚さの５０％を占めて、第２のプレコート配合物の副層が、多層構造の残りの５０％を占めるようにしてもよい。
【００９２】
そのような別の実施形態では、第１のプレコート配合物と第２のプレコート配合物との間の比率が、単一の表面部分内の様々な位置で異なるようにしてもよい。例えば、第１のプレコート配合物は、厚さが徐々に増加する（または徐々に減少する）第１の副層の表面部分上に塗布することができ、第２の異なるプレコート配合物の第２の副層は、相補的な徐々に変化するプロファイルを有するように第１の副層上に塗布することができる。言い換えれば、第１の副層が、上記部分で横方向に沿って徐々に厚さが減少する場合、第２の副層は、同じ横方向に沿って相補的に徐々に厚さが増加し、その結果、最終的に形成される多層構造が、基材と実質的に平行な上面を有するものとなる。そのような多層構成では、第１のプレコート配合物と第２のプレコート配合物の比率が、横方向に沿った任意の位置で１００％：０〜０：１００％の範囲となる。
【００９３】
当業者に理解されるように、プレコート副層が互いに重なり合って印刷される一方で、配合物が依然として実質的に未硬化状態にあるような構造においては、界面領域が副層間に形成されることがある。そのような界面領域では、１００％：０と０：１００％との間の所定の比率で第１および第２のプレコート配合物の混合物を形成することができる。
【００９４】
第１の部分および第２の部分は、任意の所望の形状または輪郭を有するものであってもよい。
【００９５】
第１および第２の部分の厚さは異なっていてもよい。すなわち、第２の部分の厚さは、第１の部分より厚くてもよい。各部分のプレコートの厚さは、本明細書中で説明するように、その上に塗布されるパターニング配合物の液滴の作用を決定することができる。
【００９６】
いくつかの実施形態では、プレコート配合物を表面上に塗布して、第１の厚さおよび／または第１のプレコート配合物の複数の離間した第１の部分と、第２の厚さおよび／または第２のプレコート配合物の複数の離間した第２の部分とを形成する。
【００９７】
他の実施形態では、第１および第２の部分が、表面上に交互に配置される。いくつかの他の実施形態では、第１および第２の部分の各々が、部分の順序付けられた配列を形成する。
【００９８】
いくつかの実施形態によれば、第１および第２の部分は、表面上で互いに一体的であり、すなわち連続しており、各第１の部分が少なくとも１つの位置で少なくとも１つの第２の部分と接触し、第２の部分の各々が少なくとも１つの第１の部分および少なくとも１つの更なる部分と接触する。
【００９９】
第１の波長による照射に曝されると、第１の部分、第２の部分および更なる部分におけるプレコート層の異なる厚さによって、異なる局所的硬化／重合／粘度を有するプレコート部分が得られる。同一の照射条件に曝された場合に、厚い部分（すなわち、第２の部分）は薄い部分（すなわち、第１の部分）よりも高い硬化度および／または高い粘度を示すことが分かっている。
【０１００】
プレコート層の厚さが薄い部分（すなわち、第１の部分）では、その部分の体積当たりの表面積が、より厚い部分（すなわち、第２の部分および更なる部分）の体積当たりの表面積よりも大きくなる。理論に拘束されることを望むものではないが、光開始剤、例えば、第１の光開始剤は、典型的には大気中の酸素に反応し易く、酸素化条件に曝すことによってしばしば分解または活性低下する。このため、その部分の体積当たりの表面積が大きいほど、大気中の酸素との相互作用による開始剤の分解の程度が大きくなり、その結果、体積当たりの表面積がより大きい部分における重合を防止または抑制することができる。いくつかの実施形態では、これにより、より低い重合度の第１の薄い部分（「より軟らかい」部分）と、より高い重合度の第２の厚い部分（「より硬い」部分）によって特徴付けられるプレコート表面を得ることが可能になる。
【０１０１】
第１の光開始剤の活性化の後、少なくとも１種のパターニング配合物が、プレコートされた表面上に塗布される。上述したように、所定の部分におけるプレコートの厚さは、いくつかの実施形態では、その上に塗布されるパターニング配合物の作用を決定することができる。第１の部分の重合度はより低いため、その上に塗布されるパターニング配合物の液滴はプレコートに浸透し、プレコート内に少なくとも部分的に組み込まれ、時には実質的に完全に組み込まれる一方で、重合度の高い第２の部分上に塗布されるパターニング配合物の液滴は、プレコート内に全くまたは実質的に浸透することなく、プレコートの上に留まることとなる。
【０１０２】
同様の効果は、表面の異なる部分に異なるプレコート配合物を塗布することによって得ることができ、例えば、光開始剤の種類、含有量または比率の異なる少なくとも２種のプレコート配合物を表面部分に選択的に塗布することによって、異なる硬化特性を有する部分を提供することができる。
【０１０３】
また、異なる表面部分間の差異は、各部分において、２種の異なるプレコート配合物を異なる比率で塗布することによって得ることもできる。すなわち、各部分が少なくとも２種の異なるプレコート配合物を含むようにして、それら配合物間の比率を０：１００％〜１００％：０の範囲で変化させることにより、そこに塗布されるパターニング配合物の液滴の位置を制御することができる。
【０１０４】
本開示において、「・・・上に保持される」（または「・・・上に留まる」）という用語は、第２の部分上に塗布されたパターニング配合物の液滴が、プレコート配合物内に実質的に染み込むことなく、あるいは組み込まれることなく、プレコート配合物の表面上に留まることを意味する。この用語は、第２の部分上に塗布されたパターニング配合物滴の体積の最大約２０％がプレコート内に組み込まれることも包含する。同様に、「少なくとも部分的に組み込まれる」という用語は、第１の部分上に塗布されたパターニング配合物の液滴の体積の少なくとも約２０％がプレコート内に組み込まれることを意味する。時には、パターニング配合物滴は、プレコートの第１の部分内に実質的に完全に組み込まれ、典型的にはその体積の７５％以上がプレコート内に組み込まれる。
【０１０５】
異なる部分でプレコートの厚さが変わることに起因するパターニング配合物の浸透の違いは、滑らかな肌の色調の印刷、顔料のグラデーション効果、および比較的大きな表面上のスポット領域を可能にする。そのような組み込みは、高度に制御可能な方式で様々なパターニング配合物を互いに重ね合わせて積層するために利用されるものであってもよい。
【０１０６】
より硬いプレコート部分では、プレコート内へのパターニング配合物の実質的な浸透は生じない。これは、例えば、エンボス効果、シャープネス効果および微細なレタリングパターンを作り出すために使用することができる。
【０１０７】
上述したように、パターニング配合物の塗布は、ウェットオンウェット・プロセスで行われ、印刷シーケンスにおいて次のパターニング配合物を塗布する前に、各パターニング配合物を乾燥および／または硬化させる必要がない。これは、印刷中のパターニング配合物の物理的および化学的固定の両方を促進するプレコート配合物の固有の特性によって可能になる。
【０１０８】
パターン印刷が完了すると、表面全体が第２の波長による照射に曝され、それにより、単一の硬化ステップで印刷パターン全体を重合させることができる。
【０１０９】
パターン形成
上述したように、本開示のプレコート配合物は、様々なパターン形成方法において様々なパターン化表面を得るために使用されるものであってもよい。
【０１１０】
本開示は、別の態様では、表面をパターニングする方法であって、
−表面領域上に少なくとも１種のプレコート配合物をパターニングしてパターン化領域を形成するステップであって、パターン化領域のうちの少なくとも２つが、化学的および物理的特性の少なくとも一方において互いに異なる、ステップと、
−プレコート配合物の部分的（すなわち、限定的な）硬化を可能にする条件に、プレコート配合物を曝すステップと、
−パターン化領域上に少なくとも１種のパターニング配合物を塗布するステップであって、パターン化領域上に塗布された少なくとも１種のパターニング配合物がプレコート配合物と相互作用し、パターニング配合物とプレコート配合物との間の相互作用が、化学的および物理的特性によって決定され、それにより、（ｉ）パターニング配合物がプレコート内に少なくとも部分的に組み込まれているか、または（ｉｉ）パターニング配合物がプレコートの上に保持される、ステップと、
−プレコート配合物およびパターニング配合物の硬化の完了を可能にする条件に、表面を曝し、それによりパターン形成された表面を得るステップとを含む方法を提供する。
【０１１１】
このような方法では、プレコート配合物が、先ず、パターン形成される物品の表面上に塗布され、プレコートの少なくとも２つの領域が表面上に形成される。２つの領域は、化学的特性および物理的特性のうちの１または複数において異なる。特性の違いは、その後の方法ステップで塗布されるパターニング配合物の液滴の作用を決定する。すなわち、プレコート配合物上に塗布されるパターニング配合物は、表面の異なる領域におけるプレコート配合物と別様に相互作用し（すなわち、化学的および／または物理的相互作用を受け）、（ｉ）パターニング配合物がプレコート内に少なくとも部分的に組み込まれるか、または（ｉｉ）パターニング配合物がプレコートの上に保持される。このため、パターニング配合物のプレコートへの浸透度は、表面の異なる領域におけるプレコート層の化学的特性および物理的特性のうちの少なくとも１つの相違によって決定される。
【０１１２】
上述したように、「・・・上に保持される」は、第２の領域上に塗布されたパターニング配合物の液滴が、プレコート配合物内に実質的に染み込むことなく、あるいは組み込まれることなく、プレコート配合物の表面上に留まることを意味する。この用語は、第２の領域上に塗布されたパターニング配合物滴の体積の最大約２０％がプレコート内に組み込まれることも包含する。同様に、「少なくとも部分的に組み込まれる」という用語は、第１の領域上に塗布されたパターニング配合物の液滴の体積の少なくとも約２０％がプレコート内に組み込まれることを意味する。時には、パターニング配合物滴は、プレコートの第１の領域内に実質的に完全に組み込まれ、典型的にはその体積の７５％以上がプレコート内に組み込まれる。
【０１１３】
「表面」、「領域」、「パターン」および「基材」という用語は、プレコート配合物の態様および実施形態に関連して先に述べたのと同じ意味を有する。
【０１１４】
「塗布」という用語は、所望の領域を得るためのプレコート配合物の塗布、典型的には制御された（または選択的な）塗布を包含することを意図している。プレコートの塗布は、手動または自動で行うことができる。プレコートの塗布は、各領域で所望の物理的および／または化学的特性を得るために、選択された領域の各々にプレコート配合物滴を選択的に塗布することによって行うことができる。代替的には、先ず、表面全体にプレコート配合物を塗布して第１の特性のプレコート層を形成し、続いて、所望の領域にプレコート配合物を選択的に塗布して異なる特性の領域を形成することにより、それら領域を形成するようにしてもよい。代替的には、異なる特性の領域は、特性が異なる少なくとも２種のプレコート配合物を選択的に塗布することによって得ることができる。
【０１１５】
いくつかの実施形態では、プレコート配合物の層を塗布し、プレコートされた表面の領域を硬化条件に選択的に曝して、そのような条件に曝された領域を少なくとも部分的に硬化させ、それにより、異なる化学的および／または物理的特性を有するプレコートの様々な領域を提供することによって、異なる特性の領域を得ることができる。
【０１１６】
「プレコート配合物」は、典型的には、少なくとも１種の重合性成分（モノマー、オリゴマーまたは架橋性ポリマー鎖など）を含む。プレコートはさらに、架橋剤、光開始剤、顔料、希釈剤、粘度調整剤、表面張力調整剤、充填剤、界面活性剤、安定剤などの様々な添加剤を含むようにしてもよい。いくつかの実施形態では、プレコート配合物が（少なくとも可視光スペクトルの波長に対して）透明である。いくつかの実施形態では、プレコート配合物が、「プレコート配合物」の欄に記載した配合物である。
【０１１７】
プレコート層の異なる領域は、それぞれの特性が異なるように設計されている。「化学的および／または物理的特性」は、領域間の同じ特性の違いを包含することを意図している。換言すれば、同じ特性が２つの領域の各々において別様に現れる。非限定的な例として、それら領域は、それぞれの厚さ、粘度、硬度（すなわち、物理的特性）および／またはそれぞれの化学組成（すなわち、化学的特性）によって異なる。いくつかの実施形態では、それら領域は、化学的および物理的特性の一方が異なる。他の実施形態では、それら領域は、その化学的および物理的特性のうちの少なくとも１つが異なる。いくつかの他の実施形態では、それら領域は、少なくとも１の化学的特性と少なくとも１の物理的特性の両方が異なる。
【０１１８】
いくつかの実施形態によれば、パターン化領域の少なくとも２つの間で異なる化学的または物理的特性は、パターン化領域の組成、硬化度、粘度、粘着性、表面構造、表面張力、厚さ、化学反応性およびｐＨのうちの少なくとも１つである。
【０１１９】
いくつかの実施形態では、化学的または物理的特性が、パターン化領域の組成である。すなわち、プレコート層の表面領域は、例えば、特定の成分の存在または欠如において、成分の絶対量において、あるいは種々の成分間の比率などにおいて、化学組成が互いに異なる。そのような違いは、いくつかの実施形態では、「プレコート配合物」の欄に記載したなかの１または複数であってもよい。
【０１２０】
いくつかの実施形態によれば、少なくとも２つのパターン化領域の各々が少なくとも１種の光開始剤を含む。そのような実施形態では、少なくとも２つのパターン化領域の各々が異なる光開始剤を含むことができる。他の実施形態では、少なくとも２つのパターン化領域の各々が異なる量の光開始剤を含む。いくつかの他の実施形態では、少なくとも２つのパターン化領域の各々が光開始剤の異なる組合せを含む。
【０１２１】
いくつかの実施形態によれば、パターン化領域が少なくとも２種の光開始剤を含む。
【０１２２】
光開始剤は、予め選択された波長による照射によって活性化可能である。このため、複数の光開始剤を含むプレコート配合物では、光開始剤の各々が、様々な波長、多くの場合、異なる波長で活性化可能である。これは、後述するように、各領域における硬化度を調整する能力を提供する。
【０１２３】
「光開始剤」および「波長」という用語は、先に定義した通りである。
【０１２４】
プレコート配合物が少なくとも２種の光開始剤を含むいくつかの実施形態では、少なくとも２種の光開始剤のうちの第１の光開始剤が、第１の波長の照射に曝されると、プレコート配合物の部分的硬化を引き起こす。そのような実施形態では、第１の波長を約３６５ｎｍ〜約４７０ｎｍとすることができる。
【０１２５】
他の実施形態では、少なくとも２種の光開始剤のうちの第２の光開始剤が、第２の波長による照射に曝されると、プレコート配合物の硬化を完了させる。そのような実施形態では、第２の波長を約２００ｎｍ〜約４７０ｎｍとすることができる。
【０１２６】
プレコート配合物が少なくとも２種の光開始剤を含む他の実施形態では、第１および第２の光開始剤がともに、同じ波長による照射に曝されたときに、プレコート配合物の少なくとも部分的硬化を引き起こすが、各光開始剤が異なる照射パワーで活性化される。
【０１２７】
なお、第１および第２の光開始剤は、同じ化学分子によって構成できることにも留意されたい。そのような場合、分子は２つの異なる部分を含み、その第１の部分が第１の波長によって活性化可能であり、他の部分が第２の波長によって活性化可能である。そのような場合、第１の光開始剤は、第１の波長の照射に曝されたときに完全に消費されることはなく、配合物が第２の波長の照射に曝されたときに残りが活性化される。
【０１２８】
「部分的硬化」という用語は、適切な条件に曝されたときのプレコート配合物の不完全な重合（または不完全な硬化）、多くの場合限られた重合を指す。そのような部分的硬化は多くの場合、プレコート配合物の粘度の増加を伴う。すなわち、部分的硬化を可能にする条件に曝された場合、プレコート配合物は、０．１％〜９９％、典型的には最大で５０〜７５％の程度まで部分的に硬化されるものであってもよい。換言すれば、上記条件に曝されたときに、プレコート配合物中の重合性分子の０．１〜９９％、より典型的には最大で５０〜７５％が重合され、それによりプレコート層の粘度が増加する。
【０１２９】
なお、部分的硬化および完全硬化は、本明細書に記載の光開始剤の使用によって達成できることに留意されたい。しかしながら、部分的硬化および完全硬化は、プレコート配合物中の重合性分子の少なくとも一部の重合を引き起こすか、かつ／または粘度の所望の増加を引き起こす、他の適切な機構、手段または条件によっても達成することができる。
【０１３０】
このため、いくつかの実施形態では、「部分的硬化を可能にする条件」が、規定された帯域／波長の放射線源による照射への曝露、磁気源への曝露、電場への曝露、電子ビームによる照射、暗部硬化、ＩＲ放射線への曝露、または高温または低温への暴露のなかから選択される１または複数の条件である。所望の差異を得るために、十分な時間、部分的硬化を可能にする条件を適用することができ、すなわち、プレコート領域を上記条件に曝すことができる。そのような期間は、例えば、数マイクロ秒から数分の範囲とすることができる。
【０１３１】
領域の化学組成が異なる例示的で非限定的な例では、領域の一部における光開始剤が、部分的硬化の条件に曝されたときに活性化されるが、異なる領域に存在する異なる光開始剤は活性化されることがなく、それにより異なる硬化度を有する領域を提供するようにしてもよい。このため、いくつかの実施形態では、パターン化領域の少なくとも２つの硬化度が異なる。
【０１３２】
領域の化学組成が異なる別の例示的で非限定的な例では、領域の一部における重合性部分が、第１の温度に曝されると活性化される一方、異なる領域に存在する他の重合性部分が、異なる第２の温度で活性化され、それにより、異なる硬化度を有する領域を提供するようにしてもよい。
【０１３３】
いくつかの実施形態では、パターン化領域の少なくとも２つは、その粘度が異なる。粘度の差は、当業者に知られている任意の手段、すなわち、各領域におけるプレコート配合物の粘度および／または分子量を変化させること、異なるプレコート配合物の領域において粘度調整成分を追加または除去すること、あるいは異なる領域からの溶剤の選択的蒸発などによって、得ることができる。
【０１３４】
上述したように、プレコート配合物は、典型的には液体形態であり、部分的硬化（さらに完全な硬化）は、多くの場合、プレコート配合物の半凝固および／またはゲル化として観察される粘度の増加を伴い、すなわち、プレコート配合物の粘度が増加すると、その領域は、加えられる応力に対する耐性が増加する。そのような半凝固は、表面上へのプレコート配合物の十分な固定を可能にする一方で、その完全な重合（または乾燥）を待たずにプレコート層上にパターニング配合物を塗布する能力を有する。すなわち、様々な領域の粘度（および／または硬化度）の差異は、そのような塗布の間に硬化／乾燥工程を必要とせずに、プレコート層上へのパターニング配合物の塗布および固定を可能にし、それにより、いわゆる「ウェットオンウェット」（または「ウェットオンセミウェット」）印刷を可能にする。
【０１３５】
いくつかの実施形態では、プレコート配合物中の重合可能な種の完全な重合を得ることないが、表面上に塗布されたプレコート配合物の粘度を増加させ、部分的に硬化した領域を粘着性にして、その上に他の配合物、例えば、パターニング配合物の塗布を可能にするために、光開始剤が使用される。そのような光開始剤の非限定的な例としては、ピペラジンベースのアミノアルキルフェノン（Ｏｍｎｉｐｏｌ  ９１０）、カルボキシメトキシチオキサントンおよびポリテトラメチレングリコールのジエステル（Ｏｍｎｉｐｏｌ  ＴＸ）、ビス（２，４，６−トリメチルベンゾイル）フェニルホスフィンオキシド（ｉｒｇａｃｕｒｅ  ８１９）または４−ヒドロキシベンゾフェノンラウレート（Ｏｍｎｉｒａｄ  ４ＨＢＬ）が挙げられる。
【０１３６】
他の実施形態では、粘度の増加または部分的硬化を可能にする適当な条件（例えば、規定された帯域／波長の放射線源による照射、磁気源への曝露、電場への曝露、電子ビームによる照射、暗部硬化、ＩＲ放射線への曝露、または高温または低温への暴露など）を適用することによって、粘度の増加が達成される。
【０１３７】
いくつかの実施形態では、領域間の粘度の差が、１桁または数桁であってもよい。例えば、領域の一部は１センチポアズの数十分の１の粘度を有することができ、他の領域は数百センチポアズ、数千センチポアズまたはそれ以上の粘度を有することができる。
【０１３８】
いくつかの実施形態によれば、領域間で異なる別の特性は、それぞれの厚さである。すなわち、一部のプレコート領域は、他のプレコート領域と異なる厚さを有することになる。
【０１３９】
いくつかの実施形態では、少なくとも２つのパターン化領域が、（ａ）第１の厚さのプレコートでコーティングされた少なくとも１の第１の領域と、（ｂ）第１の厚さより大きい第２の厚さのプレコートでコーティングされた少なくとも１の第２の領域とを備え、（ｉ）部分的硬化の後に第１の領域上に塗布されたパターニング配合物がプレコート内に少なくとも部分的に組み込まれ、（ｉｉ）第２の領域上に塗布されたパターニング配合物がプレコートの上に保持される。
【０１４０】
いくつかの実施形態では、第１の領域、第２の領域および更なる領域の厚さが異なり、第２の領域は第１の領域よりも厚く、更なる領域は第１の領域と第２の領域の両方よりも厚い。いくつかの実施形態では、第２の厚さが、第１の厚さよりも少なくとも５％、典型的には少なくとも１０％、または少なくとも１５％大きい。
【０１４１】
いくつかの実施形態では、プレコートを表面に塗布して、第１の厚さの複数の離間した第１の領域と、第２の厚さの複数の離間した第２の領域とを形成する。
【０１４２】
他の実施形態では、第１および第２の領域が表面上に交互に配置される。いくつかの他の実施形態では、第１および第２の領域の各々が、領域の規則的な配列を形成する。
【０１４３】
いくつかの実施形態によれば、第１および第２の領域（および更なる領域）が表面上で互いに一体的、すなわち連続的であり、第１の領域の各々が、少なくとも１つの位置において少なくとも１つの第２の領域と接触し、第２の領域の各々が、少なくとも１つの第１の領域および少なくとも１つの更なる領域と接触している。
【０１４４】
他の実施形態では、少なくとも１つの第１の領域および少なくとも１つの第２の領域が一体的であり、プレコート配合物のラインパターンを形成する。そのような実施形態では、ラインパターンが、本明細書中でさらに説明するように、ラインパターンに沿って徐々に増加または減少する厚さを有することができる。
【０１４５】
領域の厚さが変化する場合、プレコートされた表面を部分的硬化条件に曝すと、プレコート配合物の部分的硬化および／または粘度の増加が生じる。第１の領域、第２の領域および更なる領域におけるプレコートの異なる厚さは、異なる局所的硬化／粘度を有するプレコート領域を得ることを可能にする。部分的硬化を可能にする同一の条件に曝された場合に、厚い領域（すなわち、第２の領域）は薄い領域（すなわち、第１の領域）よりも高い硬化度および／または高い粘度を示すことが分かっている。
【０１４６】
より薄い領域（すなわち、第１の領域）では、領域の体積当たりの表面積が、より厚い領域（すなわち、第２の領域および更なる領域）の体積当たりの表面積よりも大きい。理論に拘束されることを望むものではないが、硬化プロセスは大気中の酸素の影響を受け易く、しばしば酸素化条件に曝すことが妨げられる。
【０１４７】
例えば、光開始剤がプレコート配合物を部分的に硬化するために使用される場合、酸素への暴露は、光開始剤を抑制し、分解し、または活性低下させる可能性がある。そのような場合、領域の体積当たりの表面が大きいほど、大気中の酸素との相互作用による開始剤の分解（または活性低下）の程度が大きくなり、その結果、領域の体積当たりの表面が大きい領域における硬化を防止または抑制することができる。これにより、本発明の方法では、より低い硬化度の第１の薄い領域（「より軟らかい」領域）と、より高い硬化度の第２の厚い領域（「より硬い」領域）によって特徴付けられるプレコート表面を得ることが可能になる。
【０１４８】
このため、プレコートの異なる厚さおよび／または異なる配合物が、異なる硬化度をもたらし、それにより異なる特性の領域をもたらす。パターニング配合物の液滴が各領域上に塗布されると、それぞれの特性の相違により、パターニング配合物が異なる領域でプレコート配合物と別様に相互作用する。
【０１４９】
第１の領域がより低い硬化度を有する（すなわち、より柔らかいプレコート部分を形成する）ため、その上に塗布されるパターニング配合物の液滴はプレコートに浸透し、それによりプレコート内に少なくとも部分的に組み込まれ、時には実質的に完全に組み込まれる一方で、より高い硬化度を有する第２の領域上に塗布されたパターニング配合物の液滴は、時にはプレコート内に全くまたは実質的に浸透することなく、プレコートの上に留まることとなる。
【０１５０】
異なる部分でプレコートの特性が変わることに起因するパターニング配合物の浸透の違いは、滑らかな肌の色調の印刷、顔料のグラデーション効果、および比較的大きな表面上のスポット領域を可能にする。そのような組み込みは、高度に制御可能な方式で様々なパターニング配合物を互いに重ね合わせて積層するために利用されるものであってもよい。
【０１５１】
より硬いプレコート部分では、プレコート内へのパターニング配合物の実質的な浸透は生じない。これは、例えば、エンボス効果、シャープネス効果および微細なレタリングパターンを作り出すために使用することができる。
【０１５２】
「パターニング配合物」は、典型的には、プレコート配合物と同じまたは異なる少なくとも１種の重合性成分（モノマー、オリゴマーまたは架橋性ポリマー鎖など）および少なくとも１種の顔料を含む。２種以上のパターニング配合物を塗布する場合、各パターニング配合物は異なる顔料を含むことができる。例えば、本発明の方法では、先ず、透明なプレコート配合物を塗布して表面上に透明なプレコート層を形成し、その後、その上に、少なくとも４種のパターニング配合物であって、その各々が、例えばＣＭＹＫカラーとしても知られているシアン、マゼンタ、イエローおよびブラック（またはキー）から選択される異なる顔料を含むパターニング配合物を塗布する。
【０１５３】
「顔料」は、パターニング配合物に所望の色または他の所望の特性を与える化学物質である。いくつかの実施形態では、顔料が、発色団、塩、カプセル化顔料粉末、サーモクロミック顔料、蛍光顔料、セキュリティタグ付け剤、無機顔料、有機顔料、または当技術分野で知られている任意の他の適切な形態から選択される。この用語は、金属粒子、導電性顔料、磁性粒子、ガラスまたはセラミック粒子（フリット）、発光顔料なども包含する。
【０１５４】
パターニング配合物はさらに、架橋剤、光開始剤、希釈剤、粘度調整剤、表面張力調整剤、充填剤、界面活性剤、安定剤、金属粒子、導電性粒子、磁性粒子などの種々の添加剤を含むようにしてもよい。
【０１５５】
いくつかの実施形態では、プレコート配合物およびパターニング配合物が、互いに化学的に反応することができる。このため、そのような実施形態によれば、少なくとも１種のプレコート配合物が、パターニング配合物中の相補的作用物質と化学的に反応することができる作用物質を含むことができる。いくつかの実施形態では、作用物質が酸または酸性部分であってもよく、相補的作用物質が塩基または塩基性部分であってもよい。
【０１５６】
本発明の方法は、少なくとも１種のパターニング配合物を塗布する前に、少なくとも１種の中間配合物を塗布するステップをさらに含むことができる。いくつかの実施形態では、中間配合物が、白色顔料または任意の既知の白色粉末（シリカ、アルミナ、他の金属酸化物、タルク、粘土など）を含む。
【０１５７】
２種以上の中間配合物が同じ表面部分に塗布される場合、中間配合物の少なくとも１つは配合物の成分の全てを含む必要はない。すなわち、中間配合物の少なくとも１つが、中間配合物の一部の成分しか含まずに、中間配合物の混合物が表面部分で得られたときに、その混合物が、その領域における中間層の機能の実現に必要な成分のすべてを含むようにしてもよい。例として、２種の中間配合物を同じ表面部分に印刷する場合、配合物の一方が界面活性剤を含み、他方が界面活性剤を含まないようにしてもよい。配合物が同じ表面部分に印刷される場合、それらの混合物が、その表面部分で所望の機能を実現するための所望の界面活性剤含量をもたらすようにしてもよい。
【０１５８】
２種以上の中間配合物が使用される場合、同じ印刷ノズルを使用して、連続印刷または同時印刷により、それら中間配合物を表面上に塗布するようにしてもよい。代替的には、配合物の各々は、印刷システムにおいて互いに隣接する専用のノズルから印刷されるものであってもよい。
【０１５９】
いくつかの実施形態によれば、パターニング方法が、少なくとも部分的に硬化したプレコート層上に少なくとも１種の中間配合物を予め塗布するステップを含み、他の実施形態では、少なくとも１種のパターニング配合物を塗布する直前に、中間配合物がプレコート層上に塗布される。中間配合物は、パターン設計に従って、基材の表面全体またはその所望のセクション上に塗布することができる。いくつかの実施形態では、少なくとも１種の中間配合物が、少なくとも１種のパターニング配合物中の相補的作用物質と化学的に反応することができる作用物質を含む。
【０１６０】
他の実施形態では、表面のいくつかのセクションがある中間配合物で印刷され、他のセクションが別の異なる中間配合物で印刷されるものであってもよい。いくつかの他の実施形態では、セクションの一部が単一の中間配合物で印刷され、他のセクションが少なくとも２種の中間配合物で印刷されるようにしてもよい。
【０１６１】
いくつかの実施形態では、中間配合物がプレコート配合物と同様の機能成分を有する。すなわち、そのような実施形態では、中間配合物が、１種以上の光開始剤（プレコート配合物中のものと同じかまたは異なる光開始剤）を含むことができ、パターニング配合物中の１種以上の相補的な化学基との化学的相互作用のための官能基などを含むことができる。中間配合物のパターンは、プレコートのパターンまたはパターニング配合物のいずれかのパターンと同じであっても、異なっていてもよい。いくつかの実施形態では、プレコートが、表面のより大きな部分を覆い、中間配合物が、プレコートのより小さな領域または異なる設計または構造の一部を覆い、さらに、パターニング配合物を印刷することによって得られる最終印刷パターンが、プレコート設計または構造および中間配合物の設計または構造の両方とは異なる設計または構造を有する。
【０１６２】
パターニング配合物を塗布した後、コーティングされた表面は、硬化の完了を可能にする条件に曝され、それによりパターン化された表面を得る。すなわち、本発明の方法では、硬化の完了を可能にする条件への暴露が、パターニング（すなわち、所望のパターン全体の印刷）の完了後にのみ行われ、それによって、異なるパターニング配合物それぞれの塗布の間にパターンを少なくとも部分的に硬化する必要性を回避する。これにより、プレコート内の異なるパターニング配合物のいくつかの層の積層がプロセス効率的な方法で可能になることに加えて、印刷されたパターン全体の硬化（すなわち、すべてのパターン層の硬化）が層毎またはパス毎ではなく、単一のプロセスステップで実施されるため、相対的に耐久性のあるコーティングを得ることも可能になる。
【０１６３】
上述したように、「硬化の完了を可能にする条件」は、規定された帯域／波長の放射線源による照射への曝露、磁気源への曝露、電場への曝露、電子ビームによる照射、暗部硬化、ＩＲ放射線への曝露、または高温または低温への暴露のうちの少なくも１つを指し、部分的に硬化したプレコートの重合プロセスは、典型的には少なくとも８０％（時には、少なくとも９０％、９５％またはそれ以上）の硬化度まで継続することが可能である。コーティングされた表面は、プレコートおよびパターニング配合物の実質的に完全な硬化を可能にする期間、上述した条件に曝される。
【０１６４】
いくつかの実施形態では、コーティングされた表面が硬化完了条件に曝される時間が、０．１秒〜１０秒の間で変化する（例えば、０．１秒〜１０秒間、８００〜１６００ＷのＵＶランプに曝す）ようにしてもよい。
【０１６５】
他の実施形態では、硬化完了条件が、２００ナノメートル〜４７０ナノメートルの波長のＵＶ放射線源による照射を含む。
【０１６６】
いくつかの実施形態によれば、プレコート配合物が、少なくとも２種の光開始剤を含み、第１の光開始剤が上述した部分的硬化条件によって活性化され、第２の開始剤が上述した硬化完了条件によって活性化される。
【０１６７】
他の実施形態によれば、部分的硬化のために使用される放射波長と完全硬化のために使用される放射波長が実質的に同じであるが、部分的硬化が、同波長へのより短い曝露、放射線の異なる強度、またはその両方の組合せによって行われる。いくつかの他の実施形態によれば、異なる放射波長が、部分的硬化および完全硬化のために使用される。いくつかの他の実施形態によれば、部分的硬化条件および完全硬化条件が、放射波長、曝露時間および放射強度のすべてにおいて異なる。
【０１６８】
上述したように、プレコート配合物が少なくとも２種の光開始剤を含む場合には、第１の光開始剤が、部分的硬化条件に曝されると活性化可能であり、第２の光開始剤が、硬化完了条件に曝されると活性化可能である。例えば、第１の光開始剤は、約３６５〜４７０ｎｍの第１の波長への曝露によって活性化可能であり、第２の光開始剤は、第１の光開始剤の活性化波長とは十分に異なる波長への曝露によって活性化可能である。いくつかの実施形態では、第２の波長が約２００〜４７０ｎｍである。
【０１６９】
なお、第１および第２の光開始剤は、同じ化学分子によって構成できることにも留意されたい。そのような場合、分子は２つの異なる部分を含み、その第１の部分が第１の波長によって活性化可能であり、他の部分が第２の波長によって活性化可能である。そのような場合、第１の光開始剤は、第１の波長の照射に曝されたときに完全に消費されることはなく、配合物が第２の波長の照射に曝されたときに残りが活性化される。
【０１７０】
本発明の方法で使用されるプレコート配合物は、領域内のプレコートの厚さに応じて異なる硬化度の領域を得ることを可能にする任意のプレコート配合物であってもよい。同様に、本発明の方法における使用に適したパターニング配合物は、プレコートの硬化の程度に応じて、プレコート内への少なくとも部分的な組み込みまたはプレコート上での拡散を提供するものである。パターニング配合物は、典型的には、少なくとも１種の顔料を含む。
【０１７１】
本発明の別の態様では、パターン形成された物品であって、
−表面を有する物品と、
−表面の領域上のプレコート層であって、当該プレコート層がパターン化領域を形成し、パターン化領域のうちの少なくとも２つが、化学的および物理的性質の少なくとも一方において互いに異なる、プレコート層と、
−プレコート層と相互作用する少なくとも１のパターニング配合物層とを備え、パターニング配合物層とプレコート層との間の相互作用が、化学的または物理的特性によって決定され、パターニング配合物層が、（ｉ）プレコート層内に少なくとも部分的に組み込まれるか、または（ｉｉ）プレコート層の上に保持されている物品が提供される。
【０１７２】
いくつかの実施形態では、物品が、プレコート層上に配置されて、プレコート層と相互作用する少なくとも１の中間組成物層をさらに含み、中間配合物層が、（ｉ）プレコート層内に少なくとも部分的に組み込まれるか、または（ｉｉ）プレコート層の上に保持されている。
【０１７３】
本発明の別の態様では、パターン形成された物品であって、
−表面を有する物品と、
−表面の領域上のプレコート層であって、第１の厚さの少なくとも１の第１の領域と、第１の厚さより大きい第２の厚さの少なくとも１の第２の領域とを有するプレコート層と、
−パターニング配合物の少なくとも１のパターン層とを含み、当該パターン層が、（ｉ）第１の領域内に少なくとも部分的に組み込まれ、かつ（ｉｉ）プレコート層の第２の領域の上に保持されている物品を提供する。
【０１７４】
いくつかの実施形態では、第２の厚さが、第１の厚さより少なくとも５％大きい。
【０１７５】
いくつかの実施形態では、プレコート層が、第１の厚さの複数の間隔を空けた領域と、第２の厚さまたは更なる厚さの複数の間隔を空けた領域とを含む。他の実施形態では、それら領域が、プレコート層内に交互に配置される。いくつかの他の実施形態では、それら領域の各々が、プレコート層内に領域の規則的な配列を形成する。
【０１７６】
いくつかの実施形態によれば、それら領域が、他の領域と一体化されている。すなわち、第１の領域の各々が、少なくとも１つの第２の領域と接触している。
【０１７７】
いくつかの実施形態では、プレコート層が、実質的に表面全体を覆う。
【０１７８】
いくつかの実施形態によれば、少なくとも１種のパターニング配合物が、顔料を含む。
【０１７９】
本発明の物品は、プレコート層とパターン層との間に配置された中間層を含む。そのような実施形態では、中間層が少なくとも１種の白色顔料を含むことができる。
【０１８０】
いくつかの実施形態では、物品の表面が凸状である。
【０１８１】
別の態様では、本発明が、パターン形成された物品であって、
−表面を有する物品と、
−規定された方向に沿って少なくとも１の化学的または物理的特性が徐々に変化する、表面上のプレコート層と、
−パターニング配合物の少なくとも１本の線とを含み、パターニング配合物が、（ｉ）プレコート層の第１の領域内に少なくとも部分的に組み込まれ、かつ（ｉｉ）プレコート層の第２の領域の上に配置され、第１および第２の領域が互いに一体的である物品を提供する。
【０１８２】
本発明の更なる態様では、表面上にラインパターンを形成する方法であって、
−表面の少なくとも一部の上にプレコート配合物の層を形成するステップであって、前記層が、徐々に変動する厚さを有し、前記層の少なくとも１の第１の領域の厚さが、前記層の少なくとも１の第２の領域の厚さより少なくとも５％小さい、ステップと、
−表面へのプレコート配合物の部分的硬化を可能にする条件に前記層を曝すステップと、
−前記層上に少なくとも１種のパターニング配合物の少なくとも１本の線を塗布するステップであって、（ｉ）第１の領域上に塗布されたパターニング配合物が前記層内に少なくとも部分的に組み込まれ、かつ（ｉｉ）第２の領域上に塗布されたパターニング配合物が、予備硬化されたラインパターンを得るために、第２の領域の上に保持される、ステップと、
−硬化の完了を可能にする条件に予備硬化されたラインパターンを曝して、表面上にラインパターンを得るステップとを含むことを特徴とする方法を提供する。
【０１８３】
別の態様では、本発明が、ラインパターンが形成された表面を有する物品であって、
−厚さが徐々に変化する、表面上のプレコート層であって、当該層の少なくとも１の第１の領域が、閾値厚さより小さい厚さを有し、当該層の少なくとも１の第２の領域が、閾値厚さより大きい厚さを有する、プレコート層と、
−パターニング配合物の少なくとも１本の線とを含み、パターニング配合物が、（ｉ）第１の領域内に少なくとも部分的に組み込まれ、かつ（ｉｉ）プレコート層の第２の領域の上に配置されている物品を提供する。
【０１８４】
「ラインパターン」という用語は、線、直線または曲線に沿ったパターニング配合物の途切れない連続を示す。これは、徐々にかつ連続的に増加または減少するプレコート層の化学的または物理的特性の「漸次的な変化」によって可能になる。
【０１８５】
そのような可変特性の変化の具体例は、プレコート層の厚さの漸次的な変化である。厚さ閾値未満の厚さを有する領域では、ラインパターンがプレコート層内に少なくとも部分的に組み込まれ、プレコートの厚さが厚さ閾値よりも大きい領域では、ラインパターンが領域の表面上に形成される。これにより、部分的にプレコート層により封入され、かつ部分的に物品の表面に露出されるラインパターンの形成が可能になる。
【０１８６】
いくつかの実施形態では、プレコート層の厚さが、ラインパターンに沿って徐々に増加または減少する。
【０１８７】
いくつかの他の実施形態では、プレコート層がくさび状のプロファイル、すなわち一定の傾斜を有する連続的に増加または減少する厚さのプロファイルを有する。他の実施形態では、プレコート層が、連続的に交互に増加する厚さおよび減少する厚さのプロファイルを有する。
【０１８８】
当業者であれば、本開示の方法において、プレコート配合物、中間配合物および／またはパターニング配合物の何れか（またはすべて）の塗布を、任意の適切な技術、例えば、滴下、噴霧、ジェッティング、スミアリング、ペインティング、ブラッシング、エアーブラッシングなどによって行うことができることを理解するであろう。液滴形態の配合物を塗布する場合、液滴のサイズ／体積は、塗布ノズルの寸法および形状、塗布圧力、配合物の粘度、または当業者に知られている他の任意のパラメータによって制御することができる。
【０１８９】
本開示の方法およびそれにより得られるパターン形成された表面は、プレコートおよびパターニング配合物、すなわち、そのような方法に適した印刷インクを使用する必要がある。その印刷インクは、記載されていない印刷インクシステムであってもよい。
【０１９０】
印刷インクシステム
既に述べたように、本明細書に記載のインクシステムは、従来のインクジェット印刷とは異なり、高精度のインクジェット印刷、高解像度および光学濃度、並びに、パターンを表面上に固定するための硬化サイクルの最小化を可能にする。本発明のシステムは、従来の印刷配合物が高精度印刷および高解像度パターンを提供できない曲面上に印刷するのに適している。
【０１９１】
本開示は、別の態様では、印刷インクシステムであって、表面張力γ０を有するプレコート配合物と、表面張力γ２を有する少なくとも１種のパターニング配合物とを含み、周囲条件でγ０＜γ２であり、プレコート配合物が、少なくとも１種のパターニング配合物中の相補的作用物質と化学反応することができる作用物質を含むことを特徴とする印刷インクシステムを提供する。
【０１９２】
プレコート配合物および／またはパターニング配合物は、上述したものであってもよい。
【０１９３】
「印刷インクシステム」という用語は、本明細書中において簡潔に「システム」と称することがあるが、この用語は、少なくとも２種の異なるインク配合物を含み、各配合物が異なる特性のセットを有するマルチ配合物を包含することを意図している。このため、印刷インクシステムは、２，３，４，５，６、または７以上の異なるインク配合物を含むことができる。配合物は、典型的には液体であり、均質な溶液の形態（すなわち、各成分が配合物の他の成分に可溶性）であってもよく、または分散液または懸濁液の形態であり、配合物の一部の成分が配合物の他の成分に分散または懸濁されるものであってもよい。
【０１９４】
配合物の各々は、少なくとも異なる表面張力によって特徴付けられるものであってもよい。本発明において、「表面張力」は、表面エネルギーを最小にするための配合物の特性を指す。すなわち、表面張力は、凝集性を維持して露出する表面積を最小にするために、隣接分子によって表面分子に加えられる引力である。本明細書中で定義されるように、表面張力はγｉとして特定され、ｉが関連する配合物の数字を使った添字である。
【０１９５】
表面張力値は、「周囲条件」で与えられており、この周囲条件は、特に言及しない限り、大気圧および２５℃の温度を指している。
【０１９６】
この開示によれば、システムが少なくとも２種の配合物を含み、そのうちの１つが表面張力γ０を有するプレコート配合物（上述した配合物であってもなくてもよい）であり、もう１つがγ０＜γ２となるような表面張力γ２を有する少なくとも１種のパターニング配合物である。いくつかの実施形態では、γ２がγ０よりも少なくとも３ｍＮ／ｍ大きい。
【０１９７】
印刷中、先ず、プレコート配合物を表面上に塗布し、続いてパターニング配合物の滴またはスポットを塗布することで、所望のパターンを得ることができる。理論に縛られることを望むものではないが、表面張力の違いは、異なる配合物の間で生じる化学反応と同様に、別のメカニズムであり、それにより、パターニング配合物のブリードまたはフェザリングが防止され、その結果、高いパターニング解像度と、プレコートとパターニング配合物との間の明確な（鮮明な）境界ラインを得ることができる。
【０１９８】
いくつかの実施形態では、システムが、少なくとも２種のプレコート配合物を含み、第１のプレコート配合物が表面張力γ１０を有し、第２のプレコート配合物がγ２０を有し、γ１０＜γ２およびγ２０〜γ２である。印刷時には、先ず、第１のプレコート配合物を表面上に印刷して、所望の表面上に十分に広がったプレコート層を形成し、その上に第２のプレコート配合物を印刷して、その後のパターニング配合物の印刷のための適切なベースを形成する。
【０１９９】
プレコート配合物は、典型的には透明であるが、少なくとも１種のパターニング配合物が、いくつかの実施形態では、顔料を含む。２種以上のパターニング配合物を含む場合、各パターニング配合物は異なる顔料を含むことができる。例えば、本発明のシステムは、表面上に透明なプレコート層を形成するための１種の透明なプレコート配合物と、４種類のパターニング配合物とを含み、各パターニング配合物が、異なる顔料、例えば、ＣＭＹＫカラーとしても知られているシアン、マゼンタ、イエローおよびブラック（またはキー）から選択される顔料を含むことができる。
【０２００】
各パターニング配合物の表面張力γ０と表面張力γ２との間の差異は、顔料の望ましくない混合を防止する。それは、パターニング配合物の各滴が、表面張力の差により、プレコート層上に、時には少なくとも部分的にプレコート層内に物理的に固定されるからである。また、表面張力の差は、各印刷スポットまたは滴の広がりを制御および制限し、それにより印刷サイクル間の硬化の必要性を回避することもできる。色の混合が防止されるため、高い解像度も得られる。
【０２０１】
プレコート配合物の相対的に低い表面張力は、プレコート配合物の表面上への相対的に速くて均一な広がりを確保し、それにより、上面にパターンが印刷される均一な層を提供する。プレコート配合物は、その表面張力が様々な基材上への印刷に適するように設計されている。種々の表面張力および粗さレベルを有する基材上へのプレコートの適切なコーティング、すなわち広がりおよびレベリングを実現するために、いくつかの実施形態では、プレコートの表面張力γ０が、多くとも３７ｍＮ／ｍである。いくつかの実施形態では、プレコート配合物が、約２０〜約３７ｍＮ／ｍ、約２０ｍＮ／ｍ〜３６ｍＮ／ｍ、約２０ｍＮ／ｍ〜３５ｍＮ／ｍ、または約２０ｍＮ／ｍ〜３３ｍＮ／ｍの表面張力γ０を有する。
【０２０２】
パターンの更なる固定は、化学反応によって得ることができる。このため、パターニング配合物は、接触時にプレコート配合物中の少なくとも１種の他の作用物質（以下に定義されるように、いわゆる「相補的作用物質」）と化学的に反応することができる「作用物質」を含む。２種以上のパターニング配合物が使用される場合、各パターニング配合物は、プレコート中の相補的作用物質と化学的に反応することができる異なる作用物質を含むことができる。
【０２０３】
「化学反応」は、当技術分野で公知の任意の反応、例えば、酸−塩基反応、レドックス反応、イオン結合、錯体形成などである。いくつかの実施形態では、作用物質および相補的作用物質が、それぞれ塩基部分および酸部分である。
【０２０４】
いくつかの実施形態によれば、「作用物質」は、塩基性官能基で官能化されたポリマー、オリゴマーまたはモノマーである。作用物質は、その炭素骨格に応じた塩基性（すなわち、塩基として反応する）官能基を有するポリマー、オリゴマーまたはモノマーであることを意図している。
【０２０５】
適切なポリマーの非限定的な例としては、ポリメチルアクリレート（ＰＭＡ）、ポリメチルメタクリレート（ＰＭＭＡ）、ポリエチルアクリレート、ポリ（エチルヘキシル）アクリレート、ポリヒドロキシエチルメタクリレート、ポリブチルアクリレート、ポリブチルメタクリレート、トリメチロールプロパントリアクリレート（ＴＭＰＴＡ）、トリエトキシトリアクリレート（ＴＭＰ（ＥＯ）３ＴＡ）、エポキシアクリレート、ポリエステルアクリレート、ウレタンアクリレート、およびそれらの対応するモノマーであり、いくつかの実施形態では、それらが、第１級アミン、第２級アミン、第３級アミン、ヒドロキシル基、アミドまたは他の塩基性官能基のなかから選択される塩基性基で官能化される。
【０２０６】
他の実施形態では、作用物質がアクリル化オリゴアミン樹脂またはアミン修飾アクリレートである。
【０２０７】
いくつかの実施形態では、「相補的作用物質」が、酸性官能基で官能化されたポリマーオリゴマーまたはモノマーである。相補的作用物質は、その炭素骨格に応じた酸性（すなわち、酸として反応する）官能基を有するポリマー、オリゴマーまたはモノマーであることを意図している。適切なポリマーの非限定的な例は、ポリメチルアクリレート（ＰＭＡ）、ポリメチルメタクリレート（ＰＭＭＡ）、ポリエチルアクリレート、ポリ（エチルヘキシル）アクリレート、ポリヒドロキシエチルメタクリレート、ポリブチルアクリレート、ポリブチルメタクリレート、トリメチロールプロパントリアクリレート（ＴＭＰＴＡ）、トリエトキシトリアクリレート（ＴＭＰ（ＥＯ）３ＴＡ）、エポキシアクリレート、塩素化ポリエステルアクリレート、ポリアクリル酸、酸官能性アクリレート、酸官能性メタクリレートおよびそれらの対応するモノマーであり、いくつかの実施形態では、それらが、カルボキシル基、スルホン酸基（−ＳＯ２ＯＨ）、チオールおよびエノールのなかから選択される酸性基により官能化される。
【０２０８】
いくつかの実施形態では、相補的作用物質が、モノ−２−アクリロイルオキシエチルフタレート（１，２−ベンゼンジカルボン酸）などの酸官能化化合物であってもよい。
【０２０９】
透明または着色表面上に印刷する場合、パターンを形成する前に、最初に着色、典型的には白色または不透明な中間層を形成することが望ましいときもある。この目的のために、いくつかの実施形態によれば、印刷インクシステムは、プレコート配合物とは区別可能な中間コート配合物をさらに含む。
【０２１０】
いくつかの実施形態では、中間配合物が少なくとも１種の他の顔料を含み、この顔料がパターニング配合物の顔料と同じか、または異なるものであってもよい。例えば、システムは、少なくとも１種の透明なプレコート配合物、少なくとも１種の白色中間配合物および少なくともパターニング配合物を含み、各パターニング配合物がＣＭＹＫカラーの１つを含むようにしてもよい。
【０２１１】
中間配合物はさらに、周囲条件でγ０＜γ１≦γ２となる表面張力γ１を有するように選択される。
【０２１２】
中間配合物はプレコート層上に塗布される。パターニング配合物と同様に、中間配合物の表面張力は、プレコートの表面張力よりも高い。このため、中間配合物は塗布されて、所望のパターン設計に従って、表面の特定の領域に物理的に固定、すなわち固定化される。その後、パターニング配合物が塗布されるが、このパターニング配合物は中間配合物の表面張力と少なくとも同等の表面張力を有し、時には中間配合物の表面張力よりも高い表面張力を有するため、印刷されたパターンは、プレコート層および中間層上に物理的に固定されたまま維持される。このため、いくつかの実施形態では、中間配合物の表面張力γ１がプレコートの表面張力γ０より少なくとも３ｍＮ／ｍ大きい。
【０２１３】
２種以上の中間配合物が同じ表面部分に塗布される場合、中間配合物の少なくとも１つは配合物の成分の全てを含む必要はない。すなわち、中間配合物の少なくとも１つが、中間配合物の一部の成分しか含まずに、中間配合物の混合物が表面部分で得られたときに、その混合物が、その領域で中間層の機能の実現に必要な成分のすべてを含むようにしてもよい。例として、２種の中間配合物を同じ表面部分に印刷する場合、配合物の一方が界面活性剤を含み、他方が界面活性剤を含まないようにしてもよい。配合物が同じ表面部分に印刷される場合、それらの混合物が、その表面部分で所望の機能を実現するための所望の界面活性剤含量をもたらすようにしてもよい。
【０２１４】
中間配合物は、プレコートと同様に、パターニング配合物中の作用物質と化学的に反応することができる少なくとも１種の「他の相補的作用物質」を含むようにしてもよい。このため、表面張力の差によって得られる物理的固定に加えて、パターニング配合物は、そのような中間配合物が塗布されたときに、中間配合物との化学反応によって定位置にさらに固定される。
【０２１５】
他の実施形態では、プレコート配合物中の相補的作用物質および中間配合物中の他の相補的作用物質が同じである。
【０２１６】
いくつかの実施形態によれば、１つの他の相補的作用物質は、酸性官能基でそれぞれ官能化されたポリマー、オリゴマーまたはモノマーであり、その酸性官能基は、プレコート配合物のものと同じでも異なっていてもよい。
【０２１７】
当業者であれば分かるように、この開示は、プレコート配合物および／または中間配合物が作用物質を含み、パターニング配合物が本明細書で規定される相補的作用物質を含む組合せに限定されるものではない。すなわち、本開示は、パターニング配合物が作用物質を含み、プレコート配合物および／または中間配合物が相補的作用物質を含むシステムも包含する。本開示によって想定される他の可能な組合せには、（ｉ）プレコート配合物が作用物質を含み、パターニング配合物が相補的作用物質を含むもの、（ｉｉ）プレコート配合物が相補的作用物質を含み、パターニング配合物が作用物質を含むもの、（ｉｉｉ）プレコート配合物が作用物質を含み、中間配合物が作用物質を含み、パターニング配合物が相補的作用物質を含むもの、（ｉｖ）プレコート配合物が相補的作用物質を含み、中間配合物が相補的作用物質を含み、パターニング配合物が作用物質を含むもの、（ｖ）プレコート配合物が作用物質を含み、中間配合物が相補的作用物質を含み、パターニング配合物が相補的作用物質を含むもの、（ｖｉ）プレコート配合物が相補的作用物質を含み、中間配合物が作用物質を含み、パターニング配合物が作用物質を含むもの、（ｖｉｉ）プレコート配合物が相補的作用物質を含み、中間配合物が作用物質を含み、パターニング配合物が相補的作用物質を含むもの、並びに、（ｖｉｉｉ）プレコート配合物が作用物質を含み、中間配合物が相補的作用物質を含み、パターニング配合物が作用物質を含むものが含まれる。
【０２１８】
作用物質、例えば塩基性部分と、例えば酸性部分を有する相補的作用物質および他の相補的作用物質の少なくとも一つとの間の反応は、パターニング配合物の粘度を増加させる。この粘度の増加はさらに、プレコートおよび／または中間層上へのパターニング配合物の固定化を助ける。
【０２１９】
いくつかの実施形態では、少なくとも１種のパターニング配合物が初期粘度μ２０を有し、作用物質と相補的作用物質との間の化学反応時に、少なくとも１種のパターニング配合物の粘度が少なくともμ２へと１桁増加する。
【０２２０】
本開示において、「少なくとも１桁」は、初期値の少なくとも１０倍、少なくとも１００倍、少なくとも１，０００倍、または少なくとも１０，０００倍の増加を意味する。すなわち、パターニング配合物の初期粘度μ０２は、作用物質と相補的作用物質の少なくとも１つとの化学反応の発生後に、少なくとも１０μ０２に増加する。
【０２２１】
いくつかの実施形態では、μ０２が少なくとも１０ｃｐｓ、少なくとも５０ｃｐｓ、または少なくとも１００ｃｐｓであり、μ２が少なくとも１００、少なくとも５０，０００ｃｐｓまたは少なくとも１００，０００ｃｐｓである。
【０２２２】
なお、パターニング配合物とプレコート配合物および中間配合物の少なくとも一方との間の化学反応によって制御される粘度の増加は、プレコート配合物および中間配合物に対して塗布されるパターニング配合物の滴の位置も決定し得ることに留意されたい。
【０２２３】
すなわち、表面張力と様々な層の粘度変化との間のバランスを調整することによって、パターニング配合物の滴の位置を制御することができる。理論に縛られることを望むものではないが、表面張力と粘度との間のバランスを変化させることは、プレコートおよび／または中間コート層内にパターニング配合物の滴が組み込まれる程度を制御することにつながる。一般に、プレコート配合物の表面張力とパターニング配合物の表面張力との間の差が大きいほど、パターニング配合物の滴が横方向により広がり、その結果、印刷されたスポット／ドット間の高い解像度が得られる。さらに、固定の化学的特性、すなわちプレコート／中間配合物上に塗布されるパターニング配合物の粘度を増加させる化学反応が生じる速度を制御することにより、定位置におけるスポットの固定速度が決まる。このため、より遅い化学反応では、パターニング配合物の滴がプレコート／中間層内に少なくとも部分的に浸透することがある。表面張力の差と化学反応の速度／タイプとの間のバランスを変えることは、表面上に塗布されるパターニング配合物滴の位置、下部コーティング層へのそれらの浸透の深さ、および固定前のそれらの横方向の広がりの程度を制御するために使用される。これにより、各層または各パターニング配合物の印刷の間に硬化／乾燥プロセスを行うことを必要とせずに（すなわち、所与の印刷順序で異なる色の印刷の間に層を硬化させることを必要とせずに）、様々な印刷効果、高解像度のテキスト（すなわち、シャープな輪郭を有する文字）、エンボス効果、連続的な色の表面の効率的な印刷、高度に制御された色調のグラデーションなどを得ることができる。したがって、本発明のシステムは、「ウェットオンウェット」印刷プロセスとして所望のパターン全体を印刷することができ、印刷層の間における、および／または各層の印刷中における硬化ステップを回避し、それにより、貴重な印刷時間、コストを節減し、印刷生産ラインを簡素化することができる。
【０２２４】
印刷されたパターンを表面上に最終的に固定するために、パターンは、典型的には、所望の層すべての印刷後に、配合物の硬化（すなわち、重合または架橋）のために光源に曝される。このために、システム中の各配合物は、いくつかの実施形態によれば、少なくとも１種の光開始剤を個別に含むことができる。上述したように、光開始剤は、典型的には、活性化エネルギーのより低い反応経路を提供することによって、硬化メカニズムの１または複数のステップの速度を増加させるために使用される。
【０２２５】
いくつかの実施形態では、光開始剤がＵＶ感受性、すなわち典型的には約２００ｎｍ〜４７０ｎｍの波長のＵＶ放射線によって活性化される。例示的で非限定的な光開始剤は、芳香族ケトン、有機ホスフィン、ベンジルペルオキシド、ベンゾフェノンなどである。なお、ポリマー光開始剤（すなわち、光開始剤であるポリマー剤）も適切であることを理解されたい。
【０２２６】
上述したように、「波長」は、放射帯域、すなわち（使用される照射源に応じて）広帯域または狭帯域となる波長の帯域における照射を意味する。この用語は、規定された（単一の）波長における単色光を包含することも意図している。
【０２２７】
また、上述したように、いくつかの実施形態では、システム配合物の特性が、プレコート層および中間層の一方または両方へのパターニング配合物の少なくとも部分的な浸透を可能にすべく、表面張力および化学反応の減衰により設計される。すなわち、パターニング配合物がプレコート層および中間層の一方または両方によって少なくとも部分的に被覆されることを可能にする様々な添加剤の添加によって、表面張力の差および化学反応の速度を調整することができる。
【０２２８】
いくつかの実施形態では、プレコート層または中間層上に塗布されると、パターンがプレコート層または中間層によってそれぞれ完全にコーティングされる。すなわち、パターニング配合物滴をプレコート／中間層内に完全に組み込むことができる。この結果、印刷された表面全体にわたって均一な厚さを有するパターン形成されたコーティングが得られる（すなわち、印刷された層の積み重ねにより印刷された層の高さに著しい差が生じることはない）。
【０２２９】
いくつかの実施形態によれば、システム中の各配合物は、希釈剤、界面活性剤、表面張力調整剤、フリーラジカルスカベンジャーおよび粘度調整剤のうちの少なくとも１つのような異なる添加剤を個別に含むようにしてもよい。
【０２３０】
いくつかの実施形態では、希釈剤を、少なくとも１種の（任意に置換された）脂肪族希釈剤、少なくとも１種の（任意に）置換された芳香族希釈剤およびそれらの混合物のなかから選択することができる。他の実施形態では、希釈剤が、アクリル酸エステル、ポリエーテルポリオールアクリレート、修飾ポリジメチルシロキサンなどのうちの１または複数である。
【０２３１】
顔料は、配合物中、典型的には中間配合物およびパターニング配合物中に、様々な形態で存在し得る。既に述べたように、「顔料」は、パターニング配合物を所望の色または他の所望の特性にする任意の化学物質である。いくつかの実施形態では、顔料が、発色団、塩、カプセル化顔料粉末、サーモクロミック顔料、蛍光顔料、セキュリティタグ付け剤、無機顔料、有機顔料、または当技術分野で公知の任意の他の適切な形態から選択される。この用語は、金属粒子、導電性顔料、磁性粒子、ガラスまたはセラミック粒子（フリット）、発光顔料なども包含する。いくつかの実施形態では、各顔料が、それぞれ発色団、有機塩、無機塩、酸化物、クロム酸塩などの形態にある。他の実施形態では、各顔料が、例えばマイクロカプセルまたはナノカプセルの形態で、シェル内にカプセル化されていてもよく、ここでシェルは、プレコート配合物またはプレコート配合物中の適当な分解添加剤と接触したときに分解可能とされる。
【０２３２】
いくつかの実施形態では、各配合物、すなわちプレコート配合物、中間配合物および少なくとも１種のパターニング配合物が溶剤を実質的に含まないため、印刷パターンを得るために蒸発または長時間の乾燥時間は必要ではない。プレコート配合物、中間配合物および／またはパターニング配合物を調製するために使用される１または複数の成分は溶液の形態であってもよく、すなわち、その中に特定の成分を溶解させるために使用される固有の溶剤を含むことができるため、「溶剤が実質的に存在しない」という用語は、配合物および／または印刷パターンの特性（例えば、粘度、表面張力、粘着性、硬化プロファイルなど）に有意な影響を及ぼさない濃度の溶剤を含むことを意図している。いくつかの実施形態では、プレコート配合物、中間配合物およびパターニング配合物がそれぞれ、微量の溶剤、すなわちプレコート配合物を配合するために使用される成分に由来する溶剤の不純物（例えば、最大５％の溶剤）を個別に含む。
【０２３３】
本発明は、別の態様では、印刷インクシステムであって、表面張力γ０を有するプレコート配合物と、表面張力γ１を有する中間配合物と、表面張力γ２を有する少なくとも１種のパターニング配合物とを含み、周囲条件でγ０＜γ１≦γ２である印刷インクシステムを提供する。
【０２３４】
本発明は、別の態様では、表面にパターン、例えば２Ｄまたは３Ｄパターンを形成する方法であって、パターンを得るために、少なくとも１種のパターニング配合物を表面上に塗布するステップを含み、表面が、プレコート配合物により少なくとも部分的にプレコートされ、プレコート配合物が表面張力γ０を有し、少なくとも１種のパターニング配合物が表面張力γ２を有し、周囲条件でγ０＜γ２であり、少なくとも１種のパターニング配合物が、プレコート配合物中の相補的作用物質と化学的に反応することができる作用物質を含む方法を提供する。
【０２３５】
「表面」、「基材」、「セクション」、「領域」および「部分」という用語は、本明細書の前の章で説明したのと同じ意味を有する。
【０２３６】
いくつかの実施形態では、プレコートが予め表面上に塗布されるようにしてもよく、他の実施形態では、プレコート配合物が、パターニング配合物のいずれかを塗布する直前に表面上に塗布されるようにしてもよい。プレコートは、所望のパターンに従って、基材の表面全体またはその所望のセクション上に塗布することができる。
【０２３７】
いくつかの実施形態では、表面が、パターニング配合物を塗布する前に、少なくとも１種の中間配合物で処理され、中間配合物が、周囲条件でγ０＜γ１≦γ２となる表面張力γ１を有する。
【０２３８】
いくつかの実施形態によれば、中間配合物が予めプレコート層上に塗布されるようにしてもよく、他の実施形態では、中間配合物が、少なくとも１種のパターニング配合物を塗布する直前にプレコート層上に塗布されるようにしてもよい。中間配合物は、パターン設計に従って、基材の表面全体またはその所望のセクション上に塗布することができる。
【０２３９】
中間配合物のパターンは、プレコートのパターンまたは印刷パターンのいずれかと同じであっても、同じでなくてもよい。いくつかの実施形態では、プレコートが、表面のより大きな部分を覆い、中間配合物が、プレコートのより小さな領域または異なる設計または構造の一部を覆い、さらに、パターニング配合物を印刷することによって得られる最終印刷パターンが、プレコート設計または構造および中間層設計または構造の両方とは異なる設計または構造を有する。
【０２４０】
いくつかの実施形態では、パターニング配合物が少なくとも１種の顔料を含む。他の実施形態では、中間配合物が少なくとも１種の他の顔料を含む。いくつかの他の実施形態では、上記少なくとも１種の他の顔料が、上記少なくとも１種の顔料とは異なる。
【０２４１】
いくつかの実施形態によれば、パターニング配合物は、プレコート配合物および中間配合物の一方または両方における相補的な作用物質と化学的に反応することができる作用物質を含む。このため、本発明の方法は、作用物質を相補的作用物質と化学的に反応させるステップをさらに含むことができる。
【０２４２】
いくつかの実施形態では、パターニング配合物を塗布することによって形成されるパターンが、プレコート層に少なくとも部分的に浸透することが可能となっている。他の実施形態では、パターニング配合物が、プレコート層に、あるいは適用可能な場合は中間層に完全に浸透する（すなわち、コーティングされる）ことが可能となっている。
【０２４３】
この方法は、いくつかの実施形態では、パターニング後に表面を完全硬化条件または部分的硬化条件に曝すステップをさらに含むことができる。いくつかの実施形態では、表面が、パターニング中の異なる段階で完全硬化条件または部分的硬化条件に曝される。
【０２４４】
２種以上のパターニング配合物が使用される場合、上記方法は、パターニング配合物を同時塗布するステップを含むことができる。そのような実施形態では、パターン印刷の最終段階中または後に、完全硬化条件または部分的硬化条件に曝すことができる。
【０２４５】
代替的には、パターニング配合物の各々が、別々に、すなわち順次塗布されるものであってもよい。そのような実施形態では、部分的硬化および／または粘度の増加が、異なるパターニング配合物の塗布の間に、印刷された表面を完全硬化条件または部分的硬化条件に曝すことによって得られる。いくつかの他の実施形態では、パターニングシーケンスの完了後に、完全硬化条件または部分的硬化条件に曝すステップが実行される。
【０２４６】
本発明は、別の態様では、表面にパターンを形成する方法であって、
（ａ）表面上に表面張力γ０を有するプレコート配合物を塗布してプレコート層を得るステップと、
（ｂ）任意選択的に、表面張力γ１を有する中間配合物をプレコート層上に塗布して中間層を得るステップと、
（ｃ）表面張力γ２を有する少なくとも１種のパターニング配合物をプレコート層上に塗布してパターンを得るステップとを含み、
周囲条件でγ０＜γ１≦γ２であり、パターニング配合物が、（ｉ）プレコート配合物中の相補的作用物質および（ｉｉ）中間配合物中の少なくとも１種の他の相補的作用物質のうちの少なくとも一方と化学的に反応することができる作用物質を含む方法を提供する。
【０２４７】
いくつかの実施形態によれば、作用物質と相補的作用物質の少なくとも１つとの間の化学反応は、少なくとも１種のパターニング配合物の粘度を増加させる。そのような実施形態では、少なくとも１種のパターニング配合物が、初期粘度μ２０を有し、作用物質と相補的作用物質の少なくとも１つとの間の化学反応時に、少なくとも１種のパターニング配合物の粘度が、粘度μ２へと少なくとも１桁増加する。
【０２４８】
他の実施形態では、上記方法が、パターニング後に、硬化条件に表面を曝すステップをさらに含むことができる。硬化条件には、完全硬化条件または部分的硬化条件に曝すことが含まれるが、これに限定されるものではない。このため、上記方法は、いくつかの実施形態では、プレコート配合物の初期粘度μ００を粘度μ０へと少なくとも１桁増加させるために、プレコート配合物を照射に曝すステップ（ａ１）をさらに備え、このステップ（ａ１）が、中間コートまたはパターニング配合物の何れかの塗布の前に行われる。
【０２４９】
上記方法は、他の実施形態では、中間配合物が塗布される場合に、中間配合物の初期粘度μ１０を粘度μ１へと少なくとも１桁増加させるために、中間配合物を照射に曝すステップ（ｂ１）をさらに備え、このステップ（ｂ１）が、パターニング配合物の塗布前に行われる。
【０２５０】
ステップ（ａ１）および（ｂ１）の各々における照射およびパターニングの完了後の照射は、同じであってもよいが、典型的には異なる波長であってもよい。このため、ステップ（ａ１）および（ｂ１）の各々における照射およびパターニングの完了後の照射は、約３６５〜４７０ｎｍおよび約２００〜４７０ｎｍの間の波長で個別に適用することができる。
【０２５１】
当業者であれば分かるように、本開示の方法において、プレコート配合物、中間配合物および／またはパターニング配合物の何れか（またはすべて）の塗布が、任意の適切な技術、例えば、滴下、噴霧、ジェッティング、スミアリング、ペインティング、ブラッシング、エアーブラッシングなどによって行うことができる。液滴形態の配合物を塗布する場合、液滴のサイズ／体積は、塗布ノズルの寸法および形状、塗布圧力、配合物の粘度、または当業者に知られている他の任意のパラメータによって制御することができる。
【０２５２】
本開示は、その態様の別の１つでは、キットであって、
−プレコート配合物を含む第１の容器と、
−任意には、中間コート配合物を含む第２の容器と、
−少なくとも１種のパターニング配合物を含む少なくとも１の第３の容器とを含み、
プレコート配合物が表面張力γ０を有し、中間コート配合物が表面張力γ１を有し、少なくとも１種のパターニング配合物が表面張力γ２を有し、周囲条件でγ０＜γ１≦γ２であり、パターニング配合物が、（ｉ）プレコート配合物中の相補的作用物質および（ｉｉ）中間コート配合物中の少なくとも１種の他の相補的作用物質のうちの少なくとも一方と化学的に反応することができる作用物質を含むキットを提供する。
【０２５３】
２種以上のプレコート配合物が使用される場合、キットは２以上の第１の容器を含むことが理解されるであろう。同様に、２種以上の中間配合物が使用される場合、キットは２以上の第２の容器を含むものとなる。
【０２５４】
いくつかの実施形態では、キットに含まれる各容器が、別々に利用可能とされ、本発明の革新的な態様を実施するために組み合わせられるようにしてもよい。
【０２５５】
第１、第２および第３の容器の各々は、当業者に知られているような一般的な容器であってもよい。いくつかの実施形態では、容器の各々が、インクジェットプリンタなどの適切なパターニングプリンタのプリントヘッドに収まるように構成されている。
【０２５６】
いくつかの実施形態では、キットが、第１、第２および第３の容器のうちの少なくとも２つを保持するためのハウジングをさらに含む。そのような実施形態では、ハウジングがカートリッジであってもよく、少なくとも２つの容器を受け入れるための少なくとも２つの区画を備えていてもよい。
【０２５７】
他の実施形態では、第１、第２および第３の容器の各々を、カートリッジの第１、第２および第３の区画によってそれぞれ構成することができる。
【０２５８】
具体的に記載しない限り、本明細書中で言及するすべての粘度および表面張力値は、室温（２３〜２５℃）および大気圧での値を指す。
【０２５９】
本明細書において、「約」という用語は、温度、濃度などのパラメータの具体的に言及した値から±１０％の偏差を包含することを意図している。
【０２６０】
本明細書において数値範囲が示されるときはいつでも、示された範囲内の任意の引用数字（小数または整数）を含むことを意図している。第１の表示数字と第２の表示数字との「範囲／間の範囲」という用語と、第１の表示数字「から」第２の表示数字「までの範囲／〜の範囲」は、本明細書では同様の意味で使用され、第１および第２の表示数字と、それらの間のすべての小数および整数を含むことを意図している。
【図面の簡単な説明】
【０２６１】
本明細書に開示した主題をより良く理解し、実際にどのように実施することができるかを例示するために、以下に、添付の図面を参照して実施形態を単なる非制限的な例として説明する。
【図１】図１Ａ−図１Ｃは、異なる特性のプレコート領域を有する、本開示の一実施形態に従いパターン形成された表面の概略断面図を示し、図１Ａは、パターニング配合物の液滴がプレコート領域の上に維持されている状態、図１Ｂは、パターニング配合物の液滴がプレコート領域内に部分的に浸透している状態、図１Ｃは、パターニング配合物の液滴がプレコート領域内に完全に浸透している状態をそれぞれ示している。
【図２】図２Ａは、本開示の一実施形態に従って異なる領域に塗布された異なるプレコート配合物の領域を有する例示的なパターン形成された表面の概略断面図を示し、図２Ｂは、Ｘ方向に沿った対応する粘度の違いを示している。
【図３】図３Ａは、本開示の別の実施形態に従って異なる厚さで塗布された同じプレコート配合物の領域を有する例示的なパターン形成された表面の概略断面図を示し、図３Ｂは、Ｘ方向に沿った対応する粘度の違いを示している。
【図４】図４Ａは、本開示の別の実施形態に従って、Ｘ方向に沿った各点において第１のプレコート配合物と第２のプレコート配合物との間の比率が０：１００％〜１００％：０の間の範囲をとるように、異なるプレコート配合物の２つの層を有する例示的なパターン形成された表面の概略断面図を示し、図４Ｂは、層２６Ａが層２６Ｂよりも多くの光開始剤を含有する場合の２つの例示的な断面におけるＹ方向に沿った対応する粘度の違いを示し、図４Ｃは、層２６Ａが層２６Ｂよりも多くの光開始剤を含有する場合の２つの例示的な断面におけるＹ方向に沿った対応する粘度の違いを示している。
【図５】図５Ａおよび図５Ｂは、厚さの異なるプレコート層上に印刷が施された表面を示している。
【図６】図６Ａおよび図６Ｂは、プレコート配合物なしでポリマー表面上に印刷された画像（図６Ａ）と、本開示に従ってプレコート配合物上に印刷された画像（図６Ｂ）の比較印刷品質を示している。
【図７】図７Ａおよび図７Ｂは、高い表面張力を有するプレコート配合物（図７Ａ）および低い表面張力を有するプレコート配合物（図７Ｂ）を有するポリマー表面上に印刷された画像およびテキストの比較印刷品質を示している。
【図８】図８Ａおよび図８Ｂは、それぞれ図７Ａおよび図７Ｂの印刷表面のテキスト部分のクローズアップ画像である。
【図９】図９Ａおよび図９Ｂは、プレコート配合物なしでポリマー表面上に印刷された画像（図９Ａ）と、本開示に従ってプレコート配合物上に印刷された画像（図９Ｂ）の比較印刷品質の追加例を示している。
【図１０】図１０は、本開示の方法において、徐々に厚さが変化するプレコート層上に印刷されたラインパターンを示している。
【発明を実施するための形態】
【０２６２】
プレコート表面の例示的な概略図
図１Ａ−図１Ｃは、プレコート層でコーティングされた表面を概略的に示しており、各プレコート領域の特性がその上に塗布されたパターニング配合物の液滴の挙動を決定することを示している。
【０２６３】
基材１０は、プレコート層の領域２０によってコーティングされている。領域２０Ａ，２０Ｂ，２０Ｃは、粘度、硬化度、厚さ、粘着性、化学組成などの少なくとも１つの特性によって互いに異なり、その結果、それら領域の何れかに塗布されるパターニング配合物３０の液滴が、プレコート領域上に保持されるか、プレコート領域内に部分的に組み込まれるか、または完全に浸入している（図１Ａ、図１Ｂおよび図１Ｃ）。
【０２６４】
図２Ａに示すように、同じ基材表面は、異なるプレコート配合物の複数の領域（２２Ａ，２２Ｂ）でプレコートすることができ、それらの領域は、互いに一体化されていてもよいし、分離されていてもよい（図示省略）。図２Ｂは、図２Ａの印刷された領域に対応するプレコート層の例示的な粘度の相違を示している。すなわち、領域２２Ａでは、配合物が領域２２Ｂの粘度に比べてより高い粘度を提供する。
【０２６５】
図３Ａは、プレコート配合物の塗布の別の実施例を示している。この実施例では、基材表面が、同じプレコート配合物の複数の領域でプレコートされているが、それら領域は、プレコート層の厚さが異なっている（２４Ａ，２４Ｂ）。図３Ｂに示す対応する粘度において、より厚い領域（２４Ａ）は、より薄い領域（２４Ｂ）よりも高い粘度を有するものとなる。
【０２６６】
プレコート層の特性の違いは、同じ領域にわたって層状に少なくとも２種のプレコート配合物を塗布することによっても得ることができる。すなわち、所与の領域において、２種以上のプレコート配合物を所定の比率で互いに重ねて塗布することができる。異なる領域の特性は、２種のプレコート配合物間の比率を変化させることによって、典型的には所与の領域内の各プレコート層の厚さを変化させることによって、調整することができる。例えば、ある領域では、２種のプレコート配合物を２０：８０の厚さ（または量）比で塗布することができ、一方、隣接する領域では、それら各領域で異なる特性を得るために、プレコート配合物を４０：６０の厚さ（または量）比で塗布することができる。特性の別の違いは、プレコート配合物が塗布される順序を逆にすることによって、すなわち、第１のプレコート配合物に続いて第２のプレコート配合物を塗布することにより、または第２のプレコート配合物を塗布した後に第１のプレコート配合物を塗布することにより得ることができる。
【０２６７】
図４Ａに示す別の実施例では、少なくとも２種のプレコート配合物が互いに重ねて塗布されているが、Ｘ方向に厚さの勾配が生じている。このような勾配は、Ｘ方向に沿って粘度の連続的な変化を生じさせることができるが、任意の所与の点Ｘｉでは、配合物間の局所的な比率に応じて、Ｙ方向に沿った粘度も変化する（図４Ｂおよび図４Ｃ）。
【０２６８】
当業者であれば分かるように、（図２Ａ、図３Ａおよび図４Ａに示すように）領域が互いに一体化されている場合、異なる領域間の接触点は、実際には任意のプレコート配合物の混合物が存在する界面領域によって構成されるものであってもよい。これは、図２Ｂ、図３Ｂ、図４Ｂおよび図４Ｃにおいて破線で示されている。
【０２６９】
プレコート層の厚さの影響
上述したように、プレコート層の領域は、少なくとも１つの化学的および／または物理的特性によって互いに異なるようにしてもよい。例えば、違いのうちの１つは、異なるプレコート領域の厚さであってもよい。すなわち、プレコート配合物の特性は、プレコート層の厚さに依存して、プレコート層上に塗布されたパターニング配合物の滴が、プレコート層内に少なくとも部分的に浸透するか、またはプレコート層の上に維持されるようなものであってもよい。
【０２７０】
プレコート層のそのような挙動の一例が、図５Ａおよび図５Ｂに示されている。図５Ａでは、ポリマー表面を本開示のプレコート配合物により最初にコーティングして、５ミクロンの層厚さを与えたが、図５Ｂでは、表面を同じプレコート配合物により１０ミクロンの層厚さでコーティングした。両方の表面を同じ照射源（３９５ｎｍ）に同じ時間曝してプレコートの部分的硬化を得た。
【０２７１】
その後、同一の印刷および硬化条件下で、同じパターニング配合物により表面を印刷した。図５Ａに見られる表面は滑らかな表面テクスチャを示し、一方、図５Ｂの表面は粒状であり、パターニング配合物の滴が表面から外側にはみ出していた。
【０２７２】
理論に縛られることを望むものではないが、プレコート配合物中の第１の光開始剤は大気酸素に反応し易く、重合プロセスがしばしば酸素化条件への暴露によって阻害される。このため、図５Ａのより薄いプレコート層では、プレコート層の体積当たりの表面が図５Ｂのより厚い層よりも大きい。
【０２７３】
プレコート層が部分的硬化条件に曝されると、より薄い層の重合抑制がより大きくなる。すなわち、同じ部分的硬化条件に曝された場合、薄い層は、より少ない重合により「より軟らかい」層をもたらす一方、厚い層は、より大きな重合度により「より硬い」層をもたらすものとなる。
【０２７４】
このため、本開示による印刷方法では、異なる厚さの領域を有するプレコート層を形成することができる。そのような領域は、硬化度のばらつきが得られる部分的硬化条件に曝される。したがって、各層上に塗布されたパターニング配合物の挙動は、プレコート層の特性に依存し、部分的に硬化したプレコート層がより軟らかい図５Ａにおいては、パターニング配合物の液滴がプレコート層内に浸透して、それにより滑らかな表面が得られる一方、部分的に硬化したプレコート層がより硬い図５Ｂでは、パターニング配合物の液滴が表面の上に保持されて、きめのある表面が得られる。
【０２７５】
別の実施例（図示省略）では、同じポリマー表面が同一のプレコート配合物によりコーティングされ、一方の表面上のプレコート層の厚さが他方の表面のプレコート層の厚さの２倍であった。両方のサンプルを同じ部分的硬化条件（３９５ｎｍのＬＥＤランプによる照射、５Ｗ／ｃｍ２）に曝し、次いで、パターニング配合物の液滴を層上に塗布した。
【０２７６】
より薄く、より硬化度の低いプレコート層については、パターニング配合物の液滴がプレコート層内に浸入した。より高い部分硬化度を有するより厚い層については、パターニング配合物の液滴がプレコート層の上に維持された。異なる領域でのプレコート特性の違いに起因するパターニング配合物のこの浸透の違いは、滑らかな肌の色調の印刷、顔料のグラデーション効果、および比較的大きな表面上のスポット領域のために、プレコート層への液滴の部分的な組み込みを利用することを可能にする。パターニング配合物のプレコート内への実質的な浸透が起こらないより硬いプレコート部分では、（例えば、輪郭がはっきりしたテキストおよび数字のために、必要とされる場合には）エンボス効果、シャープネス効果および微細なレタリングパターンを得ることができる。
【０２７７】
上述したように、プレコート配合物の特性の違いは、液滴の垂直位置（すなわち、プレコート内の組み込み深さ）およびその広がりの程度を制御するのを補助する。「より柔らかい」表面は、パターニング配合物をプレコート層内に実質的に完全に組み込むことを可能にし、液滴の組み込み後の化学反応は、プレコート層内に小さなパターニング配合物のドットを得るのを助けた。「より硬い」層は、配合物間の接触のための限られた表面により、プレコート層内への実質的な浸透を生じることのないパターニング配合物の液滴をもたらし、それにより、液滴が表面上に広がってより大きな範囲を得るのを補助した。
【０２７８】
テキスト印刷
パターン形成された各表面領域におけるプレコート層の特性の違いおよび制御は、一般的な印刷方法では得難い鮮明な画像およびテキストを得ることを可能にする。
【０２７９】
本開示による方法によって印刷された画像およびテキストを含む例示的な表面が図６Ａおよび図６Ｂに示されている。図６Ａおよび図６Ｂは、ポリマー表面上に印刷されたバーコード、スポット領域、ロゴおよびテキストを含む画像の比較印刷品質を示している。はっきりと分かるように、プレコートなしでポリマー表面にインクジェットによって印刷された画像は、数字、バーコードがほとんど判読できず、スポット領域およびロゴには境界がない（図６Ａ）。同一のインク（すなわち、パターニング配合物）を使用する同じ表面を本開示のプレコート層で最初にコーティングした後、同じ画像を印刷したところ、ロゴ、スポット領域、バーコードおよび数字の明確ではっきりした輪郭が得られた（図６Ｂ）。本開示の方法は、異なる領域のプレコートの特性を選択的に調整することを可能にし、テキストを意図した領域において、画像印刷を意図した領域とは異なる特性を提供することを可能にし、それにより、鮮明なテキストと滑らかな画像を単一の迅速な印刷プロセスで提供することができる。
【０２８０】
別の実施例では、図７Ａおよび図７Ｂが、ポリマー表面上のテキストの比較印刷品質を示している。この実施例では、印刷する表面に光沢ワニスを塗布した。これは典型的には非常に低い表面エネルギーを特徴としており、よって一般的な印刷方法で印刷するには問題のある基材と考えられている。プレコートの塗布を光沢ワニス上で行い、本開示の方法においてプレコート層の上に画像を印刷した。
【０２８１】
図７Ａに見られるのは、パターニング配合物の表面張力と同様の比較的高い表面張力を有するプレコート層上に８００ｄｐｉの解像度で印刷したときの画像である。図７Ｂは同じ解像度の同じ画像であるが、プレコート配合物が、パターニング配合物の表面張力と比較して有意に低い（少なくとも３ｍＮ／ｍ低い）表面張力を有する。図８Ａおよび図８Ｂは、それぞれ図７Ａおよび図７Ｂのテキスト部分のクローズアップ画像である。
【０２８２】
はっきりと分かるように、プレコート配合物の表面張力が低いことにより、光沢のあるワニス加工された表面を良好に被覆することが可能となり、その上に印刷されるパターニング配合物の定着条件を満たす基礎を提供して、鮮明なテキストおよび画像を得ることができた（図７Ｂ、図８Ｂ）。これと比較して、プレコートとパターニング配合物の表面張力がほぼ同様（すなわち、表面張力の差が３ｍＮ／ｍ未満）であったサンプルにおいては、画像を印刷したときに、明確なコントラストまたはきめ細かさを得ることができず、印刷されたテキストは、不均一な輪郭および／またはぼんやりした輪郭を有していた。
【０２８３】
印刷された画像
比較的大きな表面にわたって滑らかな肌の色調の印刷および顔料のグラデーション効果を得る能力が、図９Ａおよび図９Ｂに例示されている。プレコートなしで印刷した場合、モデルの顔の特徴はぼやけており、異なる顔面領域では色のグラデーションを殆ど見ることができないのに対して（図９Ａ）、本開示のプレコート配合物によって最初にコーティングされた表面に同じ画像を印刷した場合、顔の特徴が明確となり、高解像度、色のグラデーションおよび滑らかな肌の色調がはっきりと見える（図９Ｂ）。
【０２８４】
可変深さのラインパターン
徐々に厚さが変化するプレコート層の印刷を利用したラインパターンが図１０に例示されている。印刷方法は実施例２と同様であるが、プレコート配合物がラインパターンで印刷され、その厚さが（左から右へ）徐々に減少している。はっきりと分かるように、徐々に変化するプレコート層上に印刷されたパターニング配合物のラインは、２つの部分によって特徴付けられる連続的なラインをもたらし、一方の部分がプレコート層の上に維持され、他方の部分がプレコート層内に組み込まれている。このようなラインパターンは、導電性パターニング配合物で印刷された場合、層状集積回路または導電線を印刷するために利用することができ、それにより、本開示の方法によって回路の３Ｄアーキテクチャを得ることができる。
【０２８５】
例示的な印刷方法（Ａ）−プレコートおよびパターニング
上述したように、本開示のシステムは、少なくともプレコート配合物およびパターニング配合物を含む。本発明に係る方法では、３０ｍＮ／ｍを超える表面張力を有する、パターン形成される表面が与えられた。
【０２８６】
プレコート配合物の表面張力は２８ｍＮ／ｍであり、よってプレコート配合物の滴は広がって、表面の印刷領域上に薄膜を形成した。
【０２８７】
プレコート配合物は透き通っており（すなわち、透明であり）、酸性アクリルオリゴマーを含んでいた。
【０２８８】
プレコート層の粘度を増加させるために、プレコート配合物中に存在する適切な光開始剤を活性化すべく、表面を波長３９５ｎｍの照射に曝し、それによって部分重合およびプレコート層の増粘を引き起こした。この照射により、プレコート層の粘度が約１００，０００ｃｐｓに増加し、粘着層が得られた。そのような光開始剤の非限定的な例としては、ピペラジンベースのアミノアルキルフェノン（Ｏｍｎｉｐｏｌ  ９１０）、カルボキシメトキシチオキサントンおよびポリテトラメチレングリコールのジエステル（Ｏｍｎｉｐｏｌ  ＴＸ）、ビス（２，４，６−トリメチルベンゾイル）フェニルホスフィンオキシド（ｉｒｇａｃｕｒｅ  ８１９）または４−ヒドロキシベンゾフェノンラウレート（Ｏｍｎｉｒａｄ  ４ＨＢＬ）が挙げられる。プレコート配合物は、この段階で活性化されなかった第２のＵＶ光感受性光開始剤をさらに含んでいた。
【０２８９】
その後、顔料が異なる４〜１２の異なるパターニング配合物を、順々に粘性のあるプレコート層上にジェット印刷した。異なるパターニング配合物の印刷の間に、硬化、乾燥またはピニングは行われなかった。パターニング配合物の各々は、アクリルアミンモノマーまたはオリゴマーおよびＵＶ光感受性光開始剤を含み、約３１〜３５ｍＮ／ｍの表面張力を有していた。このため、プレコート層上に塗布された約２５ｃｐｓの粘度を有するパターニング配合物の液滴は、酸−塩基化学反応（すなわち、プレコートの酸性アクリルモノマーまたはオリゴマーのカルボン酸基と、パターニング配合物中のアクリルアミンモノマーまたはオリゴマーの塩基性アミン基との間の反応）を起こした。化学反応は、パターニング配合物滴の粘度を約１００，０００ｃｐｓに増加させて、それらの固定を可能にした。表面張力の差により、望ましくないブリードまたは色の混合が防止され、良好な分離および色解像度がもたらされた。
【０２９０】
印刷が完了したら、パターン形成された領域を２００〜４７０ｎｍの波長のＵＶ照射に曝し、それによりプレコートおよびパターニング配合物中のＵＶ光感受性光開始剤を活性化し、一回の硬化プロセスで印刷パターン全体を硬化させた。
【０２９１】
例示的な印刷方法（Ｂ）−プレコート、中間コートおよびパターニング
本開示に係る他のシステムは、プレコート配合物、中間コート配合物およびパターニング配合物を含むことができる。本発明に係る方法では、３０ｍＮ／ｍを超える表面張力を有する、パターン形成される表面が与えられた。
【０２９２】
プレコート配合物は、例示的な方法（Ａ）に記載したのと同様の組成、表面張力および粘度を有していた。プレコート層を塗布した後、プレコート配合物中に存在する適切な光開始剤が活性化されるように、表面を波長３９５ｎｍの照射に曝して、プレコート層の部分重合および増粘を引き起こした。この照射により、プレコート層の粘度が約１００，０００ｃｐｓに増加し、粘着層が得られた。プレコート配合物は、この段階で活性化されなかった第２のＵＶ光感受性光開始剤をさらに含んでいた。
【０２９３】
白色顔料および酸性アクリルオリゴマーを含む中間コート配合物をプレコート層上にジェット印刷した。中間コートの表面張力は約３２ｍＮ／ｍであり、そのため、プレコート層上に所望の中間パターンを印刷することができた。塗布時に、中間コートの粘度は約１００ｃｐｓであった。３９５ｎｍの波長による照射に曝すことにより、適切な光開始剤が活性化されて、中間コートの粘度が約１００，０００ｃｐｓまで増加した。プレコート配合物は、この段階で活性化されなかった第２のＵＶ光感受性光開始剤をさらに含んでいた。
【０２９４】
その後、顔料が異なる４〜１２の異なるパターニング配合物を、順々に粘性のある中間コート層上にジェット印刷した。異なるパターニング配合物の印刷の間に、硬化または乾燥は行われなかった。パターニング配合物の各々は、アクリルアミンモノマーまたはオリゴマーおよび光開始剤を含み、約３２〜３５ｍＮ／ｍの表面張力を有していた。このため、プレコート層または中間コートパターン層の何れかの上に塗布された約２５ｃｐｓの粘度を有するパターニング配合物の液滴は、酸−塩基化学反応（すなわち、プレコートおよび中間配合物の酸性アクリルモノマーのカルボン酸基と、パターニング配合物中のアクリルアミンモノマーまたはオリゴマーの塩基性アミン基との間の反応）を起こした。化学反応は、パターニング配合物滴の粘度を約１００，０００ｃｐｓに増加させて、それらの固定を可能にした。表面張力の差により、望ましくないブリードまたは色の混合が防止され、良好な分離および色解像度がもたらされた。
【０２９５】
印刷が完了したら、パターン形成された領域を２００〜４７０ｎｍの波長のＵＶ照射に曝し、それによりＵＶ光感受性光開始剤を活性化し、一回の硬化プロセスで印刷パターン全体を硬化させた。
【０２９６】
実施形態
［実施形態１］
少なくとも１種の官能化モノマーと、少なくとも１種のオリゴマーと、少なくとも１種の界面活性剤と、第１の波長で活性化可能な少なくとも１種の第１の光開始剤と、第２の波長で活性化可能な少なくとも１種の第２の光開始剤とを含むことを特徴とする印刷プレコート配合物。
【０２９７】
［実施形態２］
実施形態１に記載の配合物において、最大で３７ｍＮ／ｍの表面張力を有することを特徴とする配合物。
【０２９８】
［実施形態３］
実施形態１または２に記載の配合物において、約２０ｍＮ／ｍ〜３３ｍＮ／ｍの表面張力を有することを特徴とする配合物。
【０２９９】
［実施形態４］
実施形態１乃至３の何れか一つに記載の配合物において、周囲温度で少なくとも５０ｃｐｓの粘度を有することを特徴とする配合物。
【０３００】
［実施形態５］
実施形態１乃至４の何れか一つに記載の配合物において、少なくとも１種のモノマーが、メチルアクリレート（ＭＡ）、メチルメタクリレート（ＭＭＡ）、エチルアクリレート、（エチルヘキシル）アクリレート、ヒドロキシエチルメタクリレート、ブチルアクリレート、ブチルメタクリレート、トリメチロールプロパントリアクリレート（ＴＭＰＴＡ）、トリエトキシトリアクリレート（ＴＭＰ（ＥＯ）３ＴＡ）、イソボルニルアクリレート（ＩＢＯＡ）、ジプロピレングリコールジアクリレート（ＤＰＧＤＡ）およびそれらの組合せのなかから選択されることを特徴とする配合物。
【０３０１】
［実施形態６］
実施形態１乃至５の何れか一つに記載の配合物において、少なくとも１種のモノマーが、約１５〜約７０重量％の濃度で当該配合物中に存在することを特徴とする配合物。
【０３０２】
［実施形態７］
実施形態１乃至６の何れか一つに記載の配合物において、少なくとも１種のオリゴマーが、エポキシアクリレート、ポリエステルアクリレート、アクリル酸アクリレート、ウレタンアクリレートおよびそれらの組合せのなかから選択されることを特徴とする配合物。
【０３０３】
［実施形態８］
実施形態１乃至７の何れか一つに記載の配合物において、少なくとも１種のオリゴマーが、当該配合物中に約５〜５０重量％の濃度で存在することを特徴とする配合物。
【０３０４】
［実施形態９］
実施形態１乃至８の何れか一つに記載の配合物において、少なくとも１種のモノマーが、酸性基、塩基性基または錯化配位子から選択される反応性基によって官能化されることを特徴とする配合物。
【０３０５】
［実施形態１０］
実施形態９に記載の配合物において、（ｉ）反応性基が、カルボキシル基、スルホン酸基（ＳＯ２ＯＨ）、チオールおよびエノールのなかから選択される酸性基であり、または（ｉｉ）化学反応性基が、第１級アミン、第２級アミン、第３級アミン、ヒドロキシル基およびアミドのなかから選択される塩基性基であることを特徴とする配合物。
【０３０６】
［実施形態１１］
実施形態１乃至１０の何れか一つに記載の配合物において、少なくとも１種のオリゴマーが、反応性基によって官能化されることを特徴とする配合物。
【０３０７】
［実施形態１２］
実施形態１１に記載の配合物において、反応性基が、酸性基、塩基性基または錯化配位子のなかから選択されることを特徴とする配合物。
【０３０８】
［実施形態１３］
実施形態１２に記載の配合物において、（ｉ）反応性基が、カルボキシル基、スルホン酸基（ＳＯ２ＯＨ）、チオールおよびエノールのなかから選択される酸性基であり、または（ｉｉ）化学反応性基が、第１級アミン、第２級アミン、第３級アミン、ヒドロキシル基およびアミドのなかから選択される塩基性基であることを特徴とする配合物。
【０３０９】
［実施形態１４］
実施形態１乃至１３の何れか一つに記載の配合物において、少なくとも１種の他のオリゴマーをさらに含み、この他のオリゴマーが、エポキシアクリレート、ポリエステルアクリレート、アクリル酸アクリレート、ウレタンアクリレートおよびこれらの組合せのなかから任意に選択されることを特徴とする配合物。
【０３１０】
［実施形態１５］
実施形態１２または１３に記載の配合物において、少なくとも１種の他のオリゴマーが、当該配合物中に約５〜１５重量％の濃度で存在することを特徴とする配合物。
【０３１１】
［実施形態１６］
実施形態１４または１５に記載の配合物において、少なくとも１種の他のオリゴマーが、酸性基、塩基性基または錯化配位子のなかから選択される反応性基によって官能化されていることを特徴とする配合物。
【０３１２】
［実施形態１７］
実施形態１６に記載の配合物において、（ｉ）反応性基が、カルボキシル基、スルホン酸基（ＳＯ２ＯＨ）、チオールおよびエノールのなかから選択される酸性基であり、または（ｉｉ）反応性基が、第１級アミン、第２級アミン、第３級アミン、ヒドロキシル基およびアミドのなかから選択される塩基性基であることを特徴とする配合物。
【０３１３】
［実施形態１８］
実施形態１６または１７に記載の配合物において、少なくとも１種のオリゴマーおよび少なくとも１種の他のオリゴマーの少なくとも一方が官能化されることを特徴とする配合物。
【０３１４】
［実施形態１９］
実施形態１８に記載の配合物において、少なくとも１種のオリゴマーおよび少なくとも１種の他のオリゴマーの両方が官能化され、同じ官能基または異なる官能基を有することを特徴とする配合物。
【０３１５】
［実施形態２０］
実施形態１乃至１９の何れか一つに記載の配合物において、少なくとも１種の界面活性剤が、シリコンポリマー、シリコン有機ポリマー、アクリレート修飾シロキサンおよびフルオロアクリレート修飾シロキサンのなかから選択されることを特徴とする配合物。
【０３１６】
［実施形態２１］
実施形態１乃至２０の何れか一つに記載の配合物において、少なくとも１種の界面活性剤が、当該配合物中に約０．０１〜４重量％の濃度で存在することを特徴とする配合物。
【０３１７】
［実施形態２２］
実施形態１乃至２１の何れか一つに記載の配合物において、少なくとも１種の第１の光開始剤が、ビス（２，４，６−トリメチルベンゾイル）−フェニルホスフィンオキシドピペラジンベースのアミノアルキルフェノン、ポリテトラメチレングリコールおよびカルボキシメトキシチオキサントンのジエステル、ビス（２，４，６−トリメチルベンゾイル）フェニルホスフィンオキシドおよび４−ヒドロキシベンゾフェノンラウレートのなかから選択されることを特徴とする配合物。上述したものと同じ種類のポリマーＰＩが加えられる。
【０３１８】
［実施形態２３］
実施形態１乃至２２の何れか一つに記載の配合物において、少なくとも１種の第１の光開始剤が、当該配合物中に約０．１〜２重量％の濃度で存在することを特徴とする配合物。
【０３１９】
［実施形態２４］
実施形態２２または２３に記載の配合物において、第１の波長が約３６５ｎｍ〜約４７０ｎｍであることを特徴とする配合物。
【０３２０】
［実施形態２５］
実施形態１乃至２４の何れか一つに記載の配合物において、少なくとも１種の第１の光開始剤が、第１の波長に曝されることにより活性化されて、当該配合物の粘度を少なくとも１００ｃｐｓ、少なくとも１，０００ｃｐｓ、少なくとも１０，０００ｃｐｓまたは少なくとも１００，０００ｃｐｓに上昇させることを特徴とする配合物。
【０３２１】
［実施形態２６］
実施形態１乃至２５の何れか一つに記載の配合物において、少なくとも１種の第２の光開始剤が、１−［４−（２−ヒドロキシエトキシル）−フェニル］−２−ヒドロキシ−２−メチルプロパノン、１−ヒドロキシシクロヘキシルフェニルケトン、ヒドロキシケトン、メチル−ｏ−ベンゾイルベンゾエート、４−（４−メチルフェニルチオ）ベンゾフェノンおよび２−ベンジル−２−（ジメチルアミノ）−４’−モルホリノブチロフェノンのなかから選択されることを特徴とする配合物。
【０３２２】
［実施形態２７］
実施形態１乃至２６の何れか一つに記載の配合物において、少なくとも１種の第２の光開始剤が、当該配合物中に約３〜１０重量％の濃度で存在することを特徴とする配合物。
【０３２３】
［実施形態２８］
実施形態２６または２７に記載の配合物において、第２の波長が約２００ｎｍ〜約４７０ｎｍであることを特徴とする配合物。
【０３２４】
［実施形態２９］
実施形態１乃至２８の何れか一つに記載の配合物において、少なくとも１種の第２の光開始剤が、第２の波長に曝されることにより活性化されて、少なくとも１種のモノマー、任意には少なくとも１種のオリゴマーおよび／または少なくとも１種の他のオリゴマーの重合を引き起こすことを特徴とする配合物。
【０３２５】
［実施形態３０］
実施形態１乃至２９の何れか一つに記載の配合物において、第１の光開始剤が作用物質の第１の部分であり、この第１の部分が第１の波長によって活性化可能であることを特徴とする配合物。
【０３２６】
［実施形態３１］
実施形態３０に記載の配合物において、第２の光開始剤が作用物質の第２の部分であり、この第２の部分が第２の波長によって活性化可能であることを特徴とする配合物。
【０３２７】
［実施形態３２］
実施形態１乃至３１の何れか一つに記載の配合物において、顔料、希釈剤、ポリマー、粘着性調整剤、フリーラジカルスカベンジャーおよび粘度調整剤のうちの少なくとも１種をさらに含むことを特徴とする配合物。
【０３２８】
［実施形態３３］
実施形態３２に記載の配合物において、希釈剤が、少なくとも１種の任意に置換された脂肪族希釈剤、少なくとも１種の任意に置換された芳香族希釈剤、アクリル酸エステルおよびそれらの混合物のなかから選択されることを特徴とする配合物。
【０３２９】
［実施形態３４］
実施形態３３に記載の配合物において、希釈剤がアクリル酸エステルモノマーであることを特徴とする配合物。
【０３３０】
［実施形態３５］
実施形態３３または３４に記載の配合物において、希釈剤が、当該配合物中に約２５〜３０重量％の量で存在することを特徴とする配合物。
【０３３１】
［実施形態３６］
実施形態３２乃至３５の何れか一つに記載の配合物において、顔料が、発色団、塩、カプセル化顔料粉末、サーモクロミック顔料、蛍光顔料、セキュリティタグ付け剤、無機顔料、金属粒子、磁性粒子、導電性顔料および有機顔料のなかから選択されることを特徴とする配合物。
【０３３２】
［実施形態３７］
実施形態１乃至３６の何れか一つに記載の配合物において、揮発性溶剤を実質的に含まないことを特徴とする配合物。
【０３３３】
［実施形態３８］
表面を有する印刷用の基材であって、表面の少なくとも一部が、実施形態１乃至３６の何れか一つに記載のプレコート配合物の層によってプレコートされることを特徴とする印刷用の基材。
【０３３４】
［実施形態３９］
実施形態３８に記載の基材において、配合物が、第１の波長の照射に曝されると、活性化可能な第１の光開始剤から実質的に失われることを特徴とする基材。
【０３３５】
［実施形態４０］
実施形態３９に記載の基材において、配合物の粘度が、少なくとも１００ｃｐｓ、少なくとも１，０００ｃｐｓ、少なくとも１０，０００ｃｐｓまたは少なくとも１００，０００ｃｐｓであることを特徴とする基材。
【０３３６】
［実施形態４１］
印刷用表面を処理する方法であって、
実施形態１乃至３７の何れか一つに記載のプレコート配合物を表面の少なくとも一部に塗布するステップと、
表面を第１の波長による照射に曝して、プレコート配合物中の少なくとも１種の第１の光開始剤を活性化させ、それにより、配合物の粘度をその初期粘度と比較して少なくとも１桁増加させて、プレコートされた表面を得るステップとを含むことを特徴とする方法。
【０３３７】
［実施形態４２］
実施形態４１に記載の方法において、除去可能な層を増粘されたプレコート上に塗布するステップをさらに含むことを特徴とする方法。
【０３３８】
［実施形態４３］
基材上にパターンを印刷する方法であって、
実施形態１乃至３７の何れか一つに記載のプレコート配合物を基材の表面の少なくとも一部分に塗布するステップと、
表面を第１の波長による照射に曝して、プレコート配合物中の少なくとも１種の第１の光開始剤を活性化させるステップと、
一部分のうちの少なくともある領域に少なくとも１種のパターニング配合物を塗布するステップと、
表面を第２の波長による照射に曝して、プレコート配合物中の少なくとも１種の第２の光開始剤を活性化させるステップとを含むことを特徴とする方法。
【０３３９】
［実施形態４４］
基材上にパターンを印刷する方法であって、
実施形態１乃至３７の何れか一つに記載のプレコート配合物を基材の表面の少なくとも一部分に塗布するステップと、
表面を第１の波長による照射に曝して、プレコート配合物中の少なくとも１種の第１の光開始剤を活性化させるステップと、
一部分のうちの少なくともある領域に少なくとも１種のパターニング配合物を塗布するステップであって、少なくとも１種のパターニング配合物が、プレコート配合物中の反応性基と化学的に反応することができる相補的反応性基を含む、ステップと、
表面を第２の波長による照射に曝して、プレコート配合物中の少なくとも１種の第２の光開始剤を活性化させるステップとを含むことを特徴とする方法。
【０３４０】
［実施形態４５］
実施形態４１乃至４４の何れか一つに記載の方法において、プレコート配合物の初期粘度が、第１の波長による照射に曝すことによって少なくとも１桁増加することを特徴とする方法。
【０３４１】
［実施形態４６］
実施形態４５に記載の方法において、プレコート配合物が、照射に曝される前に少なくとも１０ｃｐｓの粘度を有し、照射に曝された後に少なくとも１，０００ｃｐｓの粘度を有することを特徴とする方法。
【０３４２】
［実施形態４７］
実施形態４４乃至４６の何れか一つに記載の方法において、（ｉ）反応性基が酸性官能基であり、相補的反応性基が塩基性官能基であること、または（ｉｉ）反応性基が塩基性官能基であり、相補的反応性基が酸性官能基であることを特徴とする方法。
【０３４３】
［実施形態４８］
実施形態４４乃至４７の何れか一つに記載の方法において、少なくとも１種のパターニング配合物が、プレコート配合物と比較して少なくとも３ｍＮ／ｍ大きい表面張力を有することを特徴とする方法。
【０３４４】
［実施形態４９］
実施形態４４乃至４８の何れか一つに記載の方法において、プレコート配合物が複数の部分に塗布されて、それら部分のうちの少なくとも１つが第１の厚さのプレコートでコーティングされ、それら部分のうちの少なくとも別の一つが第２の厚さのプレコートでコーティングされ、第２の厚さが第１の厚さよりも大きいことを特徴とする方法。
【０３４５】
［実施形態５０］
実施形態４９に記載の方法において、第１の厚さの部分上に塗布されたパターニング配合物がプレコート内に少なくとも部分的に組み込まれ、第２の厚さの部分上に塗布されたパターニング配合物がプレコートの上に保持されることを特徴とする方法。
【０３４６】
［実施形態５１］
表面をパターニングする方法であって、
表面領域上に少なくとも１種のプレコート配合物をパターニングしてパターン化領域を形成するステップであって、パターン化領域のうちの少なくとも２つが、化学的および物理的特性の少なくとも一方において互いに異なる、ステップと、
プレコート配合物の部分的硬化を可能にする条件にプレコート配合物を曝すステップと、
パターン化領域上に少なくとも１種のパターニング配合物を塗布するステップであって、パターン化領域上に塗布された少なくとも１種のパターニング配合物がプレコート配合物と相互作用し、パターニング配合物とプレコート配合物との間の相互作用が、化学的および物理的特性によって決定され、それにより、（ｉ）パターニング配合物がプレコート内に少なくとも部分的に組み込まれるか、または（ｉｉ）パターニング配合物がプレコートの上に保持される、ステップと、
プレコートおよびパターニング配合物の硬化の完了を可能にする条件に表面を曝し、それによりパターン形成された表面を得るステップとを含むことを特徴とする方法。
【０３４７】
［実施形態５２］
実施形態５１に記載の方法において、プレコート配合物が透明であることを特徴とする方法。
【０３４８】
［実施形態５３］
実施形態５１または５２に記載の方法において、パターン化領域のうちの少なくとも２つの間で異なる化学的または物理的特性が、パターン化領域の組成、硬化度、粘度、粘着性、表面構造、表面張力、厚さ、化学反応性およびｐＨのうちの少なくとも１つであることを特徴とする方法。
【０３４９】
［実施形態５４］
実施形態５３に記載の方法において、化学的または物理的特性が、パターン化領域の組成であることを特徴とする方法。
【０３５０】
［実施形態５５］
実施形態５４に記載の方法において、少なくとも２つのパターン化領域の各々が、少なくとも１種の光開始剤を含むことを特徴とする方法。
【０３５１】
［実施形態５６］
実施形態５５に記載の方法において、少なくとも２つのパターン化領域の各々が、異なる光開始剤を含むことを特徴とする方法。
【０３５２】
［実施形態５７］
実施形態５５に記載の方法において、少なくとも２つのパターン化領域の各々が異なる量の光開始剤を含むことを特徴とする方法。
【０３５３】
［実施形態５８］
実施形態５５に記載の方法において、少なくとも２つのパターン化領域の各々が光開始剤の異なる組合せを含むことを特徴とする方法。
【０３５４】
［実施形態５９］
実施形態５５乃至５８の何れか一つに記載の方法において、パターン化領域が少なくとも２種の光開始剤を含むことを特徴とする方法。
【０３５５】
［実施形態６０］
実施形態５９に記載の方法において、少なくとも２種の光開始剤のうちの第１の光開始剤が、第１の波長による照射に曝されたときに、プレコート配合物の部分的硬化を引き起こすことを特徴とする方法。
【０３５６】
［実施形態６１］
実施形態５９または６０に記載の方法において、少なくとも２種の光開始剤のうちの第２の光開始剤が、第２の波長による照射に曝されたときに、プレコート配合物の硬化を完了させることを特徴とする方法。
【０３５７】
［実施形態６２］
実施形態５１乃至６１の何れか一つに記載の方法において、パターン化領域の少なくとも２つは硬化度が異なることを特徴とする方法。
【０３５８】
［実施形態６３］
実施形態６２に記載の方法において、硬化度の差が、部分的硬化を可能にする条件にパターン化領域を曝すことによって得られることを特徴とする方法。
【０３５９】
［実施形態６４］
実施形態５１乃至６３の何れか一つに記載の方法において、部分的硬化を可能にする条件が、規定された帯域／波長の放射線源による照射への曝露、磁気源への曝露、電場への曝露、電子ビームによる照射、暗部硬化（dark curing）、ＩＲ放射線への曝露、または高温または低温への暴露のなかから選択されることを特徴とする方法。
【０３６０】
［実施形態６５］
実施形態５１乃至６４の何れか一つに記載の方法において、パターン化領域の少なくとも２つは粘度が異なることを特徴とする方法。
【０３６１】
［実施形態６６］
実施形態６５に記載の方法において、粘度の差が異なる硬化度によって得られることを特徴とする方法。
【０３６２】
［実施形態６７］
実施形態５１乃至６６の何れか一つに記載の方法において、パターン化領域の少なくとも２つは表面構造が異なることを特徴とする方法。
【０３６３】
［実施形態６８］
実施形態６７に記載の方法において、表面構造の違いが部分的硬化により得られることを特徴とする方法。
【０３６４】
［実施形態６９］
実施形態５１乃至６８の何れか一つに記載の方法において、パターン化領域の少なくとも２つは厚さが異なることを特徴とする方法。
【０３６５】
［実施形態７０］
実施形態６９に記載の方法において、少なくとも２のパターン化領域は、（ａ）第１の厚さのプレコートでコーティングされた少なくとも１の第１の領域と、（ｂ）第１の厚さより大きい第２の厚さのプレコートでコーティングされた少なくとも１の第２の領域とを備え、（ｉ）部分的硬化の後に第１の領域上に塗布されたパターニング配合物がプレコート内に少なくとも部分的に組み込まれ、（ｉｉ）第２の領域上に塗布されたパターニング配合物がプレコートの上に保持されることを特徴とする方法。
【０３６６】
［実施形態７１］
実施形態７０に記載の方法において、第２の厚さが、第１の厚さより少なくとも５％大きいことを特徴とする方法。
【０３６７】
［実施形態７２］
実施形態７０に記載の方法において、少なくとも１つの第１の領域および少なくとも１つの第２の領域が互いに一体的であり、プレコート配合物のラインパターンを形成することを特徴とする方法。
【０３６８】
［実施形態７３］
実施形態７２に記載の方法において、ラインパターンは、ラインパターンに沿って漸増または漸減する厚さを有することを特徴とする方法。
【０３６９】
［実施形態７４］
実施形態５１乃至６８の何れか一つに記載の方法において、プレコート層が、第１のプレコート配合物の第１の副層と、その上に塗布される、第２の異なるプレコート配合物の第２の副層とをパターニングすることにより得られ、少なくとも２の領域が、第１および第２の副層の間の比率において互いに異なることを特徴とする方法。
【０３７０】
［実施形態７５］
実施形態７４に記載の方法において、少なくとも２つの領域の各々における第１の副層と第２の副層との比率が、それぞれ０：１００％と１００％：０との間の範囲にあることを特徴とする方法。
【０３７１】
［実施形態７６］
実施形態５１乃至７５の何れか一つに記載の方法において、パターン化領域が互いに一体的に形成されていることを特徴とする方法。
【０３７２】
［実施形態７７］
実施形態５１乃至７６の何れか一つに記載の方法において、少なくとも１種のパターニング配合物が顔料を含むことを特徴とする方法。
【０３７３】
［実施形態７８］
実施形態５１乃至７７の何れか一つに記載の方法において、少なくとも１種のプレコート配合物が、少なくとも１種のパターニング配合物中の相補的作用物質と化学的に反応することができる作用物質を含むことを特徴とする方法。
【０３７４】
［実施形態７９］
実施形態７８に記載の方法において、作用物質が酸または酸性部分であり、相補的作用物質が塩基または塩基性部分であることを特徴とする方法。
【０３７５】
［実施形態８０］
実施形態５１乃至７９の何れか一つに記載の方法において、少なくとも１種のパターニング配合物を塗布する前に、少なくとも１種の中間配合物を塗布するステップをさらに含むことを特徴とする方法。
【０３７６】
［実施形態８１］
実施形態８０に記載の方法において、中間配合物が少なくとも１種の白色顔料を含むことを特徴とする方法。
【０３７７】
［実施形態８２］
実施形態８０または８１に記載の方法において、少なくとも１種の中間配合物が、少なくとも１種のパターニング配合物中の相補的作用物質と化学的に反応することができる作用物質を含むことを特徴とする方法。
【０３７８】
［実施形態８３］
実施形態５１乃至８２の何れか一つに記載の方法において、表面が凸状であることを特徴とする方法。
【０３７９】
［実施形態８４］
パターン形成された物品であって、
表面を有する物品と、
表面の領域上のプレコート層であって、当該プレコート層がパターン化領域を形成し、パターン化領域のうちの少なくとも２つが、化学的および物理的特性の少なくとも一方において互いに異なる、プレコート層と、
プレコート層と相互作用する少なくとも１のパターニング配合物層とを備え、パターニング配合物層とプレコート層との間の相互作用が、化学的または物理的特性によって決定され、パターニング配合物層が、（ｉ）プレコート層内に少なくとも部分的に組み込まれるか、または（ｉｉ）プレコート層の上に保持されていることを特徴とする物品。
【０３８０】
［実施形態８５］
実施形態８４に記載のパターン形成された物品において、プレコート層上に配置されて、プレコート層と相互作用する中間組成物層をさらに含み、中間配合物層が、（ｉ）プレコート層内に少なくとも部分的に組み込まれるか、または（ｉｉ）プレコート層の上に保持されていることを特徴とする物品。
【０３８１】
［実施形態８６］
実施形態８５に記載の物品において、中間層が白色顔料を含むことを特徴とする物品。
【０３８２】
［実施形態８７］
パターン形成された物品であって、
表面を有する物品と、
表面の領域上のプレコート層であって、第１の厚さの少なくとも１の第１の領域と、第１の厚さより大きい第２の厚さの少なくとも１の第２の領域とを有するプレコート層と、
パターニング配合物の少なくとも１種のパターン層とを含み、当該パターン層が、（ｉ）第１の領域内に少なくとも部分的に組み込まれ、かつ（ｉｉ）プレコート層の第２の領域の上に保持されていることを特徴とする物品。
【０３８３】
［実施形態８８］
実施形態８７に記載の物品において、第２の厚さが第１の厚さより少なくとも５％大きいことを特徴とする物品。
【０３８４】
［実施形態８９］
実施形態８４乃至８８の何れか一つに記載の物品において、パターン化領域が互いに一体的に形成されていることを特徴とする物品。
【０３８５】
［実施形態９０］
実施形態８４乃至８９の何れか一つに記載の物品において、プレコート層が透明であることを特徴とする物品。
【０３８６】
［実施形態９１］
実施形態８４乃至９０の何れか一つに記載の物品において、少なくとも１種のパターニング配合物が顔料を含むことを特徴とする物品。
【０３８７】
［実施形態９０］
実施形態８４乃至９１の何れか一つに記載の物品において、表面が凸状であることを特徴とする物品。
【０３８８】
［実施形態９３］
表面上にラインパターンを形成する方法であって、
表面の少なくとも一部の上にプレコート配合物の層を形成するステップであって、上記層が、徐々に変化する厚さを有し、上記層の少なくとも１の第１の領域の厚さが、上記層の少なくとも１の第２の領域の厚さより少なくとも５％小さい、ステップと、
表面へのプレコート配合物の部分的硬化を可能にする条件に上記層を曝すステップと、
上記層上に少なくとも１種のパターニング配合物の少なくとも１本の線を塗布するステップであって、（ｉ）第１の領域上に塗布されたパターニング配合物が上記層内に少なくとも部分的に組み込まれ、かつ（ｉｉ）第２の領域上に塗布されたパターニング配合物が、予備硬化されたラインパターンを得るために、第２の領域の上に保持される、ステップと、
硬化の完了を可能にする条件に予備硬化されたラインパターンを曝して、表面上にラインパターンを得るステップとを含むことを特徴とする方法。
【０３８９】
［実施形態９４］
実施形態９３に記載の方法において、プレコート層が、ラインパターンに沿って徐々に厚さが増加しているか、または徐々に減少していることを特徴とする方法。
【０３９０】
［実施形態９５］
実施形態９３または９４に記載の方法において、パターニング配合物が、顔料、導電性粒子またはそれらの組合せを含むことを特徴とする方法。
【０３９１】
［実施形態９６］
パターン形成された物品であって、
表面を有する物品と、
規定された方向に沿って少なくとも１の化学的または物理的特性が徐々に変化する、表面上のプレコート層と、
パターニング配合物の少なくとも１本の線とを含み、パターニング配合物が、（ｉ）プレコート層の第１の領域内に少なくとも部分的に組み込まれ、かつ（ｉｉ）プレコート層の第２の領域の上に配置され、第１および第２の領域が互いに一体的であることを特徴とする物品。
【０３９２】
［実施形態９７］
パターン形成された物品であって、
表面を有する物品と、
厚さが徐々に変化する、表面上のプレコート層であって、当該層の少なくとも１の第１の領域の厚さが、当該層の少なくとも１の第２の領域の厚さより少なくとも５％小さい、プレコート層と、
パターニング配合物の少なくとも１本の線とを含み、パターニング配合物が、（ｉ）第１の領域内に少なくとも部分的に組み込まれ、かつ（ｉｉ）プレコート層の第２の領域の上に配置されていることを特徴とする物品。
【０３９３】
［実施形態９８］
実施形態９６に記載の物品において、上記層の厚さが、ラインパターンに沿って徐々に増加または徐々に減少していることを特徴とする物品。
【０３９４】
［実施形態９９］
印刷インクシステムであって、表面張力γ０を有するプレコート配合物と、表面張力γ２を有する少なくとも１種のパターニング配合物とを含み、周囲条件でγ０＜γ２であり、少なくとも１種のパターニング配合物が、プレコート配合物中の相補的作用物質と化学反応することができる作用物質を含むことを特徴とする印刷インクシステム。
【０３９５】
［実施形態１００］
実施形態９９に記載のシステムにおいて、作用物質と相補的作用物質との間の化学反応が、少なくとも１種のパターニング配合物の粘度を増加させることを特徴とするシステム。
【０３９６】
［実施形態１０１］
実施形態１００に記載のシステムにおいて、少なくとも１種のパターニング配合物が、初期粘度μ２０を有し、作用物質と相補的作用物質との間の化学反応時に、少なくとも１種のパターニング配合物の粘度が、粘度μ２へと少なくとも１桁増加することを特徴とするシステム。
【０３９７】
［実施形態１０２］
実施形態１０１に記載のシステムにおいて、μ２０が少なくとも１０ｃｐｓ、少なくとも５０ｃｐｓまたは少なくとも１００ｃｐｓであり、かつ／またはμ２が少なくとも１，０００、少なくとも１０，０００ｃｐｓまたは少なくとも１００，０００ｃｐｓであることを特徴とするシステム。
【０３９８】
［実施形態１０３］
実施形態９９乃至１０２の何れか１つに記載のシステムにおいて、少なくとも１種のパターニング配合物が顔料を含み、任意には、当該システムが２種またはそれ以上のパターニング配合物を含み、それぞれが異なる顔料を含むことを特徴とするシステム。
【０３９９】
［実施形態１０４］
実施形態９９乃至１０３の何れか１つに記載のシステムにおいて、作用物質がポリマー、オリゴマーまたはモノマーであり、それぞれが塩基性官能基で官能化されていることを特徴とするシステム。
【０４００】
［実施形態１０５］
実施形態１０４に記載のシステムにおいて、ポリマーまたはオリゴマーが、ポリメチルアクリレート（ＰＭＡ）、ポリメチルメタクリレート（ＰＭＭＡ）、ポリエチルアクリレート、ポリ（エチルヘキシル）アクリレート、ポリヒドロキシエチルメタクリレート、ポリブチルアクリレート、ポリブチルメタクリレート、トリメチロールプロパントリアクリレート（ＴＭＰＴＡ）、トリエトキシトリアクリレート（ＴＭＰ（ＥＯ）３ＴＡ）、エポキシアクリレート、ポリエステルアクリレート、ウレタンアクリレート、アクリル化オリゴアミン樹脂またはアミン修飾アクリレートのなかから選択され、またはモノマーが、メチルアクリレート（ＭＡ）、メチルメタクリレート（ＭＭＡ）、エチルアクリレート、（エチルヘキシル）アクリレート、ヒドロキシエチルメタクリレート、ブチルアクリレート、ブチルメタクリレート、トリメチロールプロパントリアクリレート（ＴＭＰＴＡ）、トリエトキシトリアクリレート（ＴＭＰ（ＥＯ）３ＴＡ）、エポキシアクリレートモノマー、ポリエステルアクリレートモノマー、ウレタンアクリレートモノマーおよびそれらの任意の組合せのなかから選択されることを特徴とするシステム。
【０４０１】
［実施形態１０６］
実施形態１０４または１０５に記載のシステムにおいて、塩基性官能基が、第１級アミン、第２級アミン、第３級アミン、ヒドロキシル基およびアミドのなかから選択されることを特徴とするシステム。
【０４０２】
［実施形態１０７］
実施形態９９乃至１０６の何れか１つに記載のシステムにおいて、相補的作用物質がポリマー、オリゴマーまたはモノマーであり、それぞれが酸性官能基で官能化されていることを特徴とするシステム。
【０４０３】
［実施形態１０８］
実施形態１０７に記載のシステムにおいて、ポリマーまたはオリゴマーが、ポリメチルアクリレート（ＰＭＡ）、ポリメチルメタクリレート（ＰＭＭＡ）、ポリエチルアクリレート、ポリ（エチルヘキシル）アクリレート、ポリヒドロキシエチルメタクリレート、ポリブチルアクリレート、ポリブチルメタクリレート、トリメチロールプロパントリアクリレート（ＴＭＰＴＡ）、トリエトキシトリアクリレート（ＴＭＰ（ＥＯ）３ＴＡ）、エポキシアクリレート、塩素化ポリエステルアクリレート、ポリアクリル酸、酸官能性アクリレート、酸官能性メタクリレートのなかから選択され、またはモノマーが、それらの対応するモノマーから選択されることを特徴とするシステム。
【０４０４】
［実施形態１０９］
実施形態１０７または１０８に記載のシステムにおいて、酸性官能基が、カルボキシル基、スルホン酸基（−ＳＯ２ＯＨ）、チオールおよびエノールのなかから選択されることを特徴とするシステム。
【０４０５】
［実施形態１１０］
実施形態９９乃至１０９の何れか１つに記載のシステムにおいて、表面張力γ０が３７ｍＮ／ｍ以下であることを特徴とするシステム。
【０４０６】
［実施形態１１１］
実施形態９９乃至１１０の何れか１つに記載のシステムにおいて、表面張力γ０が約２０〜３３ｍＮ／ｍであることを特徴とするシステム。
【０４０７】
［実施形態１１２］
実施形態９９乃至１１１の何れか１つに記載のシステムにおいて、表面張力γ２が、γ０より少なくとも３ｍＮ／ｍ大きいことを特徴とするシステム。
【０４０８】
［実施形態１１３］
実施形態９９乃至１１２の何れか１つに記載のシステムにおいて、プレコート配合物および少なくとも１種のパターニング配合物のそれぞれが、少なくとも１種の光開始剤を個別に含むことを特徴とするシステム。
【０４０９】
［実施形態１１４］
実施形態１１３に記載のシステムにおいて、光開始剤が、約３６５ｎｍ〜４７０ｎｍの波長で任意に活性化されるＵＶ感受性であることを特徴とするシステム。
【０４１０】
［実施形態１１５］
実施形態１１３に記載のシステムにおいて、光開始剤が、２００〜４７０ｎｍの波長による照射に暴露されると活性化されることを特徴とするシステム。
【０４１１】
［実施形態１１６］
実施形態９９乃至１１５の何れか１つに記載のシステムにおいて、周囲条件でγ０＜γ１≦γ２となるような表面張力γ１を有する中間配合物をさらに含むことを特徴とするシステム。
【０４１２】
［実施形態１１７］
実施形態１１６に記載のシステムにおいて、中間配合物が、少なくとも１種の他の顔料を含み、任意には、この少なくとも１種の他の顔料が、パターニング配合物の顔料とは異なることを特徴とするシステム。
【０４１３】
［実施形態１１８］
実施形態１１６または１１７に記載のシステムにおいて、作用物質が、中間配合物中の１種の他の相補的作用物質と化学的に反応することができることを特徴とするシステム。
【０４１４】
［実施形態１１９］
実施形態１１８に記載のシステムにおいて、作用物質と少なくとも１種の他の相補的作用物質との間の化学反応が、少なくとも１種のパターニング配合物の粘度を増加させることを特徴とするシステム。
【０４１５】
［実施形態１２０］
実施形態１１９に記載のシステムにおいて、少なくとも１種のパターニング配合物が、初期粘度μ２０を有し、作用物質と相補的作用物質との間の化学反応時に、少なくとも１種のパターニング配合物の粘度が、粘度μ２へと少なくとも１桁増加することを特徴とするシステム。
【０４１６】
［実施形態１２１］
実施形態１１８乃至１２０の何れか１つに記載のシステムにおいて、他の相補的作用物質が、塩基性官能基で官能化されたポリマー、オリゴマーまたはモノマーであることを特徴とするシステム。
【０４１７】
［実施形態１２２］
実施形態１２１に記載のシステムにおいて、ポリマーまたはオリゴマーが、ポリメチルアクリレート（ＰＭＡ）、ポリメチルメタクリレート（ＰＭＭＡ）、ポリエチルアクリレート、ポリ（エチルヘキシル）アクリレート、ポリヒドロキシエチルメタクリレート、ポリブチルアクリレート、ポリブチルメタクリレート、トリメチロールプロパントリアクリレート（ＴＭＰＴＡ）、トリエトキシトリアクリレート（ＴＭＰ（ＥＯ）３ＴＡ）、エポキシアクリレート、ポリエステルアクリレート、ウレタンアクリレート、アクリル化オリゴアミン樹脂またはアミン修飾アクリレートのなかから選択され、またはモノマーが、メチルアクリレート（ＭＡ）、メチルメタクリレート（ＭＭＡ）、エチルアクリレート、（エチルヘキシル）アクリレート、ヒドロキシエチルメタクリレート、ブチルアクリレート、ブチルメタクリレート、トリメチロールプロパントリアクリレート（ＴＭＰＴＡ）、トリエトキシトリアクリレート（ＴＭＰ（ＥＯ）３ＴＡ）、エポキシアクリレートモノマー、ポリエステルアクリレートモノマー、ウレタンアクリレートモノマーおよびそれらの任意の組合せのなかから選択されることを特徴とするシステム。
【０４１８】
［実施形態１２３］
実施形態１２１または１２２に記載のシステムにおいて、酸性官能基が、第１級アミン、第２級アミン、第３級アミン、ヒドロキシル基およびアミドのなかから選択されることを特徴とするシステム。
【０４１９】
［実施形態１２４］
実施形態１１６乃至１２３の何れか１つに記載のシステムにおいて、表面張力γ１が、γ０より少なくとも３ｍＮ／ｍ大きいことを特徴とするシステム。
【０４２０】
［実施形態１２５］
実施形態１１６乃至１２４の何れか１つに記載のシステムにおいて、中間配合物が、少なくとも１種の光開始剤をさらに含み、この光開始剤が、任意には、３６５〜４７０ｎｍの波長で活性化されることを特徴とするシステム。
【０４２１】
［実施形態１２６］
実施形態９９乃至１２５の何れか１つに記載のシステムにおいて、プレコート配合物および少なくとも１種のパターニング配合物の各々が、希釈剤、界面活性剤、表面張力調整剤、フリーラジカルスカベンジャーおよび粘度調整剤のうちの少なくとも１つを個別に含むことを特徴とするシステム。
【０４２２】
［実施形態１２７］
実施形態１１６乃至１２６の何れか１つに記載のシステムにおいて、中間配合物が、希釈剤、界面活性剤、表面張力調整剤、フリーラジカルスカベンジャーおよび粘度調整剤のうちの少なくとも１つを含むことを特徴とするシステム。
【０４２３】
［実施形態１２８］
実施形態９９乃至１２７の何れか１つに記載のシステムにおいて、プレコート配合物および少なくとも１種のパターニング配合物の各々が、実質的に溶剤を含まないことを特徴とするシステム。
【０４２４】
［実施形態１２９］
実施形態１１６乃至１２８の何れか１つに記載のシステムにおいて、中間配合物が、実質的に溶剤を含まないことを特徴とするシステム。
【０４２５】
［実施形態１３０］
印刷インクシステムであって、
表面張力γ０を有するプレコート配合物と、
表面張力γ１を有する中間配合物と、
表面張力γ２を有する少なくとも１種のパターニング配合物とを含み、周囲条件でγ０＜γ１≦γ２となることを特徴とするシステム。
【０４２６】
［実施形態１３１］
実施形態１３０に記載のシステムにおいて、プレコート配合物、中間配合物および少なくとも１種のパターニング配合物の各々が、実質的に溶剤を含まないことを特徴とするシステム。
【０４２７】
［実施形態１３２］
実施形態１３０または１３１に記載のシステムにおいて、パターニング配合物が少なくとも１種の顔料を含み、中間配合物が少なくとも１種の他の顔料を含み、任意には、少なくとも１種の顔料が、少なくとも１種の他の顔料とは異なることを特徴とするシステム。
【０４２８】
［実施形態１３３］
実施形態１３０乃至１３２の何れか１つに記載のシステムにおいて、少なくとも１種のパターニング配合物が、（ｉ）少なくとも１種のプレコート配合物中の相補的作用物質および（ｉｉ）中間配合物中の少なくとも１種の他の相補的作用物質のうちの少なくとも一方と化学的に反応することができる作用物質を含み、相補的作用物質および他の相補的作用物質が同じであるか、または異なることを特徴とするシステム。
【０４２９】
［実施形態１３４］
実施形態１３３に記載のシステムにおいて、相補的作用物質および他の相補的作用物質の各々が、それぞれ酸性官能基で官能化されたポリマー、オリゴマーまたはモノマーであり、作用物質が、塩基性官能基で官能化されたポリマー、オリゴマーまたはモノマーであることを特徴とするシステム。
【０４３０】
［実施形態１３５］
実施形態１３０乃至１３４の何れか１つに記載のシステムにおいて、表面張力γ０が最大で３７ｍＮ／ｍであることを特徴とするシステム。
【０４３１】
［実施形態１３６］
実施形態１３０乃至１３５の何れか１つに記載のシステムにおいて、（ｉ）表面張力γ１がγ０より少なくとも３ｍＮ／ｍ大きく、かつ／または（ｉｉ）表面張力γ２がγ０より少なくとも３ｍＮ／ｍ大きいことを特徴とするシステム。
【０４３２】
［実施形態１３７］
表面にパターンを形成する方法であって、パターンを得るために、少なくとも１種の顔料含有パターニング配合物を表面上に塗布するステップを含み、表面が、プレコート配合物により少なくとも部分的にプレコートされ、プレコート配合物が表面張力γ０を有し、少なくとも１種のパターニング配合物が表面張力γ２を有し、周囲条件でγ０＜γ２であり、少なくとも１種のパターニング配合物が、プレコート配合物中の相補的作用物質と化学的に反応することができる作用物質を含むことを特徴とする方法。
【０４３３】
［実施形態１３８］
実施形態１３７に記載の方法において、作用物質と相補的作用物質との間の化学反応が、少なくとも１種のパターニング配合物の粘度を増加させ、任意には、少なくとも１種のパターニング配合物が、初期粘度μ２０を有し、作用物質と相補的作用物質との間の化学反応時に、少なくとも１種のパターニング配合物の粘度が、粘度μ２へと少なくとも１桁増加することを特徴とする方法。
【０４３４】
［実施形態１３９］
実施形態１３７または１３８に記載の方法において、表面が、パターニング配合物を塗布する前に中間配合物で処理され、中間配合物が、周囲条件でγ０＜γ１≦γ２となるような表面張力γ１を有することを特徴とする方法。
【０４３５】
［実施形態１４０］
実施形態１３９に記載の方法において、パターニング配合物中の作用物質が、中間配合物中の少なくとも１種の他の相補的作用物質と化学的に反応することができ、任意には、少なくとも１種のパターニング配合物が、初期粘度μ２０を有し、作用物質と少なくとも１種の他の相補的作用物質との間の化学反応時に、少なくとも１種のパターニング配合物の粘度が、粘度μ２へと少なくとも１桁増加することを特徴とする方法。
【０４３６】
［実施形態１４１］
実施形態１３７乃至１４０の何れか１つに記載の方法において、作用物質が相補的作用物質または他の相補的作用物質の少なくとも一方と化学的に反応することを可能にするステップをさらに含むことを特徴とする方法。
【０４３７】
［実施形態１４２］
実施形態１３７乃至１４１の何れか１つに記載の方法において、作用物質が、塩基性官能基で官能化されたポリマー、オリゴマーまたはモノマーであり、相補的作用物質および他の相補的作用物質の各々が、それぞれ酸性官能基で官能化されたポリマー、オリゴマーまたはモノマーであることを特徴とする方法。
【０４３８】
［実施形態１４３］
実施形態１３７乃至１４２の何れか１つに記載の方法において、パターン形成後に表面をＵＶ放射に曝すステップをさらに含むことを特徴とする方法。
【０４３９】
［実施形態１４４］
表面にパターンを形成する方法であって、
（ａ）表面上に表面張力γ０を有するプレコート配合物を塗布してプレコート層を得るステップと、
（ｂ）任意選択的に、表面張力γ１を有する中間配合物をプレコート層上に塗布して中間層を得るステップと、
（ｃ）表面張力γ２を有する少なくとも１種のパターニング配合物をプレコート層上に塗布してパターンを得るステップとを含み、
周囲条件でγ０＜γ１≦γ２であり、パターニング配合物が、（ｉ）プレコート配合物中の相補的作用物質および（ｉｉ）中間配合物中の少なくとも１種の他の相補的作用物質のうちの少なくとも一方と化学的に反応することができる作用物質を含むことを特徴とする方法。
【０４４０】
［実施形態１４５］
実施形態１４４に記載の方法において、作用物質と相補的作用物質の少なくとも一方との間の化学反応が、少なくとも１種のパターニング配合物の粘度を増加させることを特徴とする方法。
【０４４１】
［実施形態１４６］
実施形態１４４または１４５に記載の方法において、プレコート配合物の初期粘度μ００を粘度μ０へと少なくとも１桁増加させるために、プレコート配合物を照射に曝すステップ（ａ１）をさらに備え、このステップ（ａ１）が、中間コートまたはパターニング配合物の何れかの塗布の前に行われ、任意には、ステップ（ａ１）または（ｂ１）における照射が約３６５〜４７０ｎｍの波長で適用されることを特徴とする方法。
【０４４２】
［実施形態１４７］
実施形態１４４乃至１４６の何れか１つに記載の方法において、中間配合物が塗布されるときに、中間配合物の初期粘度μ１０を粘度μ１へと少なくとも１桁増加させるために、中間配合物を照射に曝すステップ（ｂ１）をさらに備え、このステップ（ｂ１）が、パターニング配合物の塗布前に行われ、任意には、ステップ（ａ１）または（ｂ１）における照射が約３６５〜４７０ｎｍの波長で適用されることを特徴とする方法。
【０４４３】
［実施形態１４８］
実施形態１４４乃至１４７の何れか１つに記載の方法において、パターンが、プレコート層および中間層の一方または両方に少なくとも部分的に入り込むことを特徴とする方法。
【０４４４】
［実施形態１４９］
キットであって、
プレコート配合物を含む第１の容器と、
任意には、中間配合物を含む第２の容器と、
少なくとも１種のパターニング配合物を含む少なくとも１の第３の容器とを含み、
プレコート配合物が表面張力γ０を有し、中間配合物が表面張力γ１を有し、少なくとも１種のパターニング配合物が表面張力γ２を有し、周囲条件でγ０＜γ１≦γ２であり、パターニング配合物が、（ｉ）プレコート配合物中の相補的作用物質および（ｉｉ）中間配合物中の少なくとも１種の他の相補的作用物質のうちの少なくとも一方と化学的に反応することができる作用物質を含むことを特徴とするキット。
【図１Ａ】
2019512564.tif 000003
【図１Ｂ】
2019512564.tif 000004
【図１Ｃ】
2019512564.tif 000005
【図２】
2019512564.tif 000006
【図３】
2019512564.tif 000007
【図４】
2019512564.tif 000008
【図５Ａ】
2019512564.tif 000009
【図５Ｂ】
2019512564.tif 000010
【図６Ａ】
2019512564.tif 000011
【図６Ｂ】
2019512564.tif 000012
【図７Ａ】
2019512564.tif 000013
【図７Ｂ】
2019512564.tif 000014
【図８Ａ】
2019512564.tif 000015
【図８Ｂ】
2019512564.tif 000016
【図９Ａ−９Ｂ】
2019512564.tif 000017
【図１０】
2019512564.tif 000018
【国際調査報告】
2019512564.tif 000019
2019512564.tif 000020
2019512564.tif 000021
2019512564.tif 000022